(57)【要約】【課題】鉱物表面及び非鉱物表面の永続的な撥油性、撥水性及び防汚性の被覆のための応用分野に関して改善された加工特性、特に更に改善された特性プロフィールを有する更なる官能化されたポリウレタン樹脂を提供する。【解決手段】本願明細書中に記載の成分（Ｉ）と（ＩＩ）と（ＩＩＩ）とを含有する官能化されたポリウレタン樹脂を製造する。【選択図】なし【特許請求の範囲】
【請求項１】
以下の成分（Ｉ）と（ＩＩ）と（ＩＩＩ）とを含有する官能化されたポリウレタン樹脂、
バインダー成分（Ｉ）１００．０〜１００．１質量部
該成分は、フッ素修飾され、アニオン的及び／又は非イオン的及び／又はカチオン的に安定化されたオリゴウレタン又はポリウレタンの分散液又は溶液であって、ポリマーに結合されたフッ素含有量は、０．０１〜１０質量％であり、分子量は、１００００〜１００００００ダルトンであり、遊離アミノ基は、０〜２５質量％であり、かつ／又は遊離ヒドロキシル基は、０〜２５質量％であり、以下の構成成分（ｉ）ないし（ｘｉｉｉ）を有する
（ｉ）フッ素変性された（ポリマーの）疎水化成分及び疎油化成分（Ａ）０．３〜７．５質量部
該成分は、ポリマーに結合されたフッ素含有量０．５〜９０質量％であり、イソシアネート基に対して反応性の２個又はそれ以上のアミノ基及び／又はヒドロキシル基及び／又はメルカプト基又はヒドロキシル基に対して反応性の２個又はそれ以上のイソシアナト基を有し、かつ分子量は、２５０〜２５０００ダルトンであり、該成分は、
以下の（１）及び／又は（２）及び／又は（３）及び／又は（４）及び／又は（５）及び／又は（６）及び／又は（７）及び／又は（８）及び／又は（９）及び／又は（１０）及び／又は（１１）及び／又は（１２）及び／又は（１３）及び／又は（１４）及び／又は（１５）及び／又は（１６）及び／又は（１７）及び／又は（１８）及び／又は（１９）及び／又は（２０）及び／又は（２１）及び／又は（２２）及び／又は（２３）及び／又は（２４）及び／又は（２５）及び／又は（２６）及び／又は（２７）及び／又は（２８）及び／又は（２９）及び／又は（３０）及び／又は（３１）及び／又は（３２）及び／又は（３３）及び／又は（３４）及び／又は（３５）からなる
（１）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％とからなる２個又はそれ以上のヒドロキシル基を有する反応生成物
前記（ペル）フルオロアルキルアルコール成分（Ａ1）及び／又は（ペル）フルオロアルキルアルキレンアミン成分（Ａ2）は、一般式
ＣＦ3−（ＣＦ2）x−（ＣＨ2）y−Ｏ−Ａz−Ｈ
及び／又は
ＣＲ3−（ＣＲ2）x−（ＣＨ2）y−Ｏ−Ａz−Ｈ
［式中、Ｒは、互いに無関係に、Ｈ、Ｆ、ＣＦ3である］で示される末端メチレン基（炭化水素スペーサー）を有するペルフルオロアルキルアルコール、及び／又は一般式
ＣＦ3−ＣＦ2−ＣＦ2−［Ｏ−ＣＦ（ＣＦ3）−ＣＦ2］x−Ｏ−ＣＦ（ＣＦ3）−（ＣＨ2）y−Ｏ−Ａz−Ｈ
［式中、ｘは、３〜２０であり、ｙは、１〜６であり、ｚは、０〜１００であり、Ａは、ＣＲiＲii−ＣＲiiiＲiv−Ｏ又は（ＣＲiＲii）a−Ｏ又はＣＯ−（ＣＲiＲii）b−Ｏであり、Ｒi、Ｒii、Ｒiii、Ｒivは、互いに無関係に、Ｈ、アルキル、シクロアルキル、アリール、１〜２５個の炭素原子を有する任意の有機基であり、ａ，ｂは、３〜５である］で示されるヘキサフルオロプロペンオキシド（ＨＦＰＯ）オリゴマーアルコールからなり、その際、ポリアルキレンオキシド−構造単位Ａzは、任意のアルキレンオキシドからなるホモポリマー、コポリマーもしくはブロックコポリマー又はポリオキシアルキレングリコール又はポリラクトンであり、
前記フッ素修飾されたマクロモノマー成分又はテレケリック成分（Ａ3）は、ポリマーに結合したフッ素含有量１〜９９質量％と分子量１００〜１００００ダルトンを有し、主鎖及び／又は側鎖中に内部に及び／又は側鎖に及び／又は末端に位置する構造要素
−（ＣＦ2−ＣＦ2）x−
及び／又は
−（ＣＲ2−ＣＲ2）x−
及び／又は
−［ＣＦ2−ＣＦ（ＣＦ3）−Ｏ］x−
及び／又は
−（ＣＲ2−ＣＲ2−Ｏ）x−
を有し、それぞれは１個又はそれ以上の反応性（環状）脂肪族及び／又は芳香族のヒドロキシル基及び／又は第一級及び／又は第二級のアミノ基及び／又はメルカプト基を有し、
前記二官能性のポリイソシアネート成分（Ｃ1）は、２個又はそれ以上の（環状）脂肪族及び／又は芳香族の同一もしくは異なる反応性を有するイソシアネート基を有し、
前記アミノアルコール成分（Ａ4）は、１個の（環状）脂肪族及び／又は芳香族の第一級もしくは第二級のアミノ基と１個又はそれ以上の（環状）脂肪族及び／又は芳香族のヒドロキシル基を有し、
前記メルカプトアルコール成分（Ａ5）は、１個の（環状）脂肪族及び／又は芳香族のメルカプト基と１個又はそれ以上の（環状）脂肪族及び／又は芳香族のヒドロキシル基を有し、その際、
前記反応はジイソシアネートの場合にモル比１：１：１で任意に実施されており、かつその反応生成物は、一般式
（Ａ1/2/3）−（Ｃ1）−（Ａ4/5）
を有し、その際、（Ａ1/2/3）は、脱プロトン化された成分（Ａ1）及び／又は（Ａ2）及び／又は（Ａ3）であり、（Ａ4/5）は、脱プロトン化された成分（Ａ4）及び／又は（Ａ5）であり、かつ（Ｃ1）は、プロトン化された成分（Ｃ1）である
（２）一官能性のヘキサフルオロプロペンオキシド成分（Ａ6）５〜９５質量％とアミノアルコール成分（Ａ4）及び／又はメルカプトアルコール成分（Ａ5）９５〜５質量％とからなる２個又はそれ以上のヒドロキシル基を有する反応生成物
前記一官能性のヘキサフルオロプロペンオキシド成分（Ａ6）は、一般式
ＣＦ3−ＣＦ2−ＣＦ2−Ｏ−（ＣＦ（ＣＦ3）−ＣＦ2−Ｏ）m−ＣＦ（ＣＦ3）−ＣＯＲ1
［式中、ｍは、１〜２０であり、Ｒ1は、Ｆ、ＯＨ、ＯＭｅ、ＯＥｔである］で示される一官能性のヘキサフルオロプロペンオキシドオリゴマーからなり、
その際、ＨＲ1の脱離下に、一般式
（Ａ6）−（Ａ4/5）
［式中、（Ａ6）は、成分（Ａ6）のカルボニル基である］で示される付加物が得られ、そして該反応は、有利にはモル比１：１で任意に実施されている
（３）二官能性のヘキサフルオロプロペンオキシド成分（Ａ7）５〜９５質量％とアミノアルコール成分（Ａ4）及び／又はメルカプトアルコール成分（Ａ5）９５〜５質量％とからなる２個又はそれ以上のヒドロキシル基を有する反応生成物
前記二官能性のヘキサフルオロプロペンオキシド成分（Ａ7）は、一般式
Ｒ1ＯＣ−ＣＦ（ＣＦ3）−（Ｏ−ＣＦ2−ＣＦ（ＣＦ3）n）−Ｏ−（ＣＦ2）o−Ｏ−（ＣＦ（ＣＦ3）−ＣＦ2−Ｏ）n−ＣＦ（ＣＦ3）−ＣＯＲ1
［式中、ｎは、１〜１０であり、ｏは、２〜６である］で示される二官能性のヘキサフルオロプロペンオキシドオリゴマーからなり、
その際、ＨＲ1の脱離下に、一般式
（Ａ4/5）−（Ａ7）−（Ａ4/5）
［式中、（Ａ7）は、成分（Ａ7）のカルボニル基である］で示される付加物が得られ、そして該反応は、有利にはモル比１：２で任意に実施されている
（４）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、一般式
Ｘ−ＣＯ−Ｙ
［式中、Ｘ，Ｙは、Ｆ、Ｃｌ、Ｂｒ、Ｉ、ＣＣｌ3、Ｒ2、ＯＲ2であり、Ｒ2は、アルキル、シクロアルキル、アリール、１〜２５個の炭素原子と０〜１０個の窒素原子と０〜１０個の酸素原子とを有する任意の有機基である］で示されるカルボニル成分（Ａ8）７５〜５質量％と、アミノアルコール成分（Ａ4）及び／又はメルカプトアルコール成分（Ａ5）７５〜５質量％とからなる２個又はそれ以上のヒドロキシル基を有する反応生成物
その際、
第一段階で、ＨＸ及び／又はＨＹの脱離下に、一般式
（Ａ1/2/3）−ＣＯ−Ｙ及び／又はＸ−ＣＯ−（Ａ1/2/3）
及び／又は
（Ａ4/5）−ＣＯ−Ｙ及び／又はＸ−ＣＯ−（Ａ4/5）
で示される付加物が得られ、そして
第二段階で、ＨＸ及び／又はＨＹの脱離下に、一般式
（Ａ1/2/3）−ＣＯ−（Ａ4/5）
で示される付加物が得られ、そして該反応は、有利にはモル比１：１：１で任意に実施されている
又は
事前に製造された一般式
（Ａ1/2/3）−ＣＯ−Ｙ及び／又はＸ−ＣＯ−（Ａ1/2/3）
で示される付加物５〜９５質量％とアミノアルコール成分（Ａ4）及び／又はメルカプトアルコール成分（Ａ5）９５〜５質量％とからなる反応生成物
その際、ＨＸ及び／又はＨＹの脱離下に、一般式
（Ａ1/2/3）−ＣＯ−（Ａ4/5）
で示される付加物が得られ、そして該反応は、有利にはモル比１：１で任意に実施されている
又は
事前に製造された一般式
（Ａ4/5）−ＣＯ−Ｙ及び／又はＸ−ＣＯ−（Ａ4/5）
で示される付加物５〜９５質量％と（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）９５〜５質量％とからなる反応生成物
その際、ＨＸ及び／又はＨＹの脱離下に、一般式
（Ａ1/2/3）−ＣＯ−（Ａ4/5）
で示される付加物が得られ、そして該反応は、有利にはモル比１：１で任意に実施されている
（５）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、アミノアルコール成分（Ａ4）及び／又はメルカプトアルコール成分（Ａ5）７５〜５質量％と、三官能性又はより多官能性のポリイソシアネート成分（Ｃ2）７５〜５質量％とからなる２個又はそれ以上のヒドロキシル基を有する反応生成物
その際、前記反応はトリイソシアネートの場合に、有利にはモル比２：１：１又は１：２：１で任意に実施されている
（６）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、一官能性のポリアルキレングリコール成分（Ａ9）及び／又は一官能性のポリオキシアルキレンアミン成分（Ａ10）５０〜５質量％と、三官能性又はより多官能性のポリイソシアネート成分（Ｃ2）５０〜５質量％とからなる２個又はそれ以上のヒドロキシル基を有する反応生成物
前記一官能性のポリアルキレングリコール成分（Ａ9）及び／又は一官能性のポリオキシアルキレンアミン成分（Ａ10）は、一ヒドロキシ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ3−Ｏ−Ａz'−Ｈ
［式中、ｚ′は、５〜１５０であり、Ｒ3は、アルキル、シクロアルキル、アリール、１〜２５個の炭素原子を有する任意の有機基である］で示される３〜２５個の炭素原子を有する更なるアルキレンオキシド０〜７４質量％を有し、
かつ／又は
前記一官能性のポリアルキレングリコール成分（Ａ9）及び／又は一官能性のポリオキシアルキレンアミン成分（Ａ10）は、一アミノ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ3−Ｏ−Ａz'-1−ＣＲiＲii−ＣＲiiiＲiv−ＮＨ2
で示される３〜２５個の炭素原子を有する更なるアルキレンオキシド０〜７４質量％を有し、その際、
前記反応はトリイソシアネートの場合に、有利にはモル比１：１：１：１で任意に実施されている
（７）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、アミノアルコール成分（Ａ4）及び／又はメルカプトアルコール成分（Ａ5）７５〜５質量％と、トリアジン成分（Ａ11）７５〜５質量％とからなる２個又はそれ以上のヒドロキシル基を有する反応生成物
前記トリアジン成分（Ａ11）は、塩化シアヌルあるいは２，４，６−トリクロロ−１，３，５−トリアジンからなり、その際、前記反応は、有利にはモル比２：１：１又は１：２：１で任意に実施されている
（８）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、一官能性のポリアルキレングリコール成分（Ａ9）及び／又は一官能性のポリオキシアルキレンアミン成分（Ａ10）５０〜５質量％と、トリアジン成分（Ａ11）５０〜５質量％とからなる２個又はそれ以上のヒドロキシル基を有する反応生成物
前記トリアジン成分（Ａ11）は、塩化シアヌルあるいは２，４，６−トリクロロ−１，３，５−トリアジンからなり、その際、前記反応は、有利にはモル比１：１：１：１で任意に実施されている
（９）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ヒドロキシカルボン酸成分（Ａ12）５０〜５質量％と、三官能性又はより多官能性のポリイソシアネート成分（Ｃ2）５０〜５質量％とからなる２個又はそれ以上のヒドロキシル基を有する反応生成物
前記ヒドロキシカルボン酸成分（Ａ12）は、モノヒドロキシカルボン酸及び／又はジヒドロキシカルボン酸であって、ポリイソシアネートに対して反応性の１及び／又は２個のヒドロキシル基とポリイソシアネートに対して不活性な１個のカルボキシル基とを有するカルボン酸からなり、その際、
前記反応はトリイソシアネートの場合に、有利にはモル比１：１：１：１で任意に実施されている
（１０）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ＮＣＮ成分（Ａ13）５０〜５質量％と、三官能性又はより多官能性のポリイソシアネート成分（Ｃ2）５０〜５質量％とからなる２個又はそれ以上のヒドロキシル基を有する反応生成物
前記ＮＣＮ成分（Ａ13）は、ポリイソシアネートに対して反応性でかつ酸性ＮＨの１個のアミノ基を有するシアナミドからなり、その際、前記反応はトリイソシアネートの場合に、有利にはモル比１：１：１：１で任意に実施されている
（１１）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ヒドロキシカルボン酸成分（Ａ12）５０〜５質量％と、トリアジン成分（Ａ11）５０〜５質量％とからなる２個又はそれ以上のヒドロキシル基を有する反応生成物
前記ヒドロキシカルボン酸成分（Ａ12）は、モノヒドロキシカルボン酸及び／又はジヒドロキシカルボン酸であって、ポリイソシアネートに対して反応性の１及び／又は２個のヒドロキシル基とポリイソシアネートに対して不活性な１個のカルボキシル基とを有するカルボン酸からなり、
前記トリアジン成分（Ａ11）は、塩化シアヌルあるいは２，４，６−トリクロロ−１，３，５−トリアジンからなり、その際、前記反応は、有利にはモル比１：１：１：１で任意に実施されている
（１２）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ＮＣＮ成分（Ａ12）５０〜５質量％と、トリアジン成分（Ａ11）５０〜５質量％とからなる２個又はそれ以上のヒドロキシル基を有する反応生成物
前記ＮＣＮ成分（Ａ12）は、ポリイソシアネートに対して反応性でかつ酸性ＮＨの１個のアミノ基を有するシアナミドからなり、
前記トリアジン成分（Ａ11）は、塩化シアヌルあるいは２，４，６−トリクロロ−１，３，５−トリアジンからなり、
その際、前記反応は、有利にはモル比１：１：１：１で任意に実施されている
（１３）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、低分子のポリオール成分（Ｂ1）及び／又は疎水修飾された低分子のポリオール成分（Ｂ2）及び／又はアニオン的に修飾可能な及び／又はカチオン的に修飾可能なポリオール成分（Ｂ3）及び／又は非イオン的に親水性のポリマーのポリオール成分（Ｂ4）及び／又は高分子の（ポリマーの）ポリオール成分（Ｂ5）５０〜５質量％と、二官能性のポリイソシアネート成分（Ｃ1）５０〜５質量％とからなる２個又はそれ以上のヒドロキシル基を有する反応生成物
その際、前記反応は、有利にはモル比１：１：１：２で任意に実施されており、そして該反応生成物は、一般式
（Ａ1/2/3）−（Ｃ1）−（Ｂ1/2/3/4/5）−（Ｃ1）−（Ａ4/5）
［式中、（Ｂ1/2/3/4/5）は、脱プロトン化された成分（Ｂ1）及び／又は（Ｂ2）及び／又は（Ｂ3）及び／又は（Ｂ4）及び／又は（Ｂ5）である］を有する
（１４）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜７５質量％と、アミノアルコール成分（Ａ4）及び／又はメルカプトアルコール成分（Ａ5）５０〜５質量％と、多官能性のポリアルキレングリコール成分（Ａ14）及び／又は多官能性のポリオキシアルキレンアミン成分（Ａ15）５０〜５質量％と、二官能性のポリイソシアネート成分（Ｃ1）５０〜５質量％とからなる２個又はそれ以上のヒドロキシル基を有する反応生成物
前記多官能性のポリアルキレングリコール成分（Ａ14）及び／又は多官能性のポリオキシアルキレンアミン成分（Ａ15）は、多ヒドロキシ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ4（−Ｏ−Ａz'−Ｈ）z''
［式中、ｚ′′は、２〜６であり、Ｒ4は、アルキル、シクロアルキル、アリール、１〜２５個の炭素原子を有する任意の有機基である］で示される３〜２５個の炭素原子を有する更なるアルキレンオキシド０〜７４質量％を有し、
かつ／又は
前記多官能性のポリアルキレングリコール成分（Ａ14）及び／又は多官能性のポリオキシアルキレンアミン成分（Ａ15）は、多アミノ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ4（−Ｏ−Ａz'-1−ＣＲiＲii−ＣＲiiiＲiv−ＮＨ2）z''
で示される３〜２５個の炭素原子を有する更なるアルキレンオキシド０〜７４質量％を有し、その際、
前記反応は二官能性のポリアルキレングリコールあるいはポリオキシアルキレンアミンの場合に、有利にはモル比１：１：１：２で任意に実施されており、そして該反応生成物は、一般式
（Ａ1/2/3）−（Ｃ1）−（Ａ14/15）−（Ｃ1）−（Ａ4/5）
［式中、（Ａ14/15）は、脱プロトン化された成分（Ａ14）及び／又は（Ａ15）である］を有する
（１５）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）及び／又はＲ1がＯＨであるヘキサフルオロプロペンオキシド成分（Ａ6）及び／又はＲ1がＯＨであるヘキサフルオロプロペンオキシド成分（Ａ7）及び／又は一般式
ＣＦ3−（ＣＦ2）x−（ＣＨ2）y−ＣＯＯＨ
及び／又は
ＣＲ3−（ＣＲ2）x−（ＣＨ2）y−ＣＯＯＨ
で示される（ペル）フルオロアルキルアルカンカルボン酸成分（Ａ16）５〜９５質量％と、アミノアルコール成分（Ａ4）及び／又はメルカプトアルコール成分（Ａ5）及び／又は１個又はそれ以上のヒドロキシル基を有する脂肪アルコール成分（Ａ17）及び／又は１個又はそれ以上のアミノ基を有する（不）飽和脂肪アミン成分（Ａ18）及び／又は１つ又はそれ以上のカルボキシル基を有する脂肪酸成分（Ａ19）７５〜５質量％と、２個又はそれ以上のエポキシ基を有するエポキシ成分（Ａ20）７５〜５質量％とからなる２個又はそれ以上のヒドロキシル基を有する反応生成物
その際、前記反応は有利にはモル比１：１：１で任意に実施されており、そして該反応生成物は、一般式
（Ａ1/2/3/6/7/16）−ＣＨ2−ＣＨ（ＯＨ）−Ｒ5−ＣＨ（ＯＨ）−ＣＨ2−（Ａ4/5/17/18/19）
及び／又は
ＨＯ−ＣＨ2−ＣＨ（（Ａ1/2/3/6/7/16））−Ｒ5−ＣＨ（（Ａ4/5/17/18/19））−ＣＨ2−ＯＨ
及び／又は
（Ａ1/2/3/6/7/16）−ＣＨ2−ＣＨ（ＯＨ）−Ｒ5−ＣＨ（（Ａ4/5/17/18/19））−ＣＨ2−ＯＨ
及び／又は
ＨＯ−ＣＨ2−ＣＨ（（Ａ1/2/3/6/7/16））−Ｒ5−ＣＨ（ＯＨ）−ＣＨ2−（Ａ4/5/17/18/19）
［式中、（Ａ1/2/3/6/7/16）は、脱プロトン化された成分（Ａ1）及び／又は（Ａ2）及び／又は（Ａ3）及び／又は（Ａ6）及び／又は（Ａ7）及び／又は（Ａ16）であり、（Ａ4/5/17/18/19）は、脱プロトン化された成分（Ａ4）及び／又は（Ａ5）及び／又は（Ａ17）及び／又は（Ａ18）及び／又は（Ａ19）であり、Ｒ5は、アルキル、シクロアルキル、アリール、２〜５０個の炭素原子と０〜２５個の酸素原子と０〜２５個の窒素原子とを有する任意の有機基である］を有する
（１６）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ウレットジオン基で修飾されたポリイソシアネート成分（Ｃ3）７５〜５質量％と、アミノアルコール成分（Ａ4）及び／又はメルカプトアルコール成分（Ａ5）７５〜５質量％とからなる２個又はそれ以上のヒドロキシル基を有する反応生成物
その際、前記反応は、有利にはモル比２：１：２で任意に実施されている
（１７）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、三官能性又はそれより多官能性のポリイソシアネート成分（Ｃ2）９５〜５質量％とからなる２個又はそれ以上のイソシアネート基を有する反応生成物
その際、前記反応は、有利にはモル比１：１で任意に実施されている
（１８）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、アミノアルコール成分（Ａ4）及び／又はメルカプトアルコール成分（Ａ5）７５〜５質量％と、ナトリウムスルホネート基で修飾されたポリイソシアネート成分（Ｃ4）７５〜５質量％とからなる２個又はそれ以上のヒドロキシル基を有する反応生成物
その際、前記反応は、有利にはモル比１：１：１で任意に実施されている
（１９）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、不飽和基で修飾されたモノイソシアネート成分（Ｃ5）７５〜５質量％と、アミノアルコール成分（Ａ4）及び／又はメルカプトアルコール成分（Ａ5）７５〜５質量％とからなる２個又はそれ以上のヒドロキシル基を有する反応生成物
その際、前記反応は、有利にはモル比１：１：１で任意に実施されている
（２０）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、エステル基で修飾されたモノイソシアネート成分（Ｃ6）７５〜５質量％と、アミノアルコール成分（Ａ4）及び／又はメルカプトアルコール成分（Ａ5）７５〜５質量％とからなる２個又はそれ以上のヒドロキシル基を有する反応生成物
その際、前記反応は、有利にはモル比１：１：１で任意に実施されている
（２１）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、二官能性のポリイソシアネート成分（Ｃ1）７５〜５質量％と、ヒドロキシ官能性で２個又はそれ以上のヒドロキシル基を有する（不）飽和のトリグリセライド成分（Ａ21）７５〜５質量％とからなる２個又はそれ以上のヒドロキシル基を有する反応生成物
その際、前記反応は、有利にはモル比１：１：１で任意に実施されている
（２２）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性及びエポキシ官能性で１個又はそれ以上のヒドロキシル基及び／又は１個又はそれ以上のエポキシ基を有する（不）飽和のトリグリセライド成分（Ａ22）９５〜５質量％とからなる２個又はそれ以上のヒドロキシル基を有する反応生成物
その際、前記反応は、有利にはモル比１：１で任意に実施されている
（２３）一般式
Ｃ3Ｆ−（ＣＦ2）x−（ＣＨ2）y−ＣＨＯＣＨ2
及び／又は
ＣＲ3−（ＣＲ2）x−（ＣＨ2）y−ＣＨＯＣＨ2
及び／又は
ＣＲ3−（ＣＲ2）x−（ＣＨ2）y−Ｏ−ＣＨ2−ＣＨＯＣＨ2
で示される（ペル）フルオロアルキルアルキレンオキシド成分（Ａ23）５〜９５質量％と、アミノアルコール成分（Ａ4）及び／又はメルカプトアルコール成分（Ａ5）９５〜５質量％とからなる２個又はそれ以上のヒドロキシル基を有する反応生成物
その際、前記反応は、有利にはモル比１：１で任意に実施されている
（２４）（ペル）フルオロアルキルアルキレンオキシド成分（Ａ23）５〜９５質量％と、連鎖延長成分又は連鎖停止成分（Ｅ）９５〜５質量％とからなる２個又はそれ以上のヒドロキシル基を有する反応生成物
その際、前記反応は、１個の第一級アミノ基を有するモノアミンの場合に、有利にはモル比２：１で、２個の第一級アミノ基を有するジアミンの場合に、有利にはモル比４：１で、１個の第一級アミノ基と１個の第二級アミノ基を有するジアミンの場合に、有利にはモル比３：１で、１個の第一級アミノ基と１個の第二級アミノ基を有するジアミンの場合に、有利にはモル比２：１で、任意に実施されている
（２５）（ペル）フルオロアルキルアルキレンオキシド成分（Ａ23）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％とからなる２個又はそれ以上のヒドロキシル基を有する反応生成物
その際、オキサゾリドン構造が形成され、そして前記反応は、有利にはモル比１：１：１で任意に実施されている
（２６）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性で１個又はそれ以上のヒドロキシル基及び／又は１個又はそれ以上のエポキシ基を有するエポキシ成分（Ａ24）及び／又はヒドロキシ官能性で１個又はそれ以上のヒドロキシル基及び／又は１個又はそれ以上のオキセタン基を有するオキセタン成分（Ａ25）９５〜５質量％とからなる２個又はそれ以上のヒドロキシル基を有する反応生成物
その際、前記反応は、有利にはモル比１：１で任意に実施されている
（２７）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性で１個又はそれ以上のヒドロキシル基及び／又は１個又はそれ以上のエポキシ基を有するシクロプロパン成分（Ａ26）及び／又はヒドロキシ官能性で１個又はそれ以上のヒドロキシル基及び／又は１個又はそれ以上のオキセタン基を有するシクロブタン成分（Ａ27）９５〜５質量％とからなる２個又はそれ以上のヒドロキシル基を有する反応生成物
その際、前記反応は、有利にはモル比１：１で任意に実施されている
（２８）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜７５質量％と、二官能性のポリイソシアネート成分（Ｃ1）５０〜５質量％と、ヒドロキシ官能性のラクトン成分（Ａ28）５０〜５質量％と、アミノアルコール成分（Ａ4）及び／又はメルカプトアルコール成分（Ａ5）５０〜５質量％とからなる２個又はそれ以上のヒドロキシル基を有する反応生成物
その際、前記反応は、有利にはモル比１：１：１：１で任意に実施されている
（２９）フッ素修飾された（メタ）アクリレート成分（Ａ29）５〜９５質量％と、アミノアルコール成分（Ａ4）及び／又はメルカプトアルコール成分（Ａ5）９５〜５質量％とからなる２個又はそれ以上のヒドロキシル基を有する反応生成物
その際、前記反応は、有利にはモル比１：１で任意に実施されている
（３０）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、イソシアネート基に対して反応性の１個の第一級もしくは第二級のアミノ基又はイソシアネート基に対して反応性の１個のヒドロキシル基とイソシアネート基に対して潜在的に反応性のもしくは封鎖された１個又はそれ以上の第一級及び／又は第二級のアミノ基及び／又はヒドロキシル基とを有する潜在的硬化成分（Ａ30）７５〜５質量％と、水７５〜５質量％とからなる１個又はそれ以上の第一級及び／又は第二級のアミノ基及び／又は１個又はそれ以上のヒドロキシル基を有する反応生成物
その際、
第一段階で、まず成分（Ａ1）及び／又は（Ａ2）及び／又は（Ａ3）と（Ａ30）とを反応させ、
第二段階で、第一段階からのその付加物と水とを反応させ、そして
第三段階で、場合により遊離した分解生成物を除去する、
前記反応は、有利にはモル比１：１：１で任意に実施されている
（３１）一般式
Ｃ3Ｆ−（ＣＦ2）x−（ＣＨ2）y−ＮＣＯ
及び／又は
ＣＲ3−（ＣＲ2）x−（ＣＨ2）y−ＮＣＯ
で示される（ペル）フルオロアルキルアルキレンイソシアネート成分（Ａ31）５〜９５質量％と、アミノアルコール成分（Ａ4）及び／又はメルカプトアルコール成分（Ａ5）９５〜５質量％とからなる２個又はそれ以上のヒドロキシル基を有する反応生成物
その際、一般式
（Ａ31）−（Ａ4/5）
［式中、（Ａ31）は、プロトン化された成分（Ａ31）である］で示される付加物が得られ、そして前記反応は、有利にはモル比１：１で任意に実施されている
（３２）一般式
Ｃ3Ｆ−（ＣＦ2）x−（ＣＨ2）y−ＣＯＲ6
及び／又は
ＣＲ3−（ＣＲ2）x−（ＣＨ2）y−ＣＯＲ6
［式中、Ｒ6は、Ｃｌ、ＯＭｅ、ＯＥｔである］で示される（ペル）フルオロアルキルアルカンカルボン酸誘導体成分（Ａ32）５〜９５質量％と、アミノアルコール成分（Ａ4）及び／又はメルカプトアルコール成分（Ａ5）９５〜５質量％とからなる２個又はそれ以上のヒドロキシル基を有する反応生成物
その際、ＨＲ6の脱離下に、一般式
（Ａ32）−（Ａ4/5）
［式中、（Ａ32）は、成分（Ａ32）のカルボニル基である］で示される付加物が得られ、そして前記反応は、有利にはモル比１：１で任意に実施されている
（３３）変法（１）、（５）、（６）、（９）、（１０）、（１３）、（１４）、（１６）ないし（２２）による反応生成物
その際、（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）は、（ペル）フルオロアルキルアルカンカルボン酸成分（Ａ32）と置き換えられており、そしてＣＯ2アミド構造の脱離下に得られる
（３４）変法（１）ないし（１６）及び（１８）ないし（３３）による２個又はそれ以上のヒドロキシル基を有するアルコキシ化された反応生成物
その際、該アルコキシ化された反応生成物は、一般式
（Ｕ）−（Ａz'−Ｈ）z''
［式中、（Ｕ）は、脱プロトン化された反応生成物（１）ないし（１６）及び（１８）ないし（３３）である］を有する
（３５）１個又はそれ以上のアミノ基及び／又はヒドロキシル基及び／又はイソシアナト基及び／又はメルカプト基と１個又はそれ以上のペルフルオロアルキル基とを有し、一般式
（Ｒ7uＲ8vＲ9wＳｉＯ1.5）p
［式中、０＜ｕ＜１であり、０＜ｖ＜１であり、０＜ｗ＜１であり、ｕ＋ｖ＋ｗは１であり、ｐは４、６、８、１０、１２であり、かつＲ7，Ｒ8，Ｒ9は、互いに無関係に、１〜２５０個の炭素原子と１〜５０個の窒素原子及び／又は０〜５０個の酸素原子及び／又は３〜１００個のフッ素原子及び／又は０〜５０個のケイ素原子及び／又は０〜５０個の硫黄原子を有する任意の無機及び／又は有機でポリマーであってよい基である］で示される多面体のオリゴマーのポリシラセスキオキサン成分（Ａ33）
（ｉｉ）イソシアネート基に対して反応性の２個又はそれ以上のヒドロキシル基を有し、かつ分子量６２〜４９９ダルトンを有する少なくとも１種の低分子のポリオール成分（Ｂ1）０．１〜２．５質量部
（ｉｉｉ）イソシアネート基に対して反応性の２個又はそれ以上のヒドロキシル基を有し、かつ分子量１１８〜７５０ダルトンを有する少なくとも１種の疎水修飾された低分子のポリオール成分であって、その主鎖及び／又は側鎖に位置する構造要素
−（ＣＨ2）k−
［式中、ｋ≧８である］を有するポリオール成分（Ｂ2）０〜２．５質量部
（ｉｖ）１個又はそれ以上の不活性のカルボン酸基及び／又はホスホン酸基及び／又はスルホン酸基あるいは１個又はそれ以上の第三級アミノ基及びイソシアネート基に対して反応性の２個又はそれ以上のヒドロキシル基を有し、かつ分子量１０４〜４９９ダルトンを有する少なくとも１種のアニオン的に修飾可能な及び／又はカチオン的に修飾可能なポリオール成分（Ｂ3）０〜２．５質量部
前記不活性のカルボン酸基及び／又はホスホン酸基及び／又はスルホン酸基は、塩基によって部分的又は完全にカルボキシレート基及び／又はホスホネート基及び／又はスルホネート基に変換されていてよく又は既にカルボキシレート基及び／又はホスホネート基及び／又はスルホネート基の形で存在する
前記第三級アミノ基は、酸によってアンモニウム基に変換されていてよく又は既にアンモニウム基の形で存在する
（ｖ）イソシアネート基に対して反応性の２個又はそれ以上のヒドロキシル基を有し、かつ分子量５００〜５０００ダルトンを有する少なくとも１種の非イオン的に親水性のポリマーのポリオール成分（Ｂ4）０．１〜２．５質量部
（ｖｉ）イソシアネート基に対して反応性の１個又はそれ以上のヒドロキシル基を有し、かつ分子量５００〜１００００ダルトンを有する少なくとも１種の高分子の（ポリマーの）ポリオール成分（Ｂ5）１．０〜２５．０質量部
（ｖｉｉ）２個又はそれ以上の反応性の（環状）脂肪族及び／又は芳香族のイソシアネート基を有し、かつ分子量１００〜５０００ダルトンを有するポリイソシアネート及び／又はポリイソシアネート誘導体及び／又はポリイソシアネート同族体からなる少なくとも１種のポリイソシアネート成分（Ｃ）１．０〜２５．０質量部
（ｖｉｉｉ）無機及び／又は有機の塩基あるいは酸からなる少なくとも１種の中和成分（Ｄ）０．１〜２．５質量部
（ｉｘ）イソシアネート基に対して反応性の１個又はそれ以上の第一級及び／又は第二級の（環状）脂肪族及び／又は芳香族のアミノ基及び／又はイソシアネート基に対して反応性の１個又はそれ以上のヒドロキシル基を有し、かつ分子量６０〜５０００ダルトンを有する少なくとも１種の（ポリマーの）連鎖延長成分及び／又は連鎖停止成分（Ｅ）０．１〜２．５質量部
（ｘ）一次粒子及び／又は凝集物及び／又は集塊物の形の無機及び／又は有機のナノ粒子又はナノ複合材料からなる少なくとも１種の反応性のナノ粒子成分であって、疎水化及び／又はドーピング及び／又は被覆されていてよく、かつ反応性のアミノ基及び／又はヒドロキシル基及び／又はメルカプト基及び／又はイソシアナト基及び／又はエポキシ基及び／又はメタクリロイル基及び／又は一般式−Ｓｉ（ＯＲ1）3-x'Ｒ2x'のシラン基で表面修飾されている反応性のナノ粒子成分（Ｆ）０〜２．５質量部
（ｘｉ）高沸点及び／又は低沸点の有機溶剤からなる少なくとも１種の溶剤成分（Ｇ）０〜１００．０質量部
（ｘｉｉ）少なくとも１種の触媒成分（Ｈ）０〜０．１質量部
（ｘｉｉｉ）水（Ｉ）９７．３〜１００．０質量部
２個又はそれ以上の反応性の（環状）脂肪族及び／又は芳香族のイソシアネート基を有するポリイソシアネート及び／又はポリイソシアネート誘導体及び／又はポリイソシアネート同族体又はカルボジイミド架橋剤からなり、かつ分子量１００〜５０００ダルトンを有する少なくとも１種の硬化成分（ＩＩ）０〜５０．０質量部
配合成分（ＩＩＩ）０〜３００．０質量部。
【請求項２】
請求項１記載の官能化されたポリウレタン樹脂であって、エタノールアミン及び／又はＮ−メチルエタノールアミン及び／又はジエタノールアミン及び／又はジイソプロパノールアミンを成分（Ａ4）として合成されることを特徴とする、官能化されたポリウレタン樹脂。
【請求項３】
請求項１又は２記載の官能化されたポリウレタン樹脂であって、２−メルカプトエタノール及び／又はチオグリセロールを成分（Ａ5）として合成されることを特徴とする、官能化されたポリウレタン樹脂。
【請求項４】
請求項１から３までのいずれか１項記載の官能化されたポリウレタン樹脂であって、ブタン−１，４−ジオール及び／又はトリメチロールプロパンを成分（Ｂ1）として合成されることを特徴とする、官能化されたポリウレタン樹脂。
【請求項５】
請求項１から４までのいずれか１項記載の官能化されたポリウレタン樹脂であって、一般式
ＣnＨ2n+1−ＣＨＯＨ−ＣＨ2ＯＨ
［式中、ｎは８〜４８である］で示される１０〜５０個の炭素原子を有する１，２−ジヒドロキシアルカンジオール、
及び／又は
一般式
ＣnＨ2n+1−ＣＨＯＣＨ2
［式中、ｎは８〜４８である］で示されるアルキレン−１−オキシド成分（Ａ34）５〜９５とアミノアルコール成分（Ａ4）及び／又はメルカプトアルコール成分（Ａ5）９５〜５質量％とからの２個又はそれ以上のヒドロキシル基を有する反応生成物
その際、前記反応は、有利にはモル比１：１で任意に実施されている
及び／又は
一般式
ＨＯ−ＣnＨ2n−ＯＨ
［式中、ｎは１０〜５０である］で示される１０〜５０個の炭素原子を有するα，ω−ジヒドロキシアルカンジオール
及び／又は
（不）飽和脂肪アルコール成分（Ａ17）及び／又は（不）飽和脂肪アミン成分（Ａ18）及び／又は（不）飽和脂肪酸成分（Ａ19）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％とからの２個又はそれ以上のヒドロキシル基を有する反応生成物
その際、前記反応は、有利にはモル比１：１：１で任意に実施されている
を成分（Ｂ2）として合成されることを特徴とする、官能化されたポリウレタン樹脂。
【請求項６】
請求項１から５までのいずれか１項記載の官能化されたポリウレタン樹脂であって、ジメチロールプロピオン酸及び／又はＮ−メチルジエタノールアミンを成分（Ｂ3）として合成されることを特徴とする、官能化されたポリウレタン樹脂。
【請求項７】
請求項１から６までのいずれか１項記載の官能化されたポリウレタン樹脂であって、一官能性のポリアルキレングリコール成分（Ａ9）及び／又は一官能性のポリオキシアルキレンアミン成分（Ａ10）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％とからの２個又はそれ以上のヒドロキシル基を有する反応生成物、その際、前記反応は、有利にはモル比１：１：１で任意に実施されている
を成分（Ｂ4）として合成されることを特徴とする、官能化されたポリウレタン樹脂。
【請求項８】
請求項１から７までのいずれか１項記載の官能化されたポリウレタン樹脂であって、（疎水修飾された）ポリアルキレングリコール、（不）飽和の脂肪族及び／又は芳香族のポリエステル、ポリカプロラクトン、ポリカーボネート、ポリカーボネート−ポリカプロラクトン−組合せ物、α，ω−ポリブタンジエンポリオール、α，ω−ポリメタクリレートジオール、α，ω−ポリスルフィドジオール、α，ω−ジヒドロキシアルキルポリジメチルシロキサン、ヒドロキシ官能性のエポキシ樹脂、ヒドロキシ官能性のケトン樹脂、アルキド樹脂、グリセロールと（不）飽和でヒドロキシ官能性であってよい１〜３０個の炭素原子を有しかつ官能性ｆOH≧２を有する脂肪酸とからのモノエステル及び／又はジエステル及び／又はトリエステル、二量体脂肪酸ジアルコール、ビスエポキシド及び／又はトリスエポキシド及び（不）飽和の脂肪酸を基礎とする反応生成物、あらゆる種類の他のヒドロキシ官能性のマクロモノマー及びテレケリック成分、あらゆる種類の複合ポリマーを成分（Ｂ5）として合成されることを特徴とする、官能化されたポリウレタン樹脂。
【請求項９】
請求項１から８までのいずれか１項記載の官能化されたポリウレタン樹脂であって、イソホロンジイソシアネートを成分（Ｃ1）として合成されることを特徴とする、官能化されたポリウレタン樹脂。
【請求項１０】
請求項１から９までのいずれか１項記載の官能化されたポリウレタン樹脂であって、１，６−ジイソシアナトヘキサンのイソシアヌレートを成分（Ｃ2）として合成されることを特徴とする、官能化されたポリウレタン樹脂。
【請求項１１】
請求項１から１０までのいずれか１項記載の官能化されたポリウレタン樹脂であって、１，６−ジイソシアナトヘキサンのウレットジオンを成分（Ｃ3）として合成されることを特徴とする、官能化されたポリウレタン樹脂。
【請求項１２】
請求項１から１１までのいずれか１項記載の官能化されたポリウレタン樹脂であって、３−シクロヘキシルアミノ−１−プロパンスルホン酸−ナトリウム塩で修飾された、１，６−ジイソシアナトヘキサンのイソシアヌレートを成分（Ｃ4）として合成されることを特徴とする、官能化されたポリウレタン樹脂。
【請求項１３】
請求項１から１２までのいずれか１項記載の官能化されたポリウレタン樹脂であって、メタクリル酸−２−イソシアナトアルキルエステルを成分（Ｃ5）として合成されることを特徴とする、官能化されたポリウレタン樹脂。
【請求項１４】
請求項１から１３までのいずれか１項記載の官能化されたポリウレタン樹脂であって、イソシアナトアルキルアルカン酸エステルを成分（Ｃ6）として合成されることを特徴とする、官能化されたポリウレタン樹脂。
【請求項１５】
請求項１から１４までのいずれか１項記載の官能化されたポリウレタン樹脂であって、トリエチルアミン及び／又はギ酸を成分（Ｄ）として合成されることを特徴とする、官能化されたポリウレタン樹脂。
【請求項１６】
請求項１から１５までのいずれか１項記載の官能化されたポリウレタン樹脂であって、エチレンジアミン及び／又はジエタノールアミンを成分（Ｅ）として合成されることを特徴とする、官能化されたポリウレタン樹脂。
【請求項１７】
請求項１から１６までのいずれか１項記載の官能化されたポリウレタン樹脂であって、（反応性）ナノ粒子成分（Ｆ）として、二酸化ケイ素及び／又は二酸化チタン及び／又は酸化亜鉛を基礎とするナノ粒子を使用し、その際、該ナノ粒子が固体形及び／又は分散液及び／又はペーストの形で存在することを特徴とする、官能化されたポリウレタン樹脂。
【請求項１８】
請求項１から１７までのいずれか１項記載の官能化されたポリウレタン樹脂であって、全成分（Ｆ）の少なくとも５０質量％が最大で５００ｎｍの粒度（規格：ＤＩＮ５３２０６−１、顔料の検査；粒度分析、基本概念）を有し、かつこの粒度を有する粒子の集合は比表面積（規格：ＤＩＮ６６１３１、ブルナウアー、エメット、テラー（ＢＥＴ）によるガス吸着による固体の比表面積の測定）１０〜２００ｍ2／ｇを見積もることを特徴とする、官能化されたポリウレタン樹脂。
【請求項１９】
請求項１から１８までのいずれか１項記載の官能化されたポリウレタン樹脂であって、全成分（Ｆ）の少なくとも７０質量％、有利には少なくとも９０質量％が１０〜３００ｎｍの粒度（規格：ＤＩＮ５３２０６−１、顔料の検査；粒度分析、基本概念）を有し、かつこの粒度を有する粒子の集合は比表面積（規格：ＤＩＮ６６１３１、ブルナウアー、エメット、テラー（ＢＥＴ）によるガス吸着による固体の比表面積の測定）３０〜１００ｍ2／ｇを見積もることを特徴とする、官能化されたポリウレタン樹脂。
【請求項２０】
請求項１から１９までのいずれか１項記載の官能化されたポリウレタン樹脂であって、Ｎ−エチルピロリドンを成分（Ｇ）として合成されることを特徴とする、官能化されたポリウレタン樹脂。
【請求項２１】
請求項１から２０までのいずれか１項記載の官能化されたポリウレタン樹脂であって、ジブチルスズジラウレートを成分（Ｈ）として合成されることを特徴とする、官能化されたポリウレタン樹脂。
【請求項２２】
請求項１から２１までのいずれか１項記載の官能化されたポリウレタン樹脂であって、多官能性の１，６−ジイソシアナトヘキサン誘導体又はその好適な組合せを硬化成分（ＩＩ）として合成されることを特徴とする、官能化されたポリウレタン樹脂。
【請求項２３】
請求項１から２２までのいずれか１項記載の官能化されたポリウレタン樹脂であって、（官能化された及び／又は反応性の）無機及び／又は有機の充填剤及び／又は軽量充填剤、（官能化された）無機及び／又は有機の顔料及び担持材料、（官能化された及び／又は反応性の）無機及び／又は有機のナノ材料、無機及び／又は有機の繊維、グラファイト、カーボンブラック、炭素繊維、金属繊維及び金属粉、あらゆる種類の導電性有機ポリマー、あらゆる種類の他のポリマー及び／又はポリマー分散液、あらゆる種類の再分散可能な分散粉末、あらゆる種類の超吸収体、あらゆる種類の他の有機及び無機の化合物、可塑剤、消泡剤、脱泡剤、滑沢剤及び均展剤、基体湿潤添加剤、湿潤添加剤及び分散添加剤、疎水化剤、レオロジー添加剤、凝集助剤、艶消し剤、定着剤、凍結防止剤、酸化防止剤、ＵＶ安定剤、殺生剤、水、溶剤及び全ての他の触媒を配合剤（ＩＩＩ）として合成されることを特徴とする、官能化されたポリウレタン樹脂。
【請求項２４】
請求項１から２３までのいずれか１項記載の官能化されたポリウレタン樹脂であって、成分（Ｆ）及び（ＩＩＩ）が、被覆された及び／又はマイクロカプセル化された及び／又は担体固定された及び／又は親水化された及び／又は溶剤を含有した形で存在し、かつ場合により遅れて遊離されることを特徴とする、官能化されたポリウレタン樹脂。
【請求項２５】
請求項１から２４までのいずれか１項記載の官能化されたポリウレタン樹脂であって、成分（Ａ）、（Ｂ）、（Ｃ）及び場合により（Ｆ）を含有するポリウレタン−プレポリマーのＮＣＯ／（ＯＨ＋ＮＨ(2)）−当量比が、１．２５〜２．５、有利には１．５〜２．２５の値に調整されていることを特徴とする、官能化されたポリウレタン樹脂。
【請求項２６】
請求項１から２５までのいずれか１項記載の官能化されたポリウレタン樹脂であって、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの中和度が、カルボン酸基及び／又はホスホン酸基及び／又はスルホン酸基及び／又は第三級アミノ基に対して、５０〜１００当量％、有利には６０〜９０当量％に調整されていることを特徴とする、官能化されたポリウレタン樹脂。
【請求項２７】
請求項１から２６までのいずれか１項記載の官能化されたポリウレタン樹脂であって、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの電荷密度が、５〜５０ミリ当量・（１００ｇ）-1、有利には１５〜３５ミリ当量・（１００ｇ）-1に調節され、かつ成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの酸価が、２．５〜３０ミリ当量ＫＯＨ・ｇ-1、有利には７．５〜２０ミリ当量ＫＯＨ・ｇ-1に調整されていることを特徴とする、官能化されたポリウレタン樹脂。
【請求項２８】
請求項１から２７までのいずれか１項記載の官能化されたポリウレタン樹脂であって、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの連鎖延長度又は連鎖停止度が、成分（Ａ）、（Ｂ）及び（Ｃ）を含有するポリウレタン−プレポリマーの遊離のイソシアネート基に対して、０〜１００当量％、有利には８０〜９０当量％に調整されていることを特徴とする、官能化されたポリウレタン樹脂。
【請求項２９】
請求項１から２８までのいずれか１項記載の官能化されたポリウレタン樹脂であって、成分（Ａ）、（Ｂ）、（Ｃ）、場合により（Ｄ）、場合により（Ｅ）及び場合により（Ｆ）を含有するポリウレタン−プレポリマー又はポリウレタン−ポリマーの遊離アミノ基及び／又はヒドロキシル基の官能化度が、成分（Ａ）、（Ｂ）及び（Ｃ）を含有するポリウレタン−プレポリマーの遊離のイソシアネート基に対して、０〜５００当量％、有利には０〜３００当量％に調節されていることを特徴とする、官能化されたポリウレタン樹脂。
【請求項３０】
請求項１から２９までのいずれか１項記載の官能化されたポリウレタン樹脂であって、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーのポリエチレンオキシド含量が、０〜１０質量％、有利には２〜８質量％に調整されていることを特徴とする、官能化されたポリウレタン樹脂。
【請求項３１】
請求項１から２９までのいずれか１項記載の官能化されたポリウレタン樹脂であって、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーのフッ素含量が、０．０１〜１０質量％、有利には０．５〜５質量％に調整されていることを特徴とする、官能化されたポリウレタン樹脂。
【請求項３２】
請求項１から３１までのいずれか１項記載の官能化されたポリウレタン樹脂であって、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの平均分子量（数平均）が、１００００〜１００００００ダルトンに調整されていることを特徴とする、官能化されたポリウレタン樹脂。
【請求項３３】
請求項１から２８までのいずれか１項記載の官能化されたポリウレタン樹脂であって、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの固体含量が、バインダー成分（Ｉ）の全量に対して３０〜６０質量％、有利には４０〜５０質量％に調整されていることを特徴とする、官能化されたポリウレタン樹脂。
【請求項３４】
請求項１から２９までのいずれか１項記載の官能化されたポリウレタン樹脂であって、バインダー成分（Ｉ）のｐＨ値が、５〜１０、有利には７〜８に調整されていることを特徴とする、官能化されたポリウレタン樹脂。
【請求項３５】
請求項１から３０までのいずれか１項記載の官能化されたポリウレタン樹脂であって、バインダー成分（Ｉ）の粘度（ブルックフィールド、２０℃）が、１０〜５００ｍＰａ・ｓ、有利には２５〜２５０ｍＰａ・ｓに調整されていることを特徴とする、官能化されたポリウレタン樹脂。
【請求項３６】
請求項１から３１までのいずれか１項記載の官能化されたポリウレタン樹脂であって、水性バインダー成分（Ｉ）のミセルの平均粒径が、１０〜５００ｎｍ、有利には２５〜２５０ｎｍに調整されていることを特徴とする、官能化されたポリウレタン樹脂。
【請求項３７】
請求項１から３３までのいずれか１項記載の官能化されたポリウレタン樹脂であって、バインダー成分（Ｉ）と硬化成分（ＩＩ）との比率が、２０：１〜２：１、有利には３：１〜５：１であることを特徴とする、官能化されたポリウレタン樹脂。
【請求項３８】
請求項１から３３までのいずれか１項記載の官能化されたポリウレタン樹脂であって、フッ素含量が、バインダー成分（Ｉ）と硬化成分（ＩＩ）とから製造されているという前提で、０．０１〜１０質量％、有利には０．５〜５質量％に調整されていることを特徴とする、官能化されたポリウレタン樹脂。
【請求項３９】
請求項１から３８までのいずれか１項記載の官能化されたポリウレタン樹脂の製造方法において、フッ素修飾された（ポリマーの）疎水化成分及び疎油化成分（Ａ）を、以下の反応（１）及び／又は（２）及び／又は（３）及び／又は（４）及び／又は（５）及び／又は（６）及び／又は（７）及び／又は（８）及び／又は（９）及び／又は（１０）及び／又は（１１）及び／又は（１２）及び／又は（１３）及び／又は（１４）及び／又は（１５）及び／又は（１６）及び／又は（１７）及び／又は（１８）及び／又は（１９）及び／又は（２０）及び／又は（２１）及び／又は（２２）及び／又は（２３）及び／又は（２４）及び／又は（２５）及び／又は（２６）及び／又は（２７）及び／又は（２８）及び／又は（２９）及び／又は（３０）及び／又は（３１）及び／又は（３２）及び／又は（３３）及び／又は（３４）及び／又は（３５）によって製造することを特徴とする方法、
（１）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％との反応
前記（ペル）フルオロアルキルアルコール成分（Ａ1）及び／又は（ペル）フルオロアルキルアルキレンアミン成分（Ａ2）は、一般式
ＣＦ3−（ＣＦ2）x−（ＣＨ2）y−Ｏ−Ａz−Ｈ
及び／又は
ＣＲ3−（ＣＲ2）x−（ＣＨ2）y−Ｏ−Ａz−Ｈ
［式中、Ｒは、互いに無関係に、Ｈ、Ｆ、ＣＦ3である］で示される末端メチレン基（炭化水素スペーサー）を有するペルフルオロアルキルアルコール、及び／又は一般式
ＣＦ3−ＣＦ2−ＣＦ2−［Ｏ−ＣＦ（ＣＦ3）−ＣＦ2］x−Ｏ−ＣＦ（ＣＦ3）−（ＣＨ2）y−Ｏ−Ａz−Ｈ
［式中、ｘは、３〜２０であり、ｙは、１〜６であり、ｚは、０〜１００であり、Ａは、ＣＲiＲii−ＣＲiiiＲiv−Ｏ又は（ＣＲiＲii）a−Ｏ又はＣＯ−（ＣＲiＲii）b−Ｏであり、Ｒi、Ｒii、Ｒiii、Ｒivは、互いに無関係に、Ｈ、アルキル、シクロアルキル、アリール、１〜２５個の炭素原子を有する任意の有機基であり、ａ，ｂは、３〜５である］で示されるヘキサフルオロプロペンオキシド（ＨＦＰＯ）オリゴマーアルコールからなり、その際、ポリアルキレンオキシド−構造単位Ａzは、任意のアルキレンオキシドからなるホモポリマー、コポリマーもしくはブロックコポリマー又はポリオキシアルキレングリコール又はポリラクトンであり、
前記フッ素修飾されたマクロモノマー成分又はテレケリック成分（Ａ3）は、ポリマーに結合したフッ素含有量１〜９９質量％と分子量１００〜１００００ダルトンを有し、主鎖及び／又は側鎖中に内部に及び／又は側鎖に及び／又は末端に位置する構造要素
−（ＣＦ2−ＣＦ2）x−
及び／又は
−（ＣＲ2−ＣＲ2）x−
及び／又は
−［ＣＦ2−ＣＦ（ＣＦ3）−Ｏ］x−
及び／又は
−（ＣＲ2−ＣＲ2−Ｏ）x−
を有し、それぞれは１個又はそれ以上の反応性（環状）脂肪族及び／又は芳香族のヒドロキシル基及び／又は第一級及び／又は第二級のアミノ基及び／又はメルカプト基を有し、
前記二官能性のポリイソシアネート成分（Ｃ1）は、２個又はそれ以上の（環状）脂肪族及び／又は芳香族の同一もしくは異なる反応性を有するイソシアネート基を有し、
前記アミノアルコール成分（Ａ4）は、１個の（環状）脂肪族及び／又は芳香族の第一級もしくは第二級のアミノ基と１個又はそれ以上の（環状）脂肪族及び／又は芳香族のヒドロキシル基を有し、
前記メルカプトアルコール成分（Ａ5）は、１個の（環状）脂肪族及び／又は芳香族のメルカプト基と１個又はそれ以上の（環状）脂肪族及び／又は芳香族のヒドロキシル基を有し、その際、
前記反応はジイソシアネートの場合にモル比１：１：１で任意に実施し、かつその反応生成物は、一般式
（Ａ1/2/3）−（Ｃ1）−（Ａ4/5）
を有し、その際、（Ａ1/2/3）は、脱プロトン化された成分（Ａ1）及び／又は（Ａ2）及び／又は（Ａ3）であり、（Ａ4/5）は、脱プロトン化された成分（Ａ4）及び／又は（Ａ5）であり、かつ（Ｃ1）は、プロトン化された成分（Ｃ1）である
及び／又は
（２）一官能性のヘキサフルオロプロペンオキシド成分（Ａ6）５〜９５質量％とアミノアルコール成分（Ａ4）及び／又はメルカプトアルコール成分（Ａ5）９５〜５質量％との反応
前記一官能性のヘキサフルオロプロペンオキシド成分（Ａ6）は、一般式
ＣＦ3−ＣＦ2−ＣＦ2−Ｏ−（ＣＦ（ＣＦ3）−ＣＦ2−Ｏ）m−ＣＦ（ＣＦ3）−ＣＯＲ1
［式中、ｍは、１〜２０であり、Ｒ1は、Ｆ、ＯＨ、ＯＭｅ、ＯＥｔである］で示される一官能性のヘキサフルオロプロペンオキシドオリゴマーからなり、
その際、ＨＲ1の脱離下に、一般式
（Ａ6）−（Ａ4/5）
［式中、（Ａ6）は、成分（Ａ6）のカルボニル基である］で示される付加物が得られ、そして該反応は、有利にはモル比１：１で任意に実施する
及び／又は
（３）二官能性のヘキサフルオロプロペンオキシド成分（Ａ7）５〜９５質量％とアミノアルコール成分（Ａ4）及び／又はメルカプトアルコール成分（Ａ5）９５〜５質量％との反応
前記二官能性のヘキサフルオロプロペンオキシド成分（Ａ7）は、一般式
Ｒ1ＯＣ−ＣＦ（ＣＦ3）−（Ｏ−ＣＦ2−ＣＦ（ＣＦ3）n）−Ｏ−（ＣＦ2）o−Ｏ−（ＣＦ（ＣＦ3）−ＣＦ2−Ｏ）n−ＣＦ（ＣＦ3）−ＣＯＲ1
［式中、ｎは、１〜１０であり、ｏは、２〜６である］で示される二官能性のヘキサフルオロプロペンオキシドオリゴマーからなり、
その際、ＨＲ1の脱離下に、一般式
（Ａ4/5）−（Ａ7）−（Ａ4/5）
［式中、（Ａ7）は、成分（Ａ7）のカルボニル基である］で示される付加物が得られ、そして該反応は、有利にはモル比１：２で任意に実施する
及び／又は
（４）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、一般式
Ｘ−ＣＯ−Ｙ
［式中、Ｘ，Ｙは、Ｆ、Ｃｌ、Ｂｒ、Ｉ、ＣＣｌ3、Ｒ2、ＯＲ2であり、Ｒ2は、アルキル、シクロアルキル、アリール、１〜２５個の炭素原子と０〜１０個の窒素原子と０〜１０個の酸素原子とを有する任意の有機基である］で示されるカルボニル成分（Ａ8）７５〜５質量％と、アミノアルコール成分（Ａ4）及び／又はメルカプトアルコール成分（Ａ5）７５〜５質量％との反応
その際、
第一段階で、ＨＸ及び／又はＨＹの脱離下に、一般式
（Ａ1/2/3）−ＣＯ−Ｙ及び／又はＸ−ＣＯ−（Ａ1/2/3）
及び／又は
（Ａ4/5）−ＣＯ−Ｙ及び／又はＸ−ＣＯ−（Ａ4/5）
で示される付加物が得られ、そして
第二段階で、ＨＸ及び／又はＨＹの脱離下に、一般式
（Ａ1/2/3）−ＣＯ−（Ａ4/5）
で示される付加物が得られ、そして該反応は、有利にはモル比１：１：１で任意に実施する
又は
事前に製造された一般式
（Ａ1/2/3）−ＣＯ−Ｙ及び／又はＸ−ＣＯ−（Ａ1/2/3）
で示される付加物５〜９５質量％とアミノアルコール成分（Ａ4）及び／又はメルカプトアルコール成分（Ａ5）９５〜５質量％との反応
その際、ＨＸ及び／又はＨＹの脱離下に、一般式
（Ａ1/2/3）−ＣＯ−（Ａ4/5）
で示される付加物が得られ、そして該反応は、有利にはモル比１：１で任意に実施する
又は
事前に製造された一般式
（Ａ4/5）−ＣＯ−Ｙ及び／又はＸ−ＣＯ−（Ａ4/5）
で示される付加物５〜９５質量％と（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）９５〜５質量％との反応
その際、ＨＸ及び／又はＨＹの脱離下に、一般式
（Ａ1/2/3）−ＣＯ−（Ａ4/5）
で示される付加物が得られ、そして該反応は、有利にはモル比１：１で任意に実施する
及び／又は
（５）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、アミノアルコール成分（Ａ4）及び／又はメルカプトアルコール成分（Ａ5）７５〜５質量％と、三官能性又はより多官能性のポリイソシアネート成分（Ｃ2）７５〜５質量％との反応
その際、前記反応はトリイソシアネートの場合にモル比２：１：１又は１：２：１で任意に実施する
及び／又は
（６）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、一官能性のポリアルキレングリコール成分（Ａ9）及び／又は一官能性のポリオキシアルキレンアミン成分（Ａ10）５０〜５質量％と、三官能性又はより多官能性のポリイソシアネート成分（Ｃ2）５０〜５質量％との反応
前記一官能性のポリアルキレングリコール成分（Ａ9）及び／又は一官能性のポリオキシアルキレンアミン成分（Ａ10）は、一ヒドロキシ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ3−Ｏ−Ａz'−Ｈ
［式中、ｚ′は、５〜１５０であり、Ｒ3は、アルキル、シクロアルキル、アリール、１〜２５個の炭素原子を有する任意の有機基である］で示される３〜２５個の炭素原子を有する更なるアルキレンオキシド０〜７４質量％を有し、
かつ／又は
前記一官能性のポリアルキレングリコール成分（Ａ9）及び／又は一官能性のポリオキシアルキレンアミン成分（Ａ10）は、一アミノ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ3−Ｏ−Ａz'-1−ＣＲiＲii−ＣＲiiiＲiv−ＮＨ2
で示される３〜２５個の炭素原子を有する更なるアルキレンオキシド０〜７４質量％を有し、その際、
前記反応はトリイソシアネートの場合に、有利にはモル比１：１：１：１で任意に実施する
及び／又は
（７）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、アミノアルコール成分（Ａ4）及び／又はメルカプトアルコール成分（Ａ5）７５〜５質量％と、トリアジン成分（Ａ11）７５〜５質量％との反応
前記トリアジン成分（Ａ11）は、塩化シアヌルあるいは２，４，６−トリクロロ−１，３，５−トリアジンからなり、その際、前記反応は、有利にはモル比２：１：１又は１：２：１で任意に実施する
及び／又は
（８）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、一官能性のポリアルキレングリコール成分（Ａ9）及び／又は一官能性のポリオキシアルキレンアミン成分（Ａ10）５０〜５質量％と、トリアジン成分（Ａ11）５０〜５質量％との反応
前記トリアジン成分（Ａ11）は、塩化シアヌルあるいは２，４，６−トリクロロ−１，３，５−トリアジンからなり、その際、前記反応は、有利にはモル比１：１：１：１で任意に実施する
及び／又は
（９）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ヒドロキシカルボン酸成分（Ａ12）５０〜５質量％と、三官能性又はより多官能性のポリイソシアネート成分（Ｃ2）５０〜５質量％との反応
前記ヒドロキシカルボン酸成分（Ａ12）は、モノヒドロキシカルボン酸及び／又はジヒドロキシカルボン酸であって、ポリイソシアネートに対して反応性の１及び／又は２個のヒドロキシル基とポリイソシアネートに対して不活性な１個のカルボキシル基とを有するカルボン酸からなり、その際、
前記反応はトリイソシアネートの場合に、有利にはモル比１：１：１：１で任意に実施する
及び／又は
（１０）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ＮＣＮ成分（Ａ13）５０〜５質量％と、三官能性又はより多官能性のポリイソシアネート成分（Ｃ2）５０〜５質量％との反応
前記ＮＣＮ成分（Ａ13）は、ポリイソシアネートに対して反応性でかつ酸性ＮＨの１個のアミノ基を有するシアナミドからなり、その際、前記反応はトリイソシアネートの場合に、有利にはモル比１：１：１：１で任意に実施する
及び／又は
（１１）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ヒドロキシカルボン酸成分（Ａ12）５０〜５質量％と、トリアジン成分（Ａ11）５０〜５質量％との反応
前記ヒドロキシカルボン酸成分（Ａ12）は、モノヒドロキシカルボン酸及び／又はジヒドロキシカルボン酸であって、ポリイソシアネートに対して反応性の１及び／又は２個のヒドロキシル基とポリイソシアネートに対して不活性な１個のカルボキシル基とを有するカルボン酸からなり、
前記トリアジン成分（Ａ11）は、塩化シアヌルあるいは２，４，６−トリクロロ−１，３，５−トリアジンからなり、その際、前記反応は、有利にはモル比１：１：１：１で任意に実施する
及び／又は
（１２）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ＮＣＮ成分（Ａ12）５０〜５質量％と、トリアジン成分（Ａ11）５０〜５質量％との反応
前記ＮＣＮ成分（Ａ12）は、ポリイソシアネートに対して反応性でかつ酸性ＮＨの１個のアミノ基を有するシアナミドからなり、
前記トリアジン成分（Ａ11）は、塩化シアヌルあるいは２，４，６−トリクロロ−１，３，５−トリアジンからなり、
その際、前記反応は、有利にはモル比１：１：１：１で任意に実施する
及び／又は
（１３）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、低分子のポリオール成分（Ｂ1）及び／又は疎水修飾された低分子のポリオール成分（Ｂ2）及び／又はアニオン的に修飾可能な及び／又はカチオン的に修飾可能なポリオール成分（Ｂ3）及び／又は非イオン的に親水性のポリマーのポリオール成分（Ｂ4）及び／又は高分子の（ポリマーの）ポリオール成分（Ｂ5）５０〜５質量％と、二官能性のポリイソシアネート成分（Ｃ1）５０〜５質量％との反応
その際、前記反応は、有利にはモル比１：１：１：２で任意に実施し、そして該反応生成物は、一般式
（Ａ1/2/3）−（Ｃ1）−（Ｂ1/2/3/4/5）−（Ｃ1）−（Ａ4/5）
［式中、（Ｂ1/2/3/4/5）は、脱プロトン化された成分（Ｂ1）及び／又は（Ｂ2）及び／又は（Ｂ3）及び／又は（Ｂ4）及び／又は（Ｂ5）である］を有する
及び／又は
（１４）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜７５質量％と、アミノアルコール成分（Ａ4）及び／又はメルカプトアルコール成分（Ａ5）５０〜５質量％と、多官能性のポリアルキレングリコール成分（Ａ14）及び／又は多官能性のポリオキシアルキレンアミン成分（Ａ15）５０〜５質量％と、二官能性のポリイソシアネート成分（Ｃ1）５０〜５質量％との反応
前記多官能性のポリアルキレングリコール成分（Ａ14）及び／又は多官能性のポリオキシアルキレンアミン成分（Ａ15）は、多ヒドロキシ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ4（−Ｏ−Ａz'−Ｈ）z''
［式中、ｚ′′は、２〜６であり、Ｒ4は、アルキル、シクロアルキル、アリール、１〜２５個の炭素原子を有する任意の有機基である］で示される３〜２５個の炭素原子を有する更なるアルキレンオキシド０〜７４質量％を有し、
かつ／又は
前記多官能性のポリアルキレングリコール成分（Ａ14）及び／又は多官能性のポリオキシアルキレンアミン成分（Ａ15）は、多アミノ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ4（−Ｏ−Ａz'-1−ＣＲiＲii−ＣＲiiiＲiv−ＮＨ2）z''
で示される３〜２５個の炭素原子を有する更なるアルキレンオキシド０〜７４質量％を有し、その際、
前記反応は二官能性のポリアルキレングリコールあるいはポリオキシアルキレンアミンの場合に、有利にはモル比１：１：１：２で任意に実施し、そして該反応生成物は、一般式
（Ａ1/2/3）−（Ｃ1）−（Ａ14/15）−（Ｃ1）−（Ａ4/5）
［式中、（Ａ14/15）は、脱プロトン化された成分（Ａ14）及び／又は（Ａ15）である］を有する
及び／又は
（１５）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）及び／又はＲ1がＯＨであるヘキサフルオロプロペンオキシド成分（Ａ6）及び／又はＲ1がＯＨであるヘキサフルオロプロペンオキシド成分（Ａ7）及び／又は一般式
ＣＦ3−（ＣＦ2）x−（ＣＨ2）y−ＣＯＯＨ
及び／又は
ＣＲ3−（ＣＲ2）x−（ＣＨ2）y−ＣＯＯＨ
で示される（ペル）フルオロアルキルアルカンカルボン酸成分（Ａ16）５〜９５質量％と、アミノアルコール成分（Ａ4）及び／又はメルカプトアルコール成分（Ａ5）及び／又は１個又はそれ以上のヒドロキシル基を有する脂肪アルコール成分（Ａ17）及び／又は１個又はそれ以上のアミノ基を有する（不）飽和脂肪アミン成分（Ａ18）及び／又は１つ又はそれ以上のカルボキシル基を有する脂肪酸成分（Ａ19）７５〜５質量％と、２個又はそれ以上のエポキシ基を有するエポキシ成分（Ａ20）７５〜５質量％との反応
その際、前記反応は有利にはモル比１：１：１で任意に実施し、そして該反応生成物は、一般式
（Ａ1/2/3/6/7/16）−ＣＨ2−ＣＨ（ＯＨ）−Ｒ5−ＣＨ（ＯＨ）−ＣＨ2−（Ａ4/5/17/18/19）
及び／又は
ＨＯ−ＣＨ2−ＣＨ（（Ａ1/2/3/6/7/16））−Ｒ5−ＣＨ（（Ａ4/5/17/18/19））−ＣＨ2−ＯＨ
及び／又は
（Ａ1/2/3/6/7/16）−ＣＨ2−ＣＨ（ＯＨ）−Ｒ5−ＣＨ（（Ａ4/5/17/18/19））−ＣＨ2−ＯＨ
及び／又は
ＨＯ−ＣＨ2−ＣＨ（（Ａ1/2/3/6/7/16））−Ｒ5−ＣＨ（ＯＨ）−ＣＨ2−（Ａ4/5/17/18/19）
［式中、（Ａ1/2/3/6/7/16）は、脱プロトン化された成分（Ａ1）及び／又は（Ａ2）及び／又は（Ａ3）及び／又は（Ａ6）及び／又は（Ａ7）及び／又は（Ａ16）であり、（Ａ4/5/17/18/19）は、脱プロトン化された成分（Ａ4）及び／又は（Ａ5）及び／又は（Ａ17）及び／又は（Ａ18）及び／又は（Ａ19）であり、Ｒ5は、アルキル、シクロアルキル、アリール、２〜５０個の炭素原子と０〜２５個の酸素原子と０〜２５個の窒素原子とを有する任意の有機基である］を有する
及び／又は
（１６）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ウレットジオン基で修飾されたポリイソシアネート成分（Ｃ3）７５〜５質量％と、アミノアルコール成分（Ａ4）及び／又はメルカプトアルコール成分（Ａ5）７５〜５質量％との反応
その際、前記反応は、有利にはモル比２：１：２で任意に実施する
及び／又は
（１７）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、三官能性又はそれより多官能性のポリイソシアネート成分（Ｃ2）９５〜５質量％との反応
その際、前記反応は、有利にはモル比１：１で任意に実施する
及び／又は
（１８）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、アミノアルコール成分（Ａ4）及び／又はメルカプトアルコール成分（Ａ5）７５〜５質量％と、ナトリウムスルホネート基で修飾されたポリイソシアネート成分（Ｃ4）７５〜５質量％との反応
その際、前記反応は、有利にはモル比１：１：１で任意に実施する
及び／又は
（１９）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、不飽和基で修飾されたモノイソシアネート成分（Ｃ5）７５〜５質量％と、アミノアルコール成分（Ａ4）及び／又はメルカプトアルコール成分（Ａ5）７５〜５質量％との反応
その際、前記反応は、有利にはモル比１：１：１で任意に実施する
及び／又は
（２０）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、エステル基で修飾されたモノイソシアネート成分（Ｃ6）７５〜５質量％と、アミノアルコール成分（Ａ4）及び／又はメルカプトアルコール成分（Ａ5）７５〜５質量％との反応
その際、前記反応は、有利にはモル比１：１：１で任意に実施する
及び／又は
（２１）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、二官能性のポリイソシアネート成分（Ｃ1）７５〜５質量％と、ヒドロキシ官能性で２個又はそれ以上のヒドロキシル基を有する（不）飽和のトリグリセライド成分（Ａ21）７５〜５質量％との反応
その際、前記反応は、有利にはモル比１：１：１で任意に実施する
及び／又は
（２２）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性及びエポキシ官能性で１個又はそれ以上のヒドロキシル基及び／又は１個又はそれ以上のエポキシ基を有する（不）飽和のトリグリセライド成分（Ａ22）９５〜５質量％との反応
その際、前記反応は、有利にはモル比１：１で任意に実施する
及び／又は
（２３）一般式
Ｃ3Ｆ−（ＣＦ2）x−（ＣＨ2）y−ＣＨＯＣＨ2
及び／又は
ＣＲ3−（ＣＲ2）x−（ＣＨ2）y−ＣＨＯＣＨ2
及び／又は
ＣＲ3−（ＣＲ2）x−（ＣＨ2）y−Ｏ−ＣＨ2−ＣＨＯＣＨ2
で示される（ペル）フルオロアルキルアルキレンオキシド成分（Ａ23）５〜９５質量％と、アミノアルコール成分（Ａ4）及び／又はメルカプトアルコール成分（Ａ5）９５〜５質量％との反応
その際、前記反応は、有利にはモル比１：１で任意に実施する
及び／又は
（２４）（ペル）フルオロアルキルアルキレンオキシド成分（Ａ23）５〜９５質量％と、連鎖延長成分又は連鎖停止成分（Ｅ）９５〜５質量％との反応
その際、前記反応は、１個の第一級アミノ基を有するモノアミンの場合に、有利にはモル比２：１で、２個の第一級アミノ基を有するジアミンの場合に、有利にはモル比４：１で、１個の第一級アミノ基と１個の第二級アミノ基を有するジアミンの場合に、有利にはモル比３：１で、１個の第一級アミノ基と１個の第二級アミノ基を有するジアミンの場合に、有利にはモル比２：１で、任意に実施する
及び／又は
（２５）（ペル）フルオロアルキルアルキレンオキシド成分（Ａ23）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％との反応
その際、オキサゾリドン構造が形成され、そして前記反応は、有利にはモル比１：１：１で任意に実施する
及び／又は
（２６）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性で１個又はそれ以上のヒドロキシル基及び／又は１個又はそれ以上のエポキシ基を有するエポキシ成分（Ａ24）及び／又はヒドロキシ官能性で１個又はそれ以上のヒドロキシル基及び／又は１個又はそれ以上のオキセタン基を有するオキセタン成分（Ａ25）９５〜５質量％との反応
その際、前記反応は、有利にはモル比１：１で任意に実施する
及び／又は
（２７）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性で１個又はそれ以上のヒドロキシル基及び／又は１個又はそれ以上のエポキシ基を有するシクロプロパン成分（Ａ26）及び／又はヒドロキシ官能性で１個又はそれ以上のヒドロキシル基及び／又は１個又はそれ以上のオキセタン基を有するシクロブタン成分（Ａ27）９５〜５質量％との反応
その際、前記反応は、有利にはモル比１：１で任意に実施する
及び／又は
（２８）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜７５質量％と、二官能性のポリイソシアネート成分（Ｃ1）５０〜５質量％と、ヒドロキシ官能性のラクトン成分（Ａ28）５０〜５質量％と、アミノアルコール成分（Ａ4）及び／又はメルカプトアルコール成分（Ａ5）５０〜５質量％との反応
その際、前記反応は、有利にはモル比１：１：１：１で任意に実施する
及び／又は
（２９）フッ素修飾された（メタ）アクリレート成分（Ａ29）５〜９５質量％と、アミノアルコール成分（Ａ4）及び／又はメルカプトアルコール成分（Ａ5）９５〜５質量％との反応
その際、前記反応は、有利にはモル比１：１で任意に実施する
及び／又は
（３０）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、イソシアネート基に対して反応性の１個の第一級もしくは第二級のアミノ基又はイソシアネート基に対して反応性の１個のヒドロキシル基とイソシアネート基に対して潜在的に反応性のもしくは封鎖された１個又はそれ以上の第一級及び／又は第二級のアミノ基及び／又はヒドロキシル基とを有する潜在的硬化成分（Ａ30）７５〜５質量％と、水７５〜５質量％との反応
その際、
第一段階で、まず成分（Ａ1）及び／又は（Ａ2）及び／又は（Ａ3）と（Ａ30）とを反応させ、
第二段階で、第一段階からのその付加物と水とを反応させ、そして
第三段階で、場合により遊離した分解生成物を除去する、
前記反応は、有利にはモル比１：１：１で任意に実施する
及び／又は
（３１）一般式
Ｃ3Ｆ−（ＣＦ2）x−（ＣＨ2）y−ＮＣＯ
及び／又は
ＣＲ3−（ＣＲ2）x−（ＣＨ2）y−ＮＣＯ
で示される（ペル）フルオロアルキルアルキレンイソシアネート成分（Ａ31）５〜９５質量％と、アミノアルコール成分（Ａ4）及び／又はメルカプトアルコール成分（Ａ5）９５〜５質量％との反応
その際、一般式
（Ａ31）−（Ａ4/5）
［式中、（Ａ31）は、プロトン化された成分（Ａ31）である］で示される付加物が得られ、そして前記反応は、有利にはモル比１：１で任意に実施する
及び／又は
（３２）一般式
Ｃ3Ｆ−（ＣＦ2）x−（ＣＨ2）y−ＣＯＲ6
及び／又は
ＣＲ3−（ＣＲ2）x−（ＣＨ2）y−ＣＯＲ6
［式中、Ｒ6は、Ｃｌ、ＯＭｅ、ＯＥｔである］で示される（ペル）フルオロアルキルアルカンカルボン酸誘導体成分（Ａ32）５〜９５質量％と、アミノアルコール成分（Ａ4）及び／又はメルカプトアルコール成分（Ａ5）９５〜５質量％との反応
その際、ＨＲ6の脱離下に、一般式
（Ａ32）−（Ａ4/5）
［式中、（Ａ32）は、成分（Ａ32）のカルボニル基である］で示される付加物が得られ、そして前記反応は、有利にはモル比１：１で任意に実施する
及び／又は
（３３）ＣＯ2アミド構造の脱離下に得られる、変法（１）、（５）、（６）、（９）、（１０）、（１３）、（１４）、（１６）ないし（２２）による反応生成物における、（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）の（ペル）フルオロアルキルアルカンカルボン酸成分（Ａ32）による置き換え
及び／又は
（３４）変法（１）ないし（１６）及び（１８）ないし（３３）による反応生成物のアルコキシ化
その際、該アルコキシ化された反応生成物は、一般式
（Ｕ）−（Ａz'−Ｈ）z''
［式中、（Ｕ）は、脱プロトン化された反応生成物（１）ないし（１６）及び（１８）ないし（３３）である］を有する
及び／又は
（３５）一般式
（Ｒ7uＲ8vＲ9wＳｉＯ1.5）p
［式中、０＜ｕ＜１であり、０＜ｖ＜１であり、０＜ｗ＜１であり、ｕ＋ｖ＋ｗは１であり、ｐは４、６、８、１０、１２であり、かつＲ7，Ｒ8，Ｒ9は、互いに無関係に、１〜２５０個の炭素原子と１〜５０個の窒素原子及び／又は０〜５０個の酸素原子及び／又は３〜１００個のフッ素原子及び／又は０〜５０個のケイ素原子及び／又は０〜５０個の硫黄原子を有する任意の無機及び／又は有機でポリマーであってよい基である］で示される多面体のオリゴマーのポリシラセスキオキサン成分（Ａ33）の使用
その際、それぞれの反応成分の反応は一段階又は多段階の（重）付加反応（及び脱離反応）によって、かつ場合によりあらゆる種類の溶剤及び／又は触媒の存在下に行う。
【請求項４０】
請求項３９記載の方法において、（１）によるフッ素修飾された（ポリマーの）疎水化成分及び疎油化成分（Ａ）の製造のために、以下の工程で
（１ａ）成分（Ａ1）及び／又は（Ａ2）及び／又は（Ａ3）と成分（Ｃ1）とを、成分（Ｇ）及び（Ｈ）の存在又は不在下に反応させ、その際、有利には成分（Ａ1）及び／又は（Ａ2）及び／又は（Ａ3）を成分（Ｃ1）に添加する
（１ｂ）工程（１ａ）からの前駆付加物と成分（Ａ4）及び／又は（Ａ5）とを、成分（Ｇ）及び（Ｈ）の存在又は不在下に反応させ、その際、有利には工程（１ａ）からの前駆付加物を成分（Ａ4）及び／又は（Ａ5）に添加する
その際、工程（１ａ）及び（１ｂ）による反応は、２つの別々の反応器で又は１つの反応器中で実施して制御することで、一般式
（Ａ1/2/3）−（Ｃ1）−（Ａ4/5）
で示される主生成物５０〜９５質量％、有利には７０〜９５質量％、特に有利には９０〜９５質量％と、一般式
（Ａ1/2/3）−（Ｃ1）−（Ａ1/2/3）
及び／又は
（Ａ4/5）−（Ｃ1）−（Ａ4/5）
及び／又は
（Ａ1/2/3）−（Ｃ1）−（Ａ4/5）−（Ｃ1）−（Ａ1/2/3）
及び／又は
（Ａ1/2/3）−（Ｃ1）−（Ａ4/5）−（Ｃ1）−（Ａ4/5）
及び／又は
（Ａ4/5）−（Ｃ1）−（Ａ4/5）−（Ｃ1）−（Ａ4/5）
で示される主だった副生成物及び／又は高級オリゴマー５０〜５質量％、有利には３０〜５質量％、特に有利には１０〜５質量％未満とが生成することを特徴とする方法。
【請求項４１】
請求項３９又は４０記載の方法において、非イオン的に親水性のポリマーのポリオール成分（Ｂ4）の製造のために、以下の工程
（ｉ）成分（Ａ9）及び／又は（Ａ10）と成分（Ｃ1）とを、成分（Ｇ）及び（Ｈ）の存在又は不在下に反応させ、その際、有利には成分（Ａ9）及び／又は（Ａ10）を成分（Ｃ1）に添加する
（ｉｉ）工程（ｉ）からの前駆付加物と成分（Ａ4）及び／又は（Ａ5）とを、成分（Ｇ）及び（Ｈ）の存在又は不在下に反応させ、その際、有利には工程（ｉ）からの前駆付加物を成分（Ａ4）及び／又は（Ａ5）に添加する
その際、工程（ｉ）及び（ｉｉ）は、２つの別々の反応器で又は１つの反応器中で実施して制御することで、一般式
（Ａ9/10）−（Ｃ1）−（Ａ4/5）
で示される主生成物５０〜９５質量％、有利には７０〜９５質量％、特に有利には９０〜９５質量％と、一般式
（Ａ9/10）−（Ｃ1）−（Ａ9/10）
及び／又は
（Ａ4/5）−（Ｃ1）−（Ａ4/5）
及び／又は
（Ａ9/10）−（Ｃ1）−（Ａ4/5）−（Ｃ1）−（Ａ9/10）
及び／又は
（Ａ9/10）−（Ｃ1）−（Ａ4/5）−（Ｃ1）−（Ａ4/5）
及び／又は
（Ａ4/5）−（Ｃ1）−（Ａ4/5）−（Ｃ1）−（Ａ4/5）
で示される主だった副生成物及び／又は高級オリゴマー５０〜５質量％、有利には３０〜５質量％、特に有利には１０〜５質量％未満とが生成することを特徴とする方法。
【請求項４２】
請求項１から３８までのいずれか１項記載の官能化されたポリウレタン樹脂をフッ素修飾されたポリウレタン被覆の製造のために用いる使用であって、以下のことを特徴としている使用、
工程ａ）において、バインダー成分（Ｉ）を製造し、その際、
工程ａ1）において、成分（Ａ1）〜（Ａ33）、（Ｂ1）〜（Ｂ5）及び（Ｃ1）〜（Ｃ6）を任意に反応もしくは重付加させて、成分（Ａ）とし、その際、場合により成分（Ｇ）と（Ｈ）は一緒に存在し、次いで
工程ａ2.1.1）において、成分（Ａ）及び（Ｃ）を反応もしくは重付加させて、前駆付加物とし、その際、場合により成分（Ｇ）と（Ｈ）は一緒に存在し、次いで
工程ａ2.1.2）において、場合により工程ａ2.1.1）からのイソシアナト官能性前駆付加物と成分（Ｂ4）とを反応もしくは重付加させて、前駆付加物とし、その際、場合により成分（Ｇ）と（Ｈ）は一緒に存在し、次いで
工程ａ2.1.3）において、工程ａ2.1.1）又は工程ａ2.1.2）からのイソシアナト官能性前駆付加物と成分（Ｂ1）、（Ｂ2）及び（Ｂ5）とを反応もしくは重付加させて、前駆付加物又はイソシアナト官能性のオリゴウレタン又はポリウレタン−プレポリマーとし、その際、場合により成分（Ｇ）と（Ｈ）は一緒に存在し、次いで
工程ａ2.1.4）において、場合により工程ａ2.1.3）からのイソシアナト官能性前駆付加物と成分（Ｂ3）とを反応もしくは重付加させて、イソシアナト官能性のオリゴウレタン又はポリウレタン−プレポリマーとし、その際、場合により成分（Ｇ）と（Ｈ）は一緒に存在し
又は
工程ａ2.2.1）において、成分（Ｃ）と成分（Ａ）及び（Ｂ）の事前に製造された混合物１０〜９０質量％とを反応もしくは重付加させて、前駆付加物とし、その際、場合により成分（Ｇ）と（Ｈ）は一緒に存在し、かつ次いで
工程ａ2.2.2）において、工程ａ2.2.1）からの前駆付加物と成分（Ａ）及び（Ｂ）の事前に製造された混合物９０〜１０％とを反応もしくは重付加させて、オリゴウレタン又はポリウレタン−プレポリマーとし、その際、場合により成分（Ｇ）と（Ｈ）は一緒に存在し、
又は
工程ａ2.3）において、成分（Ａ）、（Ｂ）及び（Ｂ）を一段階又は多段階で反応もしくは重付加させて、イソシアナト官能性のオリゴウレタン又はポリウレタン−プレポリマーとし、その際、場合により成分（Ｇ）と（Ｈ）は一緒に存在し、かつ引き続き
工程ａ3）において、場合により工程ａ2.1.3）又は工程ａ2.1.4）又は工程ａ2.2.2）又は工程ａ2.3）からのイソシアナト官能性のオリゴウレタン又はポリウレタン−プレポリマーと成分（Ｅ）とを反応させ、その際、場合により成分（Ｇ）と（Ｈ）は一緒に存在し、次いで
工程ａ4）において、場合により、工程ａ2.1.3）又は工程ａ2.1.4）又は工程ａ2.2.2）又は工程ａ2.3）又は工程ａ3）からのアミノ官能性及び／又はヒドロキシ官能性又はイソシアナト官能性のオリゴウレタン又はポリウレタン−プレポリマーと成分と成分（Ｄ）とを反応もしくは直接的に中和し、次いで
工程ａ5）において、工程ａ2.1.3）又は工程ａ2.1.4）又は工程ａ2.2.2）又は工程ａ2.3）又は工程ａ3）又は工程ａ4）からの（中和された）アミノ官能性及び／又はヒドロキシ官能性又はイソシアナト官能性のオリゴウレタン又はポリウレタン−プレポリマーを成分（Ｉ）で成層し、該混合物を分散させ、次いで
工程ａ6）において、場合により、工程ａ5）からの（中和された）オリゴウレタン又はポリウレタンの前駆分散液又は溶液と成分（Ｅ）とを反応もしくは重付加させ、次いで
工程ａ7）において、場合により、前記のオリゴウレタン又はポリウレタン−プレポリマー分散液又は溶液から、再蒸留によって、部分的に又は完全に成分（Ｇ）を除去し、次いで
工程ｂ）において、場合により、工程ａ）からのバインダー成分（Ｉ）と硬化成分（ＩＩ）とを反応させ、かつ最後に
工程ｃ）において、工程ａ）又は工程ｂ）から得られた被覆系を任意の基体上に適用することによって、フッ素修飾されたポリウレタン被覆を製造する、その際、
場合により、工程ａ）ないし工程ｃ）において、成分（Ｆ）は任意に一緒に反応させ、かつ配合成分（ＩＩＩ）は一緒に存在する。
【請求項４３】
請求項４２記載の使用であって、工程ａ1）ないし工程ａ6）において、反応を、部分的に又は完全に実施することを特徴とする使用。
【請求項４４】
請求項４２又は４３記載の使用であって、工程ａ6）において、場合により更に存在する遊離のイソシアネート基を成分（Ｉ）と反応させることを特徴とする使用。
【請求項４５】
請求項４２から４４までのいずれか１項記載の使用であって、工程ａ5）の代わりに、工程ａ2.1.3）又は工程ａ2.1.4）又は工程ａ2.2.2）又は工程ａ2.3）又は工程ａ3）又は工程ａ4）からの（中和された）アミノ官能性及び／又はヒドロキシ官能性又はイソシアナト官能性のオリゴウレタン又はポリウレタン−プレポリマーを成分（Ｉ）中に任意に導入分散させるか、又は成分（Ｉ）を、工程ａ2.1.3）又は工程ａ2.1.4）又は工程ａ2.2.2）又は工程ａ2.3）又は工程ａ3）又は工程ａ4）からの（中和された）アミノ官能性及び／又はヒドロキシ官能性又はイソシアナト官能性のオリゴウレタン又はポリウレタン−プレポリマー中に任意に導入分散させることを特徴とする使用。
【請求項４６】
請求項４２から４５までのいずれか１項記載の使用であって、工程ａ4）及び工程ａ5）の代わりに、成分（Ｄ）を成分（Ｉ）中に任意に装入することを特徴とする使用。
【請求項４７】
請求項４２から４６までのいずれか１項記載の使用であって、工程ａ1）を、温度４０〜２００℃、有利には６０〜１８０℃で実施することを特徴とする使用。
【請求項４８】
請求項４２から４７までのいずれか１項記載の使用であって、工程ａ2）、工程ａ3）及び工程ａ4）を、温度４０〜１２０℃、有利には８０〜１００℃で実施することを特徴とする使用。
【請求項４９】
請求項４２から４８までのいずれか１項記載の使用であって、工程ａ5）及び工程ａ6）を、温度２０〜６０℃、有利には３０〜５０℃で実施することを特徴とする使用。
【請求項５０】
請求項４２から４９までのいずれか１項記載の使用であって、工程ｂ）及び工程ｃ）を、温度１０〜５０℃、有利には２０〜４０℃で実施することを特徴とする使用。
【請求項５１】
請求項１から３８までのいずれか１項記載の官能化されたポリウレタン樹脂を、建築分野又は工業分野において、セメント（コンクリート、モルタル）、石灰、石膏、硬石膏、ジオポリマー、クレー、エナメル、織物及びテキスタイル、ガラス、ゴム、木及び木材、人工石及び天然石、皮革及び人工皮革、セラミック、プラスチック及びガラス繊維強化プラスチック（ＧＦＫ）、金属及び合金、紙、ポリマー、複合材料を基礎とする無機表面及び非無機表面の持続的な撥油、撥水及び防汚性の被覆のために用いる使用。
【請求項５２】
請求項５１記載の官能化されたポリウレタン樹脂の使用であって、建築分野又は工業分野において、使用事例
・ペイント及び塗料
・被覆系
・シーリング
において、撥油、撥水及び防汚性の被覆系の製造のために用いる使用。
【請求項５３】
請求項５１又は５２記載の使用であって、建築分野又は工業分野において、使用事例
・落書き防止被覆
・防汚被覆
・易洗浄性被覆
・低吸塵被覆
・落書き防止被覆用剤
・防汚被覆用剤
・易洗浄性被覆用剤
・低吸塵被覆用剤
・ロータス効果（登録商標）を有する表面
における撥油、撥水及び防汚性の被覆系の製造のために用いる使用。
【請求項５４】
請求項５１から５３までのいずれか１項記載の使用であって、建築分野又は工業分野において、使用事例
・バルコニー用被覆
・床用被覆
・コイルコーティング
・屋根（瓦）用被覆
・焼き付け塗料
・ファッサード要素用被覆
・ファッサード用ペイント
・織物用被覆及びテキスタイル用被覆
・木材用及び家具用塗料
・工場床
・皮革加工
・充填剤、ナノ粒子及び顔料の表面修飾
・紙用被覆
・公園デッキ用被覆
・ＰＣＣ被覆系
・ひび割れ架橋性被覆系
・動翼用被覆（風力発電所）
・船舶用ペイント
・運動場用塗料
において、撥油、撥水及び防汚性の被覆系の製造のために用いる使用。
【請求項５５】
請求項５１から５４までのいずれか１項記載の使用であって、建築分野又は工業分野において、使用事例
・シーリング
・建造物保護
・防蝕
・タイルと継ぎ目
・接着剤とシーリング剤
・上塗りと化粧塗り
・断熱複合システム（ＷＤＶＳ）と断熱システム（ＷＤＳ）
において、撥油、撥水及び防汚性の被覆系の製造のために用いる使用。
【請求項５６】
請求項５１から５５までのいずれか１項記載の使用であって、建築分野又は工業分野において、コンクリート、例えば
・現場コンクリート
・コンクリート製品（コンクリート完成品、コンクリート商品、コンクリート石材）
・現場打ちコンクリート
・グナイト
・レディーミックストコンクリート
の持続性の撥油、撥水及び防汚性の被覆及び／又は大規模疎水化／疎油化のために用いる使用。
【請求項５７】
請求項５１から５６までのいずれか１項記載の使用であって、一成分形又は二成分形で用いる使用。
【請求項５８】
請求項５１から５７までのいずれか１項記載の使用であって、施与量１〜１０００ｇ／ｍ2で用いる使用。
【請求項５９】
請求項５１から５８までのいずれか１項記載の使用であって、層厚１〜１０００μｍで用いる使用。
【請求項６０】
請求項５１から５９までのいずれか１項記載の使用であって、あらゆる種類の従来のバインダーもしくはそれから製造される配合物と組み合わせて用いる使用。
【請求項６１】
請求項５１から６０までのいずれか１項記載の使用であって、あらゆる種類の従来のバインダーもしくはそれから製造される配合物との任意の組合せにおいて、
・下塗り
・第一上塗り
・第二上塗り
・シーリング
として用いる使用。
【請求項６２】
請求項５１から６１までのいずれか１項記載の使用であって、あらゆる種類の従来のバインダーもしくはそれから製造される配合物との任意の組合せにおいて、
・補修
・再仕上げ塗り
・混合型のシステム構成
において用いる使用。
【発明の詳細な説明】
【技術分野】
【０００１】
本発明は、官能化されたポリウレタン（ＰＵ）樹脂、その製造方法並びにその使用に関する。
【背景技術】
【０００２】
ほとんどのポリマーの高性能被覆材料は非常に良好な機械的特性を有するものの、高い表面エネルギーを有する。これらの系をフッ素化された構成単位で適切に化学修飾させることによって、フッ素化された材料の特定の表面特性をベースポリマーもしくはベースコポリマーの個々の特性と結びつけることが可能である。この場合、しばしば高価なフッ素化合物を少量だけ必要として、所望の表面特性が達成されることは有利であることが明らかである。
【０００３】
防汚性及び耐候性の被覆の需要がますます増えたことで、従来のフルオロポリマーの欠点をもはや有さない被覆系用の新規のフルオロポリマーの開発が集中的になされた。フッ化炭素を基礎とするこれらの被覆系用の新世代のポリマーは、通常の溶剤に可溶であり、また常温で硬化し、そして市販の硬化剤とのより改善された相容性を示す。
【０００４】
被覆工学においては、環境的観点は、現行の排出基準の遵守に関してもますます重要視されている。この場合に、被覆系で使用される揮発性有機溶剤（ＶＯＣ、揮発性有機化合物）の量を減らすことが特に急を要することである。
【０００５】
水性あるいは水を基礎とするポリウレタンのバインダー種を、従来の溶剤を基礎とするポリウレタン系の代替とすることは、４０年にわたって知られている。水性ポリウレタンの特性プロフィールは、過去十年間で継続的に改善されており、このことは、この対象分野についての多くの特許文献及び刊行物によって文書化されている。水を基礎とするポリウレタンの化学と工学については、Ｄ．ディーテリッヒ，Ｋ．ウーリッヒ著のウールマンの工業化学事典、第６版（２００１年）電子版．Ｗｉｌｅｙ−ＶＣＨ；Ｄ．ディーテリッヒ著のＨｏｕｂｅｎ−Ｗｅｙｌ，有機化学の手法．２０Ｅ版，Ｈ．Ｂａｒｔｌ，Ｊ．Ｆａｌｂｅ（Ｈｒｓｇ．），Ｇｅｏｒｇ Ｔｈｉｅｍｅ出版、シュトゥットガルト（１９８７年）、第１６４１頁以降；Ｄ．ディーテリッヒ著のＰｒｏｇ．Ｏｒｇ．Ｃｏａｔ．９（１９８１年）２８１〜３３０頁；Ｊ．Ｗ．ロストハウザー，Ｋ．ナハトカンプ著の被覆織物ジャーナル１６（１９８６年）３９〜７９頁；Ｒ．アーノルダス著のＳｕｒｆ．Ｃｏａｔ．３（水性塗料）（１９９０年）、１７９ ９８（Ｄ． Ｄｉｅｔｅｒｉｃｈ， Ｋ． Ｕｈｌｉｇ ｉｎ Ｕｌｌｍａｎｎ′ｓ Ｅｎｃｙｃｌｏｐｅｄｉａ ｏｆ Ｉｎｄｕｓｔｒｉａｌ Ｃｈｅｍｉｓｔｒｙ， Ｓｉｘｔｈ Ｅｄｉｔｉｏｎ ２００１ Ｅｌｅｃｔｒｏｎｉｃ Ｒｅｌｅａｓｅ． Ｗｉｌｅｙ−ＶＣＨ； Ｄ． Ｄｉｅｔｅｒｉｃｈ ｉｎ Ｈｏｕｂｅｎ−Ｗｅｙｌ， Ｍｅｔｈｏｄｅｎ ｄｅｒ Ｏｒｇａｎｉｓｃｈｅｎ Ｃｈｅｍｉｅ． Ｂｄ． Ｅ２０， Ｈ． Ｂａｒｔｌ， Ｊ． Ｆａｌｂｅ （Ｈｒｓｇ．）， Ｇｅｏｒｇ Ｔｈｉｅｍｅ Ｖｅｒｌａｇ， Ｓｔｕｔｔｇａｒｔ １９８７， Ｓ． １６４１ｆｆ．； Ｄ． Ｄｉｅｔｅｒｉｃｈ， Ｐｒｏｇ． Ｏｒｇ． Ｃｏａｔ． ９ （１９８１） ２８１−３３０； Ｊ． Ｗ． Ｒｏｓｔｈａｕｓｅｒ， Ｋ． Ｎａｃｈｔｋａｍｐ， Ｊｏｕｒｎａｌ ｏｆ Ｃｏａｔｅｄ Ｆａｂｒｉｃｓ １６ （１９８６） ３９−７９； Ｒ． Ａｒｎｏｌｄｕｓ， Ｓｕｒｆ． Ｃｏａｔ． ３ （Ｗａｔｅｒｂｏｒｎｅ Ｃｏａｔ．） （１９９０）， １７９ ９８）が指摘される。
【０００６】
水性で補助溶剤が少ないあるいは極めてＶＯＣ低減された二成分ポリウレタン系であってその被覆系での高い特性レベルに基づいて重要性が高いポリウレタン系は、その間に、化学的な後架橋のための水乳化可能なポリイソシアネート硬化剤系と組み合わせて、相応の溶剤含有の系となる。
【０００７】
ペルフルオロアルキル基含有のモノマーを基礎とする水を基礎とするコポリマー分散液もしくはエマルジョンは、以前から既に知られている。これは、ペルフルオロアルキル基が直鎖状であり、かつ少なくとも６個の炭素原子を有していることが前提で、特に繊維もしくはカーペットの疎水化及び疎油化のために他の繊維助剤と組み合わせても使用される。
【０００８】
このコポリマー分散液もしくはエマルジョンを乳化重合により製造するために多様な乳化剤系が使用され、使用された乳化剤系の種類に応じて、多様な応用特性を有するアニオン的又はカチオン的に安定化されたコポリマー分散液もしくはエマルジョンが得られる。
【０００９】
ペルフルオロアルキル基を含有するグラフトコポリマーの水性分散液及び疎水化剤及び疎油化剤としてのその使用は、既に数年来、特許文献から知られている。
【００１０】
ＥＰ０４５２７７４号Ａ１及びＤＥ３４０７３６２号Ａ１は、エチレン性不飽和ペルフルオロアルキルモノマーとフッ素修飾されていないエチレン性不飽和モノマーとからなるコポリマー及び／又はグラフトコポリマーの水性分散液の製造方法を記載していて、その際、グラフトベースとして水性の乳化剤不含のポリウレタン分散液が使用されている。
【００１１】
ＤＥ３６０７７７３号Ｃ２には、ペルフルオロアルキル配位子を有するポリウレタンが記載されていて、前記ポリウレタンは水性分散液の形であるが、しかし外部の乳化剤の使用下で又は有機溶剤（混合物）中の溶液の形で、もっぱら繊維材料及び皮革の仕上げ加工のために使用される。
【００１２】
繊維の疎油化及び疎水化仕上げのためのペルフルオロアルキル基を含有するポリウレタンは、特許明細書ＤＥ１４６８２９５号Ａ１、ＤＥ１７９４３５６号Ａ１、ＤＥ３３１９３６８号Ａ１、ＥＰ０１０３７５２号Ａ１、ＵＳ３，３９８，１８２号Ｂ１、ＵＳ３，４８４，２８１号Ｂ１及びＵＳ３，８９６，２５１号Ｂ１にも記載されている。これらの化合物は、もちろん大量に使用する必要があり、かつ基材との不十分な付着を示す。
【００１３】
ＷＯ９９／２６９９２号Ａ１は、低い表面エネルギーを有し、フッ素修飾及び／又はシリコン修飾されたポリウレタン系であって、硬化して水及び溶剤に安定で防汚特性を有する硬質のポリウレタン被膜となるポリウレタン系を記載している。その特許請求の範囲は、以下に記載されるペルフルオロアルキル成分の両方を包含する：
Ｒf−ＳＯ2Ｎ−（Ｒh−ＯＨ）2
［式中、Ｒfは、１〜２０個の炭素原子を有するペルフルオロアルキル基であり、かつＲhは、１〜２０個の炭素原子を有するアルキル基である］、及び
ＲfＲ'fＣＦ−ＣＯ2ＣＨ2ＣＲ（ＣＨ2ＯＨ）2
［式中、Ｒfは、Ｃ4〜Ｃ6−フルオロアルキルであり、Ｒ'fは、Ｃ1〜Ｃ3−フルオロアルキルであり、かつＲは、Ｃ1〜Ｃ2−アルキルである。
【００１４】
特にインク吸収性被覆用の、低い表面エネルギーを有する水中で分散可能なスルホ−ポリウレタン組成物又はスルホ−ポリ尿素組成物は、ＥＰ０７１７０５７号Ｂ１に記載されていて、その際、疎水性セグメントはポリシロキサンセグメントからなるか又は６〜１２個の炭素原子を有し、その炭素原子の少なくとも４つが完全にフッ素化されている飽和フルオロ脂肪族基からなる。
【００１５】
外部の乳化剤を使用しないペルフルオロアルキル側鎖を有する水に分散可能なポリウレタンの水性分散液は、ＥＰ０３３９８６２号Ａ１に記載されている。イソシアネート反応性成分として、ここでは、ポリテトラメチレングリコールのフッ素化されたオレフィンへのラジカル付加により得られたフッ素化されたポリオールが使用されている（ＥＰ０２６０８４６号Ｂ１参照）。得られたこれらのポリウレタン分散液は、例外なく３０質量％を下回る固体含有量を有し、かつ更に大量の親水性成分を必要とする。その乾燥被膜の表面エネルギーは、依然、＞３０ｄｙｎｅ ｃｍ-1である。
【００１６】
欧州特許ＥＰ１４７８７０７号Ｂ１から、落書き防止被覆及び防汚被覆用の水性でフッ素修飾されたポリウレタン系が知られている。そこに記載される系は、場合によりヒドロキシ官能性及び／又はアミノ官能性でフッ素化された側鎖を有するオリゴウレタンもしくはポリウレタンをバインダー成分として、場合により水乳化可能なポリイソシアネートを架橋成分として、これらを基礎とするものである。かかるポリウレタン樹脂は、６段階法で製造され、その際、特に酸基含有成分と、ポリマーのポリオール成分と、中和成分と、連鎖延長成分及び連鎖停止成分とが使用される。前記の欧州特許の特許権で記載される系は、特に、オリゴウレタン又はポリウレタン−ポリマー中に含まれるフッ素化された側基が、主にバインダー成分の疎水化を担っており、該基は塩の基によるアニオン的な親水化の向上をもたらさないという点で卓越している。更に、硬化された被膜は、既に非常に低いフッ素含有量をもって、明らかに低い表面エネルギーを有する。未配合の状態でも配合状態でも、かかる水性でフッ素修飾された１成分又は２成分のポリウレタン系は、一般に、建築分野又は工業分野において、鉱物建材の表面用の変色せずかつ耐化学薬品性の被覆系として使用することができ、その際、該被覆系は、優れた落書き防止効果及び防汚効果をもたらす。
【００１７】
ＥＰ１１３６２７８号Ａ１から、フッ素側鎖を有するポリウレタン樹脂が知られている。そこに記載される樹脂系は、先程記載したフッ素修飾されたポリウレタンと高い類似性を有する。しかしながら、明らかな相違点は、該系が、酸基含有成分と、ポリマーのポリオール成分と、中和連鎖延長成分及び連鎖停止成分とを有さないことにある。全体的に、そこに記載されるポリウレタン樹脂は、溶剤中で、ポリウレタンに対して３〜８０質量％のフッ素含有量で製造される。
【特許文献１】ＥＰ０４５２７７４号Ａ１
【特許文献２】ＤＥ３４０７３６２号Ａ１
【特許文献３】ＤＥ３６０７７７３号Ｃ２
【特許文献４】ＤＥ１４６８２９５号Ａ１
【特許文献５】ＤＥ１７９４３５６号Ａ１
【特許文献６】ＤＥ３３１９３６８号Ａ１
【特許文献７】ＥＰ０１０３７５２号Ａ１
【特許文献８】ＵＳ３，３９８，１８２号Ｂ１
【特許文献９】ＵＳ３，４８４，２８１号Ｂ１
【特許文献１０】ＵＳ３，８９６，２５１号Ｂ１
【特許文献１１】ＷＯ９９／２６９９２号Ａ１
【特許文献１２】ＥＰ０７１７０５７号Ｂ１
【特許文献１３】ＥＰ０３３９８６２号Ａ１
【特許文献１４】ＥＰ０２６０８４６号Ｂ１
【特許文献１５】ＥＰ１４７８７０７号Ｂ１
【特許文献１６】ＥＰ１１３６２７８号Ａ１
【非特許文献１】Ｄ．ディーテリッヒ，Ｋ．ウーリッヒ著のウールマンの工業化学事典、第６版（２００１年）電子版．Ｗｉｌｅｙ−ＶＣＨ
【非特許文献２】Ｄ．ディーテリッヒ著のＨｏｕｂｅｎ−Ｗｅｙｌ，有機化学の手法．２０Ｅ版，Ｈ．Ｂａｒｔｌ，Ｊ．Ｆａｌｂｅ（Ｈｒｓｇ．），Ｇｅｏｒｇ Ｔｈｉｅｍｅ出版、シュトゥットガルト（１９８７年）、第１６４１頁以降
【非特許文献３】Ｄ．ディーテリッヒ著のＰｒｏｇ．Ｏｒｇ．Ｃｏａｔ．９（１９８１年）２８１〜３３０頁
【非特許文献４】Ｊ．Ｗ．ロストハウザー，Ｋ．ナハトカンプ著の被覆織物ジャーナル１６（１９８６年）３９〜７９頁
【非特許文献５】Ｒ．アーノルダス著のＳｕｒｆ．Ｃｏａｔ．３（水性塗料）（１９９０年）、１７９ ９８
【発明の開示】
【発明が解決しようとする課題】
【００１８】
とりわけ、官能化された、特にフッ素修飾されたポリウレタン樹脂の拡張された応用性に鑑みて、本発明の課題は、鉱物表面及び非鉱物表面の永続的な撥油性、撥水性及び防汚性の被覆のための応用分野に関して改善された加工特性、特に更に改善された特性プロフィールを有する更なる官能化されたポリウレタン樹脂を提供することであった。新規のポリウレタン樹脂系は、更に、良好な応用技術的特性を有し、また環境的、経済的、かつ生理学的な観点を考慮して製造することもできることが望ましい。
【課題を解決するための手段】
【００１９】
前記課題は、本発明によれば、請求項１による特徴を有する相応の官能化されたポリウレタン樹脂によって解決され、この場合に、該樹脂は以下の成分（Ｉ）と（ＩＩ）と（ＩＩＩ）とを含有する、
バインダー成分（Ｉ）１００．０〜１００．１質量部
該成分は、フッ素修飾され、アニオン的及び／又は非イオン的及び／又はカチオン的に安定化されたオリゴウレタン又はポリウレタンの分散液又は溶液であって、ポリマーに結合されたフッ素含有量が０．０１〜１０質量％であり、分子量は、１００００〜１００００００ダルトンであり、遊離アミノ基が０〜２５質量％であり、かつ／又は遊離ヒドロキシル基が０〜２５質量％であり、その構成成分は、以下の（ｉ）ないし（ｘｉｉｉ）である
（ｉ）フッ素修飾された（ポリマーの）疎水化成分及び疎油化成分（Ａ）０．３〜７．５質量部
該成分は、ポリマーに結合されたフッ素含有量０．５〜９０質量％であり、イソシアネート基に対して反応性の２個又はそれ以上のアミノ基及び／又はヒドロキシル基及び／又はメルカプト基又はヒドロキシル基に対して反応性の２個又はそれ以上のイソシアナト基を有し、かつ分子量は、２５０〜２５０００ダルトンであり、該成分は、
以下の（１）及び／又は（２）及び／又は（３）及び／又は（４）及び／又は（５）及び／又は（６）及び／又は（７）及び／又は（８）及び／又は（９）及び／又は（１０）及び／又は（１１）及び／又は（１２）及び／又は（１３）及び／又は（１４）及び／又は（１５）及び／又は（１６）及び／又は（１７）及び／又は（１８）及び／又は（１９）及び／又は（２０）及び／又は（２１）及び／又は（２２）及び／又は（２３）及び／又は（２４）及び／又は（２５）及び／又は（２６）及び／又は（２７）及び／又は（２８）及び／又は（２９）及び／又は（３０）及び／又は（３１）及び／又は（３２）及び／又は（３３）及び／又は（３４）及び／又は（３５）からなる、
（１）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％とからなる２個又はそれ以上のヒドロキシル基を有する反応生成物
前記（ペル）フルオロアルキルアルコール成分（Ａ1）及び／又は（ペル）フルオロアルキルアルキレンアミン成分（Ａ2）は、一般式
ＣＦ3−（ＣＦ2）x−（ＣＨ2）y−Ｏ−Ａz−Ｈ
及び／又は
ＣＲ3−（ＣＲ2）x−（ＣＨ2）y−Ｏ−Ａz−Ｈ
［式中、Ｒは、互いに無関係に、Ｈ、Ｆ、ＣＦ3である］で示される末端メチレン基（炭化水素スペーサー）を有するペルフルオロアルキルアルコール、及び／又は一般式
ＣＦ3−ＣＦ2−ＣＦ2−［Ｏ−ＣＦ（ＣＦ3）−ＣＦ2］x−Ｏ−ＣＦ（ＣＦ3）−（ＣＨ2）y−Ｏ−Ａz−Ｈ
［式中、ｘは、３〜２０であり、ｙは、１〜６であり、ｚは、０〜１００であり、Ａは、ＣＲiＲii−ＣＲiiiＲiv−Ｏ又は（ＣＲiＲii）a−Ｏ又はＣＯ−（ＣＲiＲii）b−Ｏであり、Ｒi、Ｒii、Ｒiii、Ｒivは、互いに無関係に、Ｈ、アルキル、シクロアルキル、アリール、１〜２５個の炭素原子を有する任意の有機基であり、ａ，ｂは、３〜５である］で示されるヘキサフルオロプロペンオキシド（ＨＦＰＯ）オリゴマーアルコールからなり、その際、ポリアルキレンオキシド−構造単位Ａzは、任意のアルキレンオキシドからなるホモポリマー、コポリマーもしくはブロックコポリマー又はポリオキシアルキレングリコール又はポリラクトンであり、
前記フッ素修飾されたマクロモノマー成分又はテレケリック成分（Ａ3）は、ポリマーに結合したフッ素含有量１〜９９質量％と分子量１００〜１００００ダルトンを有し、主鎖及び／又は側鎖中に内部に及び／又は側鎖に及び／又は末端に位置する構造要素
−（ＣＦ2−ＣＦ2）x−
及び／又は
−（ＣＲ2−ＣＲ2）x−
及び／又は
−［ＣＦ2−ＣＦ（ＣＦ3）−Ｏ］x−
及び／又は
−（ＣＲ2−ＣＲ2−Ｏ）x−
を有し、それぞれは１個又はそれ以上の反応性（環状）脂肪族及び／又は芳香族のヒドロキシル基及び／又は第一級及び／又は第二級のアミノ基及び／又はメルカプト基を有し、
前記二官能性のポリイソシアネート成分（Ｃ1）は、２個又はそれ以上の（環状）脂肪族及び／又は芳香族の同一もしくは異なる反応性を有するイソシアネート基を有し、
前記アミノアルコール成分（Ａ4）は、１個の（環状）脂肪族及び／又は芳香族の第一級もしくは第二級のアミノ基と１個又はそれ以上の（環状）脂肪族及び／又は芳香族のヒドロキシル基を有し、
前記メルカプトアルコール成分（Ａ5）は、１個の（環状）脂肪族及び／又は芳香族のメルカプト基と１個又はそれ以上の（環状）脂肪族及び／又は芳香族のヒドロキシル基を有し、その際、
前記反応はジイソシアネートの場合にモル比１：１：１で任意に実施されており、かつその反応生成物は、一般式
（Ａ1/2/3）−（Ｃ1）−（Ａ4/5）
を有し、その際、（Ａ1/2/3）は、脱プロトン化された成分（Ａ1）及び／又は（Ａ2）及び／又は（Ａ3）であり、（Ａ4/5）は、脱プロトン化された成分（Ａ4）及び／又は（Ａ5）であり、かつ（Ｃ1）は、プロトン化された成分（Ｃ1）である
（２）一官能性のヘキサフルオロプロペンオキシド成分（Ａ6）５〜９５質量％とアミノアルコール成分（Ａ4）及び／又はメルカプトアルコール成分（Ａ5）９５〜５質量％とからなる２個又はそれ以上のヒドロキシル基を有する反応生成物
前記一官能性のヘキサフルオロプロペンオキシド成分（Ａ6）は、一般式
ＣＦ3−ＣＦ2−ＣＦ2−Ｏ−（ＣＦ（ＣＦ3）−ＣＦ2−Ｏ）m−ＣＦ（ＣＦ3）−ＣＯＲ1
［式中、ｍは、１〜２０であり、Ｒ1は、Ｆ、ＯＨ、ＯＭｅ、ＯＥｔである］で示される一官能性のヘキサフルオロプロペンオキシドオリゴマーからなり、
その際、ＨＲ1の脱離下に、一般式
（Ａ6）−（Ａ4/5）
［式中、（Ａ6）は、成分（Ａ6）のカルボニル基である］で示される付加物が得られ、そして該反応は、有利にはモル比１：１で任意に実施されている
（３）二官能性のヘキサフルオロプロペンオキシド成分（Ａ7）５〜９５質量％とアミノアルコール成分（Ａ4）及び／又はメルカプトアルコール成分（Ａ5）９５〜５質量％とからなる２個又はそれ以上のヒドロキシル基を有する反応生成物
前記二官能性のヘキサフルオロプロペンオキシド成分（Ａ7）は、一般式
Ｒ1ＯＣ−ＣＦ（ＣＦ3）−（Ｏ−ＣＦ2−ＣＦ（ＣＦ3）n）−Ｏ−（ＣＦ2）o−Ｏ−（ＣＦ（ＣＦ3）−ＣＦ2−Ｏ）n−ＣＦ（ＣＦ3）−ＣＯＲ1
［式中、ｎは、１〜１０であり、ｏは、２〜６である］で示される二官能性のヘキサフルオロプロペンオキシドオリゴマーからなり、
その際、ＨＲ1の脱離下に、一般式
（Ａ4/5）−（Ａ7）−（Ａ4/5）
［式中、（Ａ7）は、成分（Ａ7）のカルボニル基である］で示される付加物が得られ、そして該反応は、有利にはモル比１：２で任意に実施されている
（４）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、一般式
Ｘ−ＣＯ−Ｙ
［式中、Ｘ，Ｙは、Ｆ、Ｃｌ、Ｂｒ、Ｉ、ＣＣｌ3、Ｒ2、ＯＲ2であり、Ｒ2は、アルキル、シクロアルキル、アリール、１〜２５個の炭素原子と０〜１０個の窒素原子と０〜１０個の酸素原子とを有する任意の有機基である］で示されるカルボニル成分（Ａ8）７５〜５質量％と、アミノアルコール成分（Ａ4）及び／又はメルカプトアルコール成分（Ａ5）７５〜５質量％とからなる２個又はそれ以上のヒドロキシル基を有する反応生成物
その際、
第一段階で、ＨＸ及び／又はＨＹの脱離下に、一般式
（Ａ1/2/3）−ＣＯ−Ｙ及び／又はＸ−ＣＯ−（Ａ1/2/3）
及び／又は
（Ａ4/5）−ＣＯ−Ｙ及び／又はＸ−ＣＯ−（Ａ4/5）
で示される付加物が得られ、そして
第二段階で、ＨＸ及び／又はＨＹの脱離下に、一般式
（Ａ1/2/3）−ＣＯ−（Ａ4/5）
で示される付加物が得られ、そして該反応は、有利にはモル比１：１：１で任意に実施されている
又は
事前に製造された一般式
（Ａ1/2/3）−ＣＯ−Ｙ及び／又はＸ−ＣＯ−（Ａ1/2/3）
で示される付加物５〜９５質量％とアミノアルコール成分（Ａ4）及び／又はメルカプトアルコール成分（Ａ5）９５〜５質量％とからなる反応生成物
その際、ＨＸ及び／又はＨＹの脱離下に、一般式
（Ａ1/2/3）−ＣＯ−（Ａ4/5）
で示される付加物が得られ、そして該反応は、有利にはモル比１：１で任意に実施されている
又は
事前に製造された一般式
（Ａ4/5）−ＣＯ−Ｙ及び／又はＸ−ＣＯ−（Ａ4/5）
で示される付加物５〜９５質量％と（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）９５〜５質量％とからなる反応生成物
その際、ＨＸ及び／又はＨＹの脱離下に、一般式
（Ａ1/2/3）−ＣＯ−（Ａ4/5）
で示される付加物が得られ、そして該反応は、有利にはモル比１：１で任意に実施されている
（５）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、アミノアルコール成分（Ａ4）及び／又はメルカプトアルコール成分（Ａ5）７５〜５質量％と、三官能性又はより多官能性のポリイソシアネート成分（Ｃ2）７５〜５質量％とからなる２個又はそれ以上のヒドロキシル基を有する反応生成物
その際、前記反応はトリイソシアネートの場合に、有利にはモル比２：１：１又は１：２：１で任意に実施されている
（６）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、一官能性のポリアルキレングリコール成分（Ａ9）及び／又は一官能性のポリオキシアルキレンアミン成分（Ａ10）５０〜５質量％と、三官能性又はより多官能性のポリイソシアネート成分（Ｃ2）５０〜５質量％とからなる２個又はそれ以上のヒドロキシル基を有する反応生成物
前記一官能性のポリアルキレングリコール成分（Ａ9）及び／又は一官能性のポリオキシアルキレンアミン成分（Ａ10）は、一ヒドロキシ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ3−Ｏ−Ａz'−Ｈ
［式中、ｚ′は、５〜１５０であり、Ｒ3は、アルキル、シクロアルキル、アリール、１〜２５個の炭素原子を有する任意の有機基である］で示される３〜２５個の炭素原子を有する更なるアルキレンオキシド０〜７４質量％を有し、
かつ／又は
前記一官能性のポリアルキレングリコール成分（Ａ9）及び／又は一官能性のポリオキシアルキレンアミン成分（Ａ10）は、一アミノ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ3−Ｏ−Ａz'-1−ＣＲiＲii−ＣＲiiiＲiv−ＮＨ2
で示される３〜２５個の炭素原子を有する更なるアルキレンオキシド０〜７４質量％を有し、その際、
前記反応はトリイソシアネートの場合に、有利にはモル比１：１：１：１で任意に実施されている
（７）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、アミノアルコール成分（Ａ4）及び／又はメルカプトアルコール成分（Ａ5）７５〜５質量％と、トリアジン成分（Ａ11）７５〜５質量％とからなる２個又はそれ以上のヒドロキシル基を有する反応生成物
前記トリアジン成分（Ａ11）は、塩化シアヌルあるいは２，４，６−トリクロロ−１，３，５−トリアジンからなり、その際、前記反応は、有利にはモル比２：１：１又は１：２：１で任意に実施されている
（８）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、一官能性のポリアルキレングリコール成分（Ａ9）及び／又は一官能性のポリオキシアルキレンアミン成分（Ａ10）５０〜５質量％と、トリアジン成分（Ａ11）５０〜５質量％とからなる２個又はそれ以上のヒドロキシル基を有する反応生成物
前記トリアジン成分（Ａ11）は、塩化シアヌルあるいは２，４，６−トリクロロ−１，３，５−トリアジンからなり、その際、前記反応は、有利にはモル比１：１：１：１で任意に実施されている
（９）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ヒドロキシカルボン酸成分（Ａ12）５０〜５質量％と、三官能性又はより多官能性のポリイソシアネート成分（Ｃ2）５０〜５質量％とからなる２個又はそれ以上のヒドロキシル基を有する反応生成物
前記ヒドロキシカルボン酸成分（Ａ12）は、モノヒドロキシカルボン酸及び／又はジヒドロキシカルボン酸であって、ポリイソシアネートに対して反応性の１及び／又は２個のヒドロキシル基とポリイソシアネートに対して不活性な１個のカルボキシル基とを有するカルボン酸からなり、その際、
前記反応はトリイソシアネートの場合に、有利にはモル比１：１：１：１で任意に実施されている
（１０）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ＮＣＮ成分（Ａ13）５０〜５質量％と、三官能性又はより多官能性のポリイソシアネート成分（Ｃ2）５０〜５質量％とからなる２個又はそれ以上のヒドロキシル基を有する反応生成物
前記ＮＣＮ成分（Ａ13）は、ポリイソシアネートに対して反応性でかつ酸性ＮＨの１個のアミノ基を有するシアナミドからなり、その際、前記反応はトリイソシアネートの場合に、有利にはモル比１：１：１：１で任意に実施されている
（１１）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ヒドロキシカルボン酸成分（Ａ12）５０〜５質量％と、トリアジン成分（Ａ11）５０〜５質量％とからなる２個又はそれ以上のヒドロキシル基を有する反応生成物
前記ヒドロキシカルボン酸成分（Ａ12）は、モノヒドロキシカルボン酸及び／又はジヒドロキシカルボン酸であって、ポリイソシアネートに対して反応性の１及び／又は２個のヒドロキシル基とポリイソシアネートに対して不活性な１個のカルボキシル基とを有するカルボン酸からなり、
前記トリアジン成分（Ａ11）は、塩化シアヌルあるいは２，４，６−トリクロロ−１，３，５−トリアジンからなり、その際、前記反応は、有利にはモル比１：１：１：１で任意に実施されている
（１２）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ＮＣＮ成分（Ａ12）５０〜５質量％と、トリアジン成分（Ａ11）５０〜５質量％とからなる２個又はそれ以上のヒドロキシル基を有する反応生成物
前記ＮＣＮ成分（Ａ12）は、ポリイソシアネートに対して反応性でかつ酸性ＮＨの１個のアミノ基を有するシアナミドからなり、
前記トリアジン成分（Ａ11）は、塩化シアヌルあるいは２，４，６−トリクロロ−１，３，５−トリアジンからなり、
その際、前記反応は、有利にはモル比１：１：１：１で任意に実施されている
（１３）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、低分子のポリオール成分（Ｂ1）及び／又は疎水修飾された低分子のポリオール成分（Ｂ2）及び／又はアニオン的に修飾可能な及び／又はカチオン的に修飾可能なポリオール成分（Ｂ3）及び／又は非イオン的に親水性のポリマーのポリオール成分（Ｂ4）及び／又は高分子の（ポリマーの）ポリオール成分（Ｂ5）５０〜５質量％と、二官能性のポリイソシアネート成分（Ｃ1）５０〜５質量％とからなる２個又はそれ以上のヒドロキシル基を有する反応生成物
その際、前記反応は、有利にはモル比１：１：１：２で任意に実施されており、そして該反応生成物は、一般式
（Ａ1/2/3）−（Ｃ1）−（Ｂ1/2/3/4/5）−（Ｃ1）−（Ａ4/5）
［式中、（Ｂ1/2/3/4/5）は、脱プロトン化された成分（Ｂ1）及び／又は（Ｂ2）及び／又は（Ｂ3）及び／又は（Ｂ4）及び／又は（Ｂ5）である］を有する
（１４）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜７５質量％と、アミノアルコール成分（Ａ4）及び／又はメルカプトアルコール成分（Ａ5）５０〜５質量％と、多官能性のポリアルキレングリコール成分（Ａ14）及び／又は多官能性のポリオキシアルキレンアミン成分（Ａ15）５０〜５質量％と、二官能性のポリイソシアネート成分（Ｃ1）５０〜５質量％とからなる２個又はそれ以上のヒドロキシル基を有する反応生成物
前記多官能性のポリアルキレングリコール成分（Ａ14）及び／又は多官能性のポリオキシアルキレンアミン成分（Ａ15）は、多ヒドロキシ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ4（−Ｏ−Ａz'−Ｈ）z''
［式中、ｚ′′は、２〜６であり、Ｒ4は、アルキル、シクロアルキル、アリール、１〜２５個の炭素原子を有する任意の有機基である］で示される３〜２５個の炭素原子を有する更なるアルキレンオキシド０〜７４質量％を有し、
かつ／又は
前記多官能性のポリアルキレングリコール成分（Ａ14）及び／又は多官能性のポリオキシアルキレンアミン成分（Ａ15）は、多アミノ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ4（−Ｏ−Ａz'-1−ＣＲiＲii−ＣＲiiiＲiv−ＮＨ2）z''
で示される３〜２５個の炭素原子を有する更なるアルキレンオキシド０〜７４質量％を有し、その際、
前記反応は二官能性のポリアルキレングリコールあるいはポリオキシアルキレンアミンの場合に、有利にはモル比１：１：１：２で任意に実施されており、そして該反応生成物は、一般式
（Ａ1/2/3）−（Ｃ1）−（Ａ14/15）−（Ｃ1）−（Ａ4/5）
［式中、（Ａ14/15）は、脱プロトン化された成分（Ａ14）及び／又は（Ａ15）である］を有する
（１５）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）及び／又はＲ1がＯＨであるヘキサフルオロプロペンオキシド成分（Ａ6）及び／又はＲ1がＯＨであるヘキサフルオロプロペンオキシド成分（Ａ7）及び／又は一般式
ＣＦ3−（ＣＦ2）x−（ＣＨ2）y−ＣＯＯＨ
及び／又は
ＣＲ3−（ＣＲ2）x−（ＣＨ2）y−ＣＯＯＨ
で示される（ペル）フルオロアルキルアルカンカルボン酸成分（Ａ16）５〜９５質量％と、アミノアルコール成分（Ａ4）及び／又はメルカプトアルコール成分（Ａ5）及び／又は１個又はそれ以上のヒドロキシル基を有する脂肪アルコール成分（Ａ17）及び／又は１個又はそれ以上のアミノ基を有する（不）飽和脂肪アミン成分（Ａ18）及び／又は１つ又はそれ以上のカルボキシル基を有する脂肪酸成分（Ａ19）７５〜５質量％と、２個又はそれ以上のエポキシ基を有するエポキシ成分（Ａ20）７５〜５質量％とからなる２個又はそれ以上のヒドロキシル基を有する反応生成物
その際、前記反応は有利にはモル比１：１：１で任意に実施されており、そして該反応生成物は、一般式
（Ａ1/2/3/6/7/16）−ＣＨ2−ＣＨ（ＯＨ）−Ｒ5−ＣＨ（ＯＨ）−ＣＨ2−（Ａ4/5/17/18/19）
及び／又は
ＨＯ−ＣＨ2−ＣＨ（（Ａ1/2/3/6/7/16））−Ｒ5−ＣＨ（（Ａ4/5/17/18/19））−ＣＨ2−ＯＨ
及び／又は
（Ａ1/2/3/6/7/16）−ＣＨ2−ＣＨ（ＯＨ）−Ｒ5−ＣＨ（（Ａ4/5/17/18/19））−ＣＨ2−ＯＨ
及び／又は
ＨＯ−ＣＨ2−ＣＨ（（Ａ1/2/3/6/7/16））−Ｒ5−ＣＨ（ＯＨ）−ＣＨ2−（Ａ4/5/17/18/19）
［式中、（Ａ1/2/3/6/7/16）は、脱プロトン化された成分（Ａ1）及び／又は（Ａ2）及び／又は（Ａ3）及び／又は（Ａ6）及び／又は（Ａ7）及び／又は（Ａ16）であり、（Ａ4/5/17/18/19）は、脱プロトン化された成分（Ａ4）及び／又は（Ａ5）及び／又は（Ａ17）及び／又は（Ａ18）及び／又は（Ａ19）であり、Ｒ5は、アルキル、シクロアルキル、アリール、２〜５０個の炭素原子と０〜２５個の酸素原子と０〜２５個の窒素原子とを有する任意の有機基である］を有する
（１６）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ウレットジオン基で修飾されたポリイソシアネート成分（Ｃ3）７５〜５質量％と、アミノアルコール成分（Ａ4）及び／又はメルカプトアルコール成分（Ａ5）７５〜５質量％とからなる２個又はそれ以上のヒドロキシル基を有する反応生成物
その際、前記反応は、有利にはモル比２：１：２で任意に実施されている
（１７）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、三官能性又はそれより多官能性のポリイソシアネート成分（Ｃ2）９５〜５質量％とからなる２個又はそれ以上のイソシアネート基を有する反応生成物
その際、前記反応は、有利にはモル比１：１で任意に実施されている
（１８）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、アミノアルコール成分（Ａ4）及び／又はメルカプトアルコール成分（Ａ5）７５〜５質量％と、ナトリウムスルホネート基で修飾されたポリイソシアネート成分（Ｃ4）７５〜５質量％とからなる２個又はそれ以上のヒドロキシル基を有する反応生成物
その際、前記反応は、有利にはモル比１：１：１で任意に実施されている
（１９）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、不飽和基で修飾されたモノイソシアネート成分（Ｃ5）７５〜５質量％と、アミノアルコール成分（Ａ4）及び／又はメルカプトアルコール成分（Ａ5）７５〜５質量％とからなる２個又はそれ以上のヒドロキシル基を有する反応生成物
その際、前記反応は、有利にはモル比１：１：１で任意に実施されている
（２０）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、エステル基で修飾されたモノイソシアネート成分（Ｃ6）７５〜５質量％と、アミノアルコール成分（Ａ4）及び／又はメルカプトアルコール成分（Ａ5）７５〜５質量％とからなる２個又はそれ以上のヒドロキシル基を有する反応生成物
その際、前記反応は、有利にはモル比１：１：１で任意に実施されている
（２１）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、二官能性のポリイソシアネート成分（Ｃ1）７５〜５質量％と、ヒドロキシ官能性で２個又はそれ以上のヒドロキシル基を有する（不）飽和のトリグリセライド成分（Ａ21）７５〜５質量％とからなる２個又はそれ以上のヒドロキシル基を有する反応生成物
その際、前記反応は、有利にはモル比１：１：１で任意に実施されている
（２２）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性及びエポキシ官能性で１個又はそれ以上のヒドロキシル基及び／又は１個又はそれ以上のエポキシ基を有する（不）飽和のトリグリセライド成分（Ａ22）９５〜５質量％とからなる２個又はそれ以上のヒドロキシル基を有する反応生成物
その際、前記反応は、有利にはモル比１：１で任意に実施されている
（２３）一般式
Ｃ3Ｆ−（ＣＦ2）x−（ＣＨ2）y−ＣＨＯＣＨ2
及び／又は
ＣＲ3−（ＣＲ2）x−（ＣＨ2）y−ＣＨＯＣＨ2
及び／又は
ＣＲ3−（ＣＲ2）x−（ＣＨ2）y−Ｏ−ＣＨ2−ＣＨＯＣＨ2
で示される（ペル）フルオロアルキルアルキレンオキシド成分（Ａ23）５〜９５質量％と、アミノアルコール成分（Ａ4）及び／又はメルカプトアルコール成分（Ａ5）９５〜５質量％とからなる２個又はそれ以上のヒドロキシル基を有する反応生成物
その際、前記反応は、有利にはモル比１：１で任意に実施されている
（２４）（ペル）フルオロアルキルアルキレンオキシド成分（Ａ23）５〜９５質量％と、連鎖延長成分又は連鎖停止成分（Ｅ）９５〜５質量％とからなる２個又はそれ以上のヒドロキシル基を有する反応生成物
その際、前記反応は、１個の第一級アミノ基を有するモノアミンの場合に、有利にはモル比２：１で、２個の第一級アミノ基を有するジアミンの場合に、有利にはモル比４：１で、１個の第一級アミノ基と１個の第二級アミノ基を有するジアミンの場合に、有利にはモル比３：１で、１個の第一級アミノ基と１個の第二級アミノ基を有するジアミンの場合に、有利にはモル比２：１で、任意に実施されている
（２５）（ペル）フルオロアルキルアルキレンオキシド成分（Ａ23）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％とからなる２個又はそれ以上のヒドロキシル基を有する反応生成物
その際、オキサゾリドン構造が形成され、そして前記反応は、有利にはモル比１：１：１で任意に実施されている
（２６）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性で１個又はそれ以上のヒドロキシル基及び／又は１個又はそれ以上のエポキシ基を有するエポキシ成分（Ａ24）及び／又はヒドロキシ官能性で１個又はそれ以上のヒドロキシル基及び／又は１個又はそれ以上のオキセタン基を有するオキセタン成分（Ａ25）９５〜５質量％とからなる２個又はそれ以上のヒドロキシル基を有する反応生成物
その際、前記反応は、有利にはモル比１：１で任意に実施されている
（２７）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性で１個又はそれ以上のヒドロキシル基及び／又は１個又はそれ以上のエポキシ基を有するシクロプロパン成分（Ａ26）及び／又はヒドロキシ官能性で１個又はそれ以上のヒドロキシル基及び／又は１個又はそれ以上のオキセタン基を有するシクロブタン成分（Ａ27）９５〜５質量％とからなる２個又はそれ以上のヒドロキシル基を有する反応生成物
その際、前記反応は、有利にはモル比１：１で任意に実施されている
（２８）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜７５質量％と、二官能性のポリイソシアネート成分（Ｃ1）５０〜５質量％と、ヒドロキシ官能性のラクトン成分（Ａ28）５０〜５質量％と、アミノアルコール成分（Ａ4）及び／又はメルカプトアルコール成分（Ａ5）５０〜５質量％とからなる２個又はそれ以上のヒドロキシル基を有する反応生成物
その際、前記反応は、有利にはモル比１：１：１：１で任意に実施されている
（２９）フッ素修飾された（メタ）アクリレート成分（Ａ29）５〜９５質量％と、アミノアルコール成分（Ａ4）及び／又はメルカプトアルコール成分（Ａ5）９５〜５質量％とからなる２個又はそれ以上のヒドロキシル基を有する反応生成物
その際、前記反応は、有利にはモル比１：１で任意に実施されている
（３０）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、イソシアネート基に対して反応性の１個の第一級もしくは第二級のアミノ基又はイソシアネート基に対して反応性の１個のヒドロキシル基とイソシアネート基に対して潜在的に反応性のもしくは封鎖された１個又はそれ以上の第一級及び／又は第二級のアミノ基及び／又はヒドロキシル基とを有する潜在的硬化成分（Ａ30）７５〜５質量％と、水７５〜５質量％とからなる１個又はそれ以上の第一級及び／又は第二級のアミノ基及び／又は１個又はそれ以上のヒドロキシル基を有する反応生成物
その際、
第一段階で、まず成分（Ａ1）及び／又は（Ａ2）及び／又は（Ａ3）と（Ａ30）とを反応させ、
第二段階で、第一段階からのその付加物と水とを反応させ、そして
第三段階で、場合により遊離した分解生成物を除去する、
前記反応は、有利にはモル比１：１：１で任意に実施されている
（３１）一般式
Ｃ3Ｆ−（ＣＦ2）x−（ＣＨ2）y−ＮＣＯ
及び／又は
ＣＲ3−（ＣＲ2）x−（ＣＨ2）y−ＮＣＯ
で示される（ペル）フルオロアルキルアルキレンイソシアネート成分（Ａ31）５〜９５質量％と、アミノアルコール成分（Ａ4）及び／又はメルカプトアルコール成分（Ａ5）９５〜５質量％とからなる２個又はそれ以上のヒドロキシル基を有する反応生成物
その際、一般式
（Ａ31）−（Ａ4/5）
［式中、（Ａ31）は、プロトン化された成分（Ａ31）である］で示される付加物が得られ、そして前記反応は、有利にはモル比１：１で任意に実施されている
（３２）一般式
Ｃ3Ｆ−（ＣＦ2）x−（ＣＨ2）y−ＣＯＲ6
及び／又は
ＣＲ3−（ＣＲ2）x−（ＣＨ2）y−ＣＯＲ6
［式中、Ｒ6は、Ｃｌ、ＯＭｅ、ＯＥｔである］で示される（ペル）フルオロアルキルアルカンカルボン酸誘導体成分（Ａ32）５〜９５質量％と、アミノアルコール成分（Ａ4）及び／又はメルカプトアルコール成分（Ａ5）９５〜５質量％とからなる２個又はそれ以上のヒドロキシル基を有する反応生成物
その際、ＨＲ6の脱離下に、一般式
（Ａ32）−（Ａ4/5）
［式中、（Ａ32）は、成分（Ａ32）のカルボニル基である］で示される付加物が得られ、そして前記反応は、有利にはモル比１：１で任意に実施されている
（３３）変法（１）、（５）、（６）、（９）、（１０）、（１３）、（１４）、（１６）ないし（２２）による反応生成物
その際、（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）は、（ペル）フルオロアルキルアルカンカルボン酸成分（Ａ32）と置き換えられており、そしてＣＯ2アミド構造の脱離下に得られる
（３４）変法（１）ないし（１６）及び（１８）ないし（３３）による２個又はそれ以上のヒドロキシル基を有するアルコキシ化された反応生成物
その際、該アルコキシ化された反応生成物は、一般式
（Ｕ）−（Ａz'−Ｈ）z''
［式中、（Ｕ）は、脱プロトン化された反応生成物（１）ないし（１６）及び（１８）ないし（３３）である］を有する
（３５）１個又はそれ以上のアミノ基及び／又はヒドロキシル基及び／又はイソシアナト基及び／又はメルカプト基と１個又はそれ以上のペルフルオロアルキル基とを有し、一般式
（Ｒ7uＲ8vＲ9wＳｉＯ1.5）p
［式中、０＜ｕ＜１であり、０＜ｖ＜１であり、０＜ｗ＜１であり、ｕ＋ｖ＋ｗは１であり、ｐは４、６、８、１０、１２であり、かつＲ7，Ｒ8，Ｒ9は、互いに無関係に、１〜２５０個の炭素原子と１〜５０個の窒素原子及び／又は０〜５０個の酸素原子及び／又は３〜１００個のフッ素原子及び／又は０〜５０個のケイ素原子及び／又は０〜５０個の硫黄原子を有する任意の無機及び／又は有機でポリマーであってよい基である］で示される多面体のオリゴマーのポリシラセスキオキサン成分（Ａ33）
（ｉｉ）イソシアネート基に対して反応性の２個又はそれ以上のヒドロキシル基を有し、かつ分子量６２〜４９９ダルトンを有する少なくとも１種の低分子のポリオール成分（Ｂ1）０．１〜２．５質量部
（ｉｉｉ）イソシアネート基に対して反応性の２個又はそれ以上のヒドロキシル基を有し、かつ分子量１１８〜７５０ダルトンを有する少なくとも１種の疎水修飾された低分子のポリオール成分であって、その主鎖及び／又は側鎖に位置する構造要素
−（ＣＨ2）k−
［式中、ｋ≧８である］を有するポリオール成分（Ｂ2）０〜２．５質量部
（ｉｖ）１個又はそれ以上の不活性のカルボン酸基及び／又はホスホン酸基及び／又はスルホン酸基あるいは１個又はそれ以上の第三級アミノ基及びイソシアネート基に対して反応性の２個又はそれ以上のヒドロキシル基を有し、かつ分子量１０４〜４９９ダルトンを有する少なくとも１種のアニオン的に修飾可能な及び／又はカチオン的に修飾可能なポリオール成分（Ｂ3）０〜２．５質量部
前記不活性のカルボン酸基及び／又はホスホン酸基及び／又はスルホン酸基は、塩基によって部分的又は完全にカルボキシレート基及び／又はホスホネート基及び／又はスルホネート基に変換されていてよく又は既にカルボキシレート基及び／又はホスホネート基及び／又はスルホネート基の形で存在する
前記第三級アミノ基は、酸によってアンモニウム基に変換されていてよく又は既にアンモニウム基の形で存在する
（ｖ）イソシアネート基に対して反応性の２個又はそれ以上のヒドロキシル基を有し、かつ分子量５００〜５０００ダルトンを有する少なくとも１種の非イオン的に親水性のポリマーのポリオール成分（Ｂ4）０．１〜２．５質量部
（ｖｉ）イソシアネート基に対して反応性の１個又はそれ以上のヒドロキシル基を有し、かつ分子量５００〜１００００ダルトンを有する少なくとも１種の高分子の（ポリマーの）ポリオール成分（Ｂ5）１．０〜２５．０質量部
（ｖｉｉ）２個又はそれ以上の反応性の（環状）脂肪族及び／又は芳香族のイソシアネート基を有し、かつ分子量１００〜５０００ダルトンを有するポリイソシアネート及び／又はポリイソシアネート誘導体及び／又はポリイソシアネート同族体からなる少なくとも１種のポリイソシアネート成分（Ｃ）１．０〜２５．０質量部
（ｖｉｉｉ）無機及び／又は有機の塩基あるいは酸からなる少なくとも１種の中和成分（Ｄ）０．１〜２．５質量部
（ｉｘ）イソシアネート基に対して反応性の１個又はそれ以上の第一級及び／又は第二級の（環状）脂肪族及び／又は芳香族のアミノ基及び／又はイソシアネート基に対して反応性の１個又はそれ以上のヒドロキシル基を有し、かつ分子量６０〜５０００ダルトンを有する少なくとも１種の（ポリマーの）連鎖延長成分及び／又は連鎖停止成分（Ｅ）０．１〜２．５質量部
（ｘ）一次粒子及び／又は凝集物及び／又は集塊物の形の無機及び／又は有機のナノ粒子又はナノ複合材料からなる少なくとも１種の反応性のナノ粒子成分であって、疎水化及び／又はドーピング及び／又は被覆されていてよく、かつ反応性のアミノ基及び／又はヒドロキシル基及び／又はメルカプト基及び／又はイソシアナト基及び／又はエポキシ基及び／又はメタクリロイル基及び／又は一般式−Ｓｉ（ＯＲ1）3-x'Ｒ2x'のシラン基で表面修飾されている反応性のナノ粒子成分（Ｆ）０〜２．５質量部
（ｘｉ）高沸点及び／又は低沸点の有機溶剤からなる少なくとも１種の溶剤成分（Ｇ）０〜１０．０質量部
（ｘｉｉ）少なくとも１種の触媒成分（Ｈ）０〜０．１質量部
（ｘｉｉｉ）水（Ｉ）９７．３〜１００．０質量部
２個又はそれ以上の反応性の（環状）脂肪族及び／又は芳香族のイソシアネート基を有するポリイソシアネート及び／又はポリイソシアネート誘導体及び／又はポリイソシアネート同族体又はカルボジイミド架橋剤からなり、かつ分子量１００〜５０００ダルトンを有する少なくとも１種の硬化成分（ＩＩ）０〜５０．０質量部
配合成分（ＩＩＩ）０〜３００．０質量部。
【００２０】
新規のポリウレタン樹脂は、主に、含まれるバインダー成分（Ｉ）並びに硬化成分（ＩＩ）の点で優れている。この場合に、バインダー成分（Ｉ）は、構成成分（ｉ）ないし（ｘｉｉｉ）の組合せに基づくものであって、その構成成分（ｉ）は、疎水化成分及び疎油化成分（Ａ）となる反応生成物であることが見込まれる。更に顧慮される構成成分は、少なくとも１種のポリオール成分（Ｂ1ないしＢ5）、ポリイソシアネート（Ｃ）、中和成分（Ｄ）、連鎖延長成分（Ｅ）、ナノ粒子成分（Ｆ）、溶剤成分（Ｇ）、触媒成分（Ｈ）並びに水である。前記の箇所では、それぞれ示された式は、本発明によるポリウレタン樹脂で事実上与えられた状況に最も近い理想的な描写であることを指摘する。
【００２１】
驚くべきことに、新規の官能化されたポリウレタン樹脂は、改善された、特により一様な側鎖分布の点で優れ、このことは当該使用分野に関して改善された経済性に直接的に顕れることが実際に明らかとなった。更に、分散液の製造に際して、生ずる副生成物が明らかに少なく、本発明によるポリウレタン樹脂は、特に混合物の製造の場合により優れた相容性がある。多くの上述の優れた効果は、特に随時の疎水修飾された低分子のポリオール成分（Ｂ2）と関連してもたらされる。全体として、新規のポリウレタン樹脂系は、先行技術に対して、更に改善された特性の点で優れ、このことは、既に現存し、とりわけフッ素修飾された多様なポリウレタン樹脂に基づいて予測できるものではなかった。
【００２２】
好適な（ペル）フルオロアルコール成分（Ａ1）としては、例えば３，３，４，４，５，５，６，６，７，７，８，８，８−トリデカフルオロオクタン−１−オール、３，３，４，４，５，５，６，６，７，７，８，８，９，９，１０，１０，１０−ヘプタデカフルオロデカン−１−オール、３，３，４，４，５，５，６，６，７，７，８，８，９，９，１０，１０，１１，１１，１２，１２，１２−ヘネイコサフルオロドデカン−１−オール、３，３，４，４，５，５，６，６，７，７，８，８，９，９，１０，１０，１１，１１，１２，１２，１３，１３，１４，１４，１４−ペンタコサフルオロテトラデカン−１−オール、３，３，４，４，５，５，６，６，７，７，８，８，９，９，１０，１０，１１，１１，１２，１２，１３，１３，１４，１４，１５，１５，１６，１６，１６−ノナコサフルオロヘキサデカン−１−オール、３，３，４，４，５，５，６，６，７，７，８，８−ドデカフルオロヘプタン−１−オール、３，３，４，４，５，５，６，６，７，７，８，８，９，９，１０，１０−ヘキサデカフルオロノナン−１−オール、３，３，４，４，５，５，６，６，７，７，８，８，９，９，１０，１０，１１，１１，１２，１２−エイコサフルオロウンデカン−１−オール、３，３，４，４，５，５，６，６，７，７，８，８，９，９，１０，１０，１１，１１，１２，１２，１３，１３，１４，１４−テトラコサフルオロトリデカン−１−オール、３，３，４，４，５，５，６，６，７，７，８，８，９，９，１０，１０，１１，１１，１２，１２，１３，１３，１４，１４，１５，１５，１６，１６−オクタコサフルオロペンタデカン−１−オール、市販製品  Ｆｌｕｏｗｅｔ（登録商標）ＥＡ ６００、Ｆｌｕｏｗｅｔ（登録商標）ＥＡ ８００、Ｆｌｕｏｗｅｔ（登録商標）ＥＡ ０９３、Ｆｌｕｏｗｅｔ（登録商標）ＥＡ ６１２、Ｆｌｕｏｗｅｔ（登録商標）ＥＡ ６１２ Ｎ、Ｆｌｕｏｗｅｔ（登録商標）ＥＡ ８１２ ＡＣ、Ｆｌｕｏｗｅｔ（登録商標）ＥＡ ８１２ ＩＷ、Ｆｌｕｏｗｅｔ（登録商標）ＥＡ ８１２ ＥＰ、Ｆｌｕｏｗｅｔ（登録商標）ＥＡ ６／１０２０、Ｆｌｕｏｗｅｔ（登録商標）ＰＡ（これらはペルフルオロアルキルエタノール混合物からなる）、Ｆｌｕｏｗｅｔ（登録商標）ＯＴＬ、Ｆｌｕｏｗｅｔ（登録商標）ＯＴＮ（これらはエトキシ化されたペルフルオロアルキルエタノール混合物からなる、Ｃｌａｒｉａｎｔ ＧｍｂＨ社製）、市販製品  Ａ−１６２０、Ａ−１６３０、Ａ−１６６０、Ａ−１８２０、Ａ−１８３０、Ａ−１８６０、Ａ−２０２０、Ａ−３６２０、Ａ−３８２０、Ａ−５６１０、Ａ−５８１０（Ｄａｉｋｉｎ Ｉｎｄｕｓｔｒｉｅｓ，Ｌｔｄ．社製）、市販製品  Ｚｏｎｙｌ（登録商標）ＢＡ、Ｚｏｎｙｌ（登録商標）ＢＡ Ｌ、Ｚｏｎｙｌ（登録商標）ＢＡ ＬＤ、Ｆｏｒａｌｋｙｌ（登録商標）ＥＯＨ−６Ｎ ＬＷ（これらはペルフルオロアルキルエタノール混合物からなる）、Ｚｏｎｙｌ（登録商標）ＯＴＬ、Ｚｏｎｙｌ（登録商標）ＯＴＮ（これらはエトキシ化されたペルフルオロアルキルエタノール混合物からなる）、Ｚｏｎｙｌ（登録商標）ＦＳＨ、Ｚｏｎｙｌ（登録商標）ＦＳＯ、Ｚｏｎｙｌ（登録商標）ＦＳＮ、Ｚｏｎｙｌ（登録商標）ＦＳ−３００��Ｚｏｎｙｌ（登録商標）ＦＳＮ−１００、Ｚｏｎｙｌ（登録商標）ＦＳＯ−１００（Ｄｕ Ｐｏｎｔ ｄｅ Ｎｅｍｏｕｒｓ社製）、市販製品  Ｋｒｙｔｏｘ（登録商標）（Ｄｕ Ｐｏｎｔ ｄｅ Ｎｅｍｏｕｒｓ社製、これらはヘキサフルオロプロペンオキシド（ＨＦＰＯ）オリゴマー−アルコール混合物からなる）又はこれらの好適な組合せを使用することができる。３０〜４９．９質量％の３，３，４，４，５，５，６，６，７，７，８，８，８−トリデカフルオロオクタン−１−オールと３０〜４９．９質量％の３，３，４，４，５，５，６，６，７，７，８，８，９，９，１０，１０，１０−ヘプタデカフルオロデカン−１−オールとのペルフルオロアルキルエタノール混合物、例えば市販製品  Ｆｌｕｏｗｅｔ（登録商標）ＥＡ ６１２及びＦｌｕｏｗｅｔ（登録商標）ＥＡ ８１２を使用することが好ましい。更に、Ｄａｉｋｉｎ Ｉｎｄｕｓｔｒｉｅｓ，Ｌｔｄ．社の市販製品Ａ−１６２０、Ａ−１８２０が該当する。
【００２３】
好適な（ペル）フルオロアルキルアルキレンアミン成分（Ａ2）としては、例えば３，３，４，４，５，５，６，６，７，７，８，８，８−トリデカフルオロオクチルアミン、３，３，４，４，５，５，６，６，７，７，８，８，９，９，１０，１０，１０−ヘプタデカフルオロデシルアミン、３，３，４，４，５，５，６，６，７，７，８，８，９，９，１０，１０，１１，１１，１２，１２，１２−ヘネイコサフルオロドデシルアミン、３，３，４，４，５，５，６，６，７，７，８，８，９，９，１０，１０，１１，１１，１２，１２，１３，１３，１４，１４，１４−ペンタコサフルオロテトラデシルアミン、３，３，４，４，５，５，６，６，７，７，８，８，９，９，１０，１０，１１，１１，１２，１２，１３，１３，１４，１４，１５，１５，１６，１６，１６−ノナコサフルオロヘキサデシルアミン、１，１，１，２，２，３，３，４，４，５，５，６，６−トリデカフルオロ−８−ヨードオクタン、１，１，１−２，２，３，３，４，４，５，５，６，６，７，７，８，８−ヘプタデカフルオロ−１０−ヨードデカン、１，１，１，２，２，３，３，４，４，５，５，６，６，７，７，８，８，９，９，１０，１０−ヘネイコサフルオロ−１２−ヨードドデカン、１，１，１，２，２，３，３，４，４，５，５，６，６，７，７，８，８，９，９，１０，１０，１１，１１，１２，１２−ペンタコサフルオロ−１４−ヨードテトラデカン、１，１，１，２，２，３，３，４，４，５，５，６，６，７，７，８，８，９，９，１０，１０，１１，１１，１２，１２，１３，１３，１４，１４−ノナコサフルオロ−１６−ヨードヘキサデカン、市販製品  Ｆｌｕｏｗｅｔ（登録商標）Ｉ ６００、Ｆｌｕｏｗｅｔ（登録商標）Ｉ ８００、Ｆｌｕｏｗｅｔ（登録商標）Ｉ ６１２、Ｆｌｕｏｗｅｔ（登録商標）Ｉ ８１２、Ｆｌｕｏｗｅｔ（登録商標）Ｉ ６／１０２０、Ｆｌｕｏｗｅｔ（登録商標）Ｉ １０２０（これらはペルフルオロアルキルヨージド混合物からなる）、Ｆｌｕｏｗｅｔ（登録商標）ＥＩ ６００、Ｆｌｕｏｗｅｔ（登録商標）ＥＩ ８００、Ｆｌｕｏｗｅｔ（登録商標）ＥＩ ８１２、Ｆｌｕｏｗｅｔ（登録商標）ＥＩ ６／１０２０（これらはペルフルオロアルキルエチルヨージド混合物からなる、Ｃｌａｒｉａｎｔ ＧｍｂＨ社製）及び好適なアミノ化試薬、市販製品  Ｕ−１６１０、Ｕ−１７１０、Ｕ−１８１０（Ｄａｉｋｉｎ Ｉｎｄｕｓｔｒｉｅｓ，Ｌｔｄ．社製）からの反応生成物又はこれらの好適な組合せを使用することができる。３０〜４９．９質量％の３，３，４，４，５，５，６，６，７，７，８，８，８−トリデカフルオロオクチルアミンと３０〜４９．９質量％の３，３，４，４，５，５，６，６，７，７，８，８，９，９，１０，１０，１０−ヘプタデカフルオロデシルアミンとのペルフルオロアルキルエタノール混合物が好ましい。
【００２４】
フッ素修飾されたマクロモノマー成分又はテレケリック成分（Ａ3）としては、例えば４−（３，３，４，４，５，５，６，６，７，７，８，８，８−トリデカフルオロオクチル）−ベンジルアルコール、４−（３，３，４，４，５，５，６，６，７，７，８，８，９，９，１０，１０，１０−ヘプタデカフルオロデシル）−ベンジルアルコール、４−（３，３，４，４，５，５，６，６，７，７，８，８，８−トリデカフルオロオクチルチオ）−フェノール、４−（３，３，４，４，５，５，６，６，７，７，８，８，９，９，１０，１０，１０−ヘプタデカフルオロデシルチオ）−フェノール、４−（４，４，５，５，６，６，７，７，８，８，９，９，９−トリデカフルオロノニルオキシ）−ベンジルアルコール、４−（４，４，５，５，６，６，７，７，８，８，９，９，１０，１０，１１，１１，１１−ヘプタデカフルオロウンデシルオキシ）−ベンジルアルコール、４−（３，３，４，４，５，５，６，６，７，７，８，８，８−トリデカフルオロオクチル）−ベンジルアミン、４−（３，３，４，４，５，５，６，６，７，７，８，８，９，９，１０，１０，１０−ヘプタデカフルオロデシル）−ベンジルアミン、３，３，４，４，５，５，６，６，７，７，８，８，８−トリデカフルオロオクタン−１−チオール、３，３，４，４，５，５，６，６，７，７，８，８，９，９，１０，１０，１０−ヘプタデカフルオロデカン−１−チオール、３，３，４，４，５，５，６，６，７，７，８，８，９，９，１０，１０，１１，１１，１２，１２，１２−ヘネイコサフルオロドデカン−１−チオール、３，３，４，４，５，５，６，６，７，７，８，８，９，９，１０，１０，１１，１１，１２，１２，１３，１３，１４，１４，１４−ペンタコサフルオロテトラデカン−１−チオール、３，３，４，４，５，５，６，６，７，７，８，８，９，９，１０，１０，１１，１１，１２，１２，１３，１３，１４，１４，１５，１５，１６，１６，１６−ノナコサフルオロヘキサデカン−１−チオール、テトラフルオロエチレンとヒドロキシアルキル（メタ）アクリレートを基礎とするヒドロキシ官能性のコポリマー、例えば市販製品  Ｚｅｆｆｌｅ（登録商標）ＧＫ−５００、ＧＫ−５１０、ＧＫ ５５０（Ｄａｉｋｉｎ Ｉｎｄｕｓｔｒｉｅｓ，Ｌｔｄ．社製）又はこれらの好適な組合せが適している。
【００２５】
本発明によれば、エタノールアミン及び／又はＮ−メチルエタノールアミン及び／又はジエタノールアミン及び／又はジイソプロパノールアミンを成分（Ａ4）として合成されるポリウレタン樹脂が好ましい。しかしながら、３−（（２−ヒドロキシエチル）アミノ）−１−プロパノール、トリス−（ヒドロキシメチル）−アミノメタンもしくはトリメチロールメチルアミン、２（３）（４）−ピペリジンメタノール、アミノ糖、例えばガラクトサミン、グルカミン、グルコサミン、ノイラミン酸又はこれらの好適な組合せも適している。
【００２６】
好適なメルカプトアルコール成分（Ａ5）としては、例えば２−メルカプトエタノール、３−メルカプト−１−プロパノール、１−メルカプト−２−プロパノール、４−メルカプト−１−ブタノール、４−メルカプト−２−ブタノール、チオグリセロール、２−メルカプトエチルアミン又はこれらの好適な組合せが該当し、その際、２−メルカプトエタノール及び／又はチオグリセロールが有利な構成成分（Ａ5）である。
【００２７】
一官能性のポリヘキサフルオロプロペンオキシドカルボン酸、ポリヘキサフルオロプロペンオキシドカルボン酸フルオリド、ポリヘキサフルオロプロペンオキシドカルボン酸メチルエステル（Ｄｙｎｅｏｎ ＧｍｂＨ＆Ｃｏ．ＫＧ社製）又はこれらの好適な組合せは、好適な一官能性のヘキサフルオロプロペンオキシド成分（Ａ6）である。
【００２８】
二官能性のヘキサフルオロプロペンオキシド成分（Ａ7）に関しては、ポリウレタン樹脂は、例えば二官能性のポリヘキサフルオロプロペンオキシドカルボン酸、ポリヘキサフルオロプロペンオキシドカルボン酸フルオリド、ポリヘキサフルオロプロペンオキシドカルボン酸メチルエステル（Ｄｙｎｅｏｎ ＧｍｂＨ＆Ｃｏ．ＫＧ社製）又はこれらの好適な組合せから構成することができる。
【００２９】
カルボニル成分（Ａ8）としては、例えばホスゲン、ジホスゲン、トリホスゲン、脂肪族及び／又は芳香族のクロロギ酸エステル、例えばクロロギ酸メチルエステル、クロロギ酸エチルエステル、クロロギ酸イソプロピルエステル、クロロギ酸フェニルエステル、脂肪族及び／又は芳香族の炭酸エステル、例えばジメチルカーボネート、ジエチルカーボネート、ジイソプロピルカーボネート、ジフェニルカーボネート又はこれらの好適な組合せが適しており、その際、ホスゲン、クロロギ酸エチルエステル及びジエチルカーボネートが好ましい。好適なカルボニル成分（Ａ8）としては、更に、例えば成分（Ａ8）と成分（Ａ1）及び／又は（Ａ2）及び／又は（Ａ3）とからの予め製造された付加物又は成分（Ａ8）と成分（Ａ4）及び／又は（Ａ5）とから予め製造された付加物又はこれらの好適な組合せを使用することができる。特に、クロロホルメートもしくはホスゲン誘導体を成分（Ａ1）及び／又は（Ａ2）及び／又は（Ａ3）に用いることが望ましい。
【００３０】
一官能性のポリアルキレングリコール成分（Ａ9）としては、例えば市販製品  Ｍ ２５０、Ｍ ３５０、Ｍ ３５０ ＰＵ、Ｍ ５００、Ｍ ５００ ＰＵ、Ｍ ７５０、Ｍ １１００、Ｍ ２０００ Ｓ、Ｍ ２０００ ＦＬ、Ｍ ５０００ Ｓ、Ｍ ５０００ ＦＬ（これらは一官能性のメチル−ポリエチレングリコールからなる）、Ｂ１１／５０、Ｂ１１／７０、Ｂ１１／１００、Ｂ１１／１５０、Ｂ１１／１５０ Ｋ、Ｂ１１／３００、Ｂ１１／７００（これらの一官能性のブチル−ポリ−（エチレンオキシド−ランダム−プロピレンオキシドからなる、Ｃｌａｒｉａｎｔ ＧｍｂＨ社製）、市販製品  ＬＡ−Ｂ ７２９（これは一官能性のメチル−ポリ−（エチレンオキシド−ブロック／コ−プロピレンオキシドからなる、Ｄｅｇｕｓｓａ ＡＧ社製）又はこれらの好適な組合せが適している。
【００３１】
一官能性のポリアルキレンアミン成分（Ａ10）としては、例えば市販製品  ＪＥＦＦＡＭＩＮＥ（登録商標）ＸＴＪ−５０５（Ｍ−６００）、ＪＥＦＦＡＭＩＮＥ（登録商標）ＸＴＪ−５０６（Ｍ−１０００）、ＪＥＦＦＡＭＩＮＥ（登録商標）ＸＴＪ−５０７（Ｍ−２００５）、ＪＥＦＦＡＭＩＮＥ（登録商標）Ｍ−２０７０（これらはエチレンオキシドとプロピレンオキシドとを基礎とする一官能性のポリオキシアルキレンアミンからなる、Ｈｕｎｔｓｍａｎ Ｃｏｒｐｏｒａｔｉｏｎ社製）又はこれらの好適な組合せを使用することができる。
【００３２】
塩化シアヌルもしくはＤｅｇｕｓｓａ ＡＧ社製の２，４，６−トリクロロ−１，３，５−トリアジン又は好適な置換型と十分な反応性を有する別の１，３，５−トリアジン又はこれらの好適な組合せは、トリアジン成分（Ａ11）として適している。
【００３３】
ヒドロキシカルボン酸成分（Ａ12）としては、本発明によるポリウレタン樹脂に関して、例えば２−ヒドロキシメチル−３−ヒドロキシプロパン酸もしくはジメチロール酢酸、２−ヒドロキシメチル−２−メチル−３−ヒドロキシプロパン酸もしくはジメチロールプロピオン酸（ＤＭＰＡ）、２−ヒドロキシメチル−２−エチル−３−ヒドロキシプロパン酸もしくはジメチロール酪酸、２−ヒドロキシメチル−２−プロピル−３−ヒドロキシプロパン酸もしくはジメチロール吉草酸、ヒドロキシピバリン酸（ＨＰＡ）、クエン酸、酒石酸又はこれらの好適な組合せが該当する。必要であれば、アミノ官能性及び場合によりヒドロ官能性のカルボン酸、例えば２−ヒドロキシエタン酸又はアミノ官能性及び／又はヒドロ官能性のスルホン酸、例えば２−アミノエタン酸、トリス−（ヒドロキシメチル）−メチル］−３−アミノプロパンスルホン酸又はこれらの好適な組合せを使用してもよい。
【００３４】
ＮＣＮ成分（Ａ13）として、例えばＤｅｇｕｓｓａ ＡＧ社製のシアナミドもしくはカルバモニトリル又は好適な置換型と十分なＮＨ酸性を有する別のＮＣＮ化合物又はこれらの好適な組合せを使用することができる。
【００３５】
好適な多官能性のポリアルキレングリコール成分（Ａ14）は、本発明の範囲では、例えば市販製品  ２００、２００ Ｇ、３００、３００ Ｇ、４００、４００ Ｇ、６００、６００ Ａ、６００ ＰＵ、９００、１０００、１０００ ＷＡ、１５００ Ｓ、１５００ ＦＬ、１５００ ＰＳ、２０００ Ｓ、２０００ ＦＬ、３０００ Ｓ、３０００ Ｐ、３０００ ＦＬ、３３５０ Ｓ、３３５０ Ｐ、３３５０ ＦＬ、３３５０ ＰＳ、３３５０ ＰＴ、４０００ Ｓ、４０００ Ｐ、４０００ ＦＬ、４０００ ＰＳ、４０００ ＰＦ、５０００ ＦＬ、６０００ Ｓ、６０００ Ｐ、６０００ ＰＳ、６０００ ＦＬ、６０００ ＰＦ、８０００ Ｓ、８０００ Ｐ、８０００ ＦＬ、８０００ ＰＦ、１００００ Ｓ、１００００ Ｐ、１２０００ Ｓ、１２０００ Ｐ、２００００ Ｓ、２００００ Ｐ、２００００ ＳＲ、２００００ ＳＲＵ、３５０００ Ｓ（これらは二官能性のポリエチレングリコールからなる）、ＰＲ ３００、ＰＲ ４５０、ＰＲ ６００、ＰＲ １０００、ＰＲ １０００ ＰＵ、ＶＰＯ １９６２（これらは二官能性のポリ−（エチレンオキシド−ブロック−プロピレンオキシド−ブロック−エチレンオキシド）からなる）、Ｄ２１／１５０、Ｄ２１／３００、Ｄ２１／７００（これらは二官能性のポリ−（エチレンオキシド−ランダム−プロピレンオキシド）からなる）、Ｐ４１／２００ Ｋ、Ｐ４１／３００、Ｐ４１／３０００、Ｐ４１／１２００００（これらは四官能性のポリ−（エチレンオキシド−ランダム−プロピレンオキシド）からなる、Ｃｌａｒｉａｎｔ ＧｍｂＨ社製）又はこれらの好適な組合せである。
【００３６】
好適な単官能性のポリオキシアルキレンアミン成分（Ａ15）としては、例えば市販製品  ＪＥＦＦＡＭＩＮＥ（登録商標）ＨＫ−５１１（ＸＴＪ−５１１）、ＪＥＦＦＡＭＩＮＥ（登録商標）ＸＴＪ−５００（ＥＤ−６００）、ＪＥＦＦＡＭＩＮＥ（登録商標）ＸＴＪ−５０２（ＥＤ−２００３）（これらはエチレンオキシドとプロピレンオキシドとを基礎とする二官能性のポリオキシアルキレンアミンからなる、Ｈｕｎｔｓｍａｎ Ｃｏｒｐｏｒａｔｉｏｎ社製）又はこれらの好適な組合せを使用することができる。
【００３７】
本願のポリウレタン樹脂については、例えばトリデカフルオロヘプタン酸、ペンタデカフルオロオクタン酸、ヘプタデカフルオロノナン酸、ノナデカフルオロデカン酸、ヘネイコサフルオロウンデカン酸、市販製品  Ｃ−１６００、Ｃ−１７００、Ｃ−１８００、Ｃ−１９００、Ｃ−２０００、Ｃ−５６００、Ｃ−５８００（Ｄａｉｋｉｎ Ｉｎｄｕｓｔｒｉｅｓ，Ｌｔｄ．社製）又はこれらの好適な組合せは（ペル）フルオロアルキルアルカンカルボン酸成分（Ａ16）として適している。
【００３８】
典型的な（不）飽和の脂肪アルコール成分（Ａ17）は、例えば飽和脂肪アルコール、例えばヘキサン−１−オールもしくはカプロイルアルコール、ヘプタン−１−オールもしくはエナンチルアルコール、オクタン−１−オールもしくはカプリルアルコール、ノナン−１−オールもしくはペラルギルアルコール、デカン−１−オールもしくはカプリニルアルコール、ウンデカン−１−オール、ドデカン−１−オールもしくはラウリルアルコール、トリデカン−１−オール、テトラデカン−１−オールもしくはミリスチルアルコール、ペンタデカン−１−オール、ヘキサデカン−１−オールもしくはセチルアルコール、ヘプタデカン−１−オールもしくはマルガリルアルコール、オクタデカン−１−オールもしくはステアリルアルコール、ノナデカン−１−オール、エイコサン−１−オールもしくはアラキジルアルコール、ヘネイコサン−１−オール、ドコサン−１−オールもしくはベヘニルアルコール、トリコサン−１−オール、テトラコサン−１−オールもしくはリグノセリルアルコール、ペンタコサン−１−オール、ヘキサコサン−１−オールもしくはセリルアルコール、ヘプタコサン−１−オール、１−オクタコサン−１−オールもしくはモンタニルアルコール、ノナコサン−１−オール、トリアコンタン−１−オールもしくはミリシルアルコール、ヘントリアコンタン−１−オールもしくはメリシルアルコール、ドトリアコンタン−１−オールもしくはラセリルアルコール、トリトリアコンタン−１−オール、テトラトリアコンタン−１−オールもしくはゲジルアルコール、飽和ゲルベアルコール、例えば２−メチル−ペンタン−１−オール、２−エチル−ヘキサン−１−オール、２−プロピル−ヘプタン−１−オール、２−ブチル−オクタン−１−オール、２−ペンチル−ノナン−１−オール、２−ヘキシル−デカン−１−オール、２−ヘプチル−ウンデカン−１−オール、２−オクチル−ドデカン−１−オール、２−ノニル−トリデカン−１−オール、２−デシル−テトラデカン−１−オール、２−ウンデシル−ペンタデカン−１−オール、２−ドデシル−ヘキサデカン−１−オール、２−トリデシル−ヘプタデカン−１−オール、２−テトラデシル−オクタデカン−１−オール、２−ペンタデシル−ノナデカン−１−オール、２−ヘキサデシル−エイコサン−１−オール、２−ヘプタデシル−ヘネイコサン−１−オール、２−オクタデシルドコサン−１−オール、２−ノナデシル−トリコサン−１−オール、２−エイコシル−テトラコサン−１−オール、不飽和脂肪アルコール、例えば１０−ウンデセン−１−オール、Ｚ−９−オクタデセン−１−オールもしくはオレイルアルコール、Ｅ−９−オクタデセン−１−オールもしくはエライジルアルコール、Ｚ，Ｚ−９，１２−オクタデカジエン−１−オールもしくはリノレイルアルコール、Ｚ，Ｚ，Ｚ−９，１２，１５−オクタデカトリエン−１−オールもしくはリノレニルアルコール、Ｚ−１３−ドコセン−１−オールもしくはエルシルアルコール、Ｅ−１３−ドコセン−１−オールもしくはブラシジルアルコール又はこれらの好適な組合せである。
【００３９】
脂肪アミン成分（Ａ18）については、例えば、飽和の第一級アミン、例えばオクチルアミン、デシルアミン、ドデシルアミン、テトラデシルアミン、ヘキサデシルアミン、オクタデシルアミン、エイコシルアミン、ドコシルアミン、飽和の第二級アミン、例えばジオクチルアミン、ジデシルアミン、ジドデシルアミン、ジテトラデシルアミン、ジヘキサデシルアミン、ジオクタデシルアミン又はこれらの好適な組合せを使用することができる。
【００４０】
脂肪酸成分（Ａ19）としては、本発明によるポリウレタン樹脂は、例えば飽和脂肪酸、例えばヘキサン酸もしくはカプロン酸、ヘプタン酸もしくはエナント酸、オクタン酸もしくはカプリル酸、ノナン酸もしくはペラルゴン酸、デカン酸もしくはカプリン酸、ウンデカン酸、ドデカン酸もしくはラウリン酸、トリデカン酸、テトラデカン酸もしくはミリスチン酸、ペンタデカン酸、ヘキサデカン酸もしくはパルミチン酸、ヘプタデカン酸もしくはマルガリン酸、オクタデカン酸もしくはステアリン酸、ノナデカン酸、エイコサン酸もしくはアラキン酸、ドコサン酸もしくはベヘン酸、テトラコサン酸もしくはリグノセリン酸、ヘキサコサン酸もしくはセロチン酸、オクタコサン酸もしくはモンタン酸、トリアコンタン酸もしくはメリシン酸、不飽和脂肪酸、例えば１０−ウンデセン酸、Ｚ−９−テトラデセン酸もしくはミリストレイン酸、Ｚ−９−ヘキサデセン酸もしくはパルミトレイン酸、Ｚ−６−オクタデセン酸もしくはペトロセリン酸、Ｅ−６−オクタデセン酸もしくはペトロセライジン酸、Ｚ−９−オクタデセン酸もしくはオレイン酸、Ｅ−９−オクタデセン酸もしくはエライジン酸、Ｚ，Ｚ−９，１２−オクタデカジエン酸もしくはリノール酸、Ｅ，Ｅ−９，１２−オクタデカジエン酸もしくはリノライジン酸、Ｚ，Ｚ，Ｚ−９，１２，１５−オクタデカトリエン酸もしくはリノレン酸、Ｅ，Ｅ，Ｅ−９，１２，１５−オクタデカトリエン酸もしくはリノレネライジン酸、Ｚ，Ｅ，Ｅ−９，１１，１３−オクタデカトリエン酸もしくはα−エラエオステアリン酸、Ｅ，Ｅ，Ｅ−９，１２，１３−オクタデカトリエン酸もしくはβ−エラエオステアリン酸、Ｚ−９−エイコセン酸もしくはガドレイン酸、５，８，１１，１４−エイソテトラエン酸もしくはアラキドン酸、Ｚ−１３−ドコセン酸もしくはエルカ酸、Ｅ−１３−ドコセン酸もしくはブラシジン酸、４，８，１２，１５，１９−ドコサペンタエン酸もしくはクルパノドン酸、トリグリセライドを基礎とする（精製された）脂肪酸混合物又はこれらの好適な組合せを含有してよい。
【００４１】
好適なエポキシ成分（Ａ20）としては、例えばビスフェノールＡ−グリシジルエーテル及びその高級同族体及び異性体、ビスフェノールＦ−グリシジルエーテル及びその高級同族体及び異性体、水素化ビスフェノールＡ−グリシジルエーテル及びその高級同族体及び異性体、水素化ビスフェノールＦ−グリシジルエーテル及びその高級同族体及び異性体、クレゾール−ノボラック−グリシジルエーテル、フェノール−ノボラック−グリシジルエーテル、ブタン−１，４−ジオール−ジグリシジルエーテル、１，４−シクロヘキサンジメタノール−ジグリシジルエーテル、エチレングリコール−ジグリシジルエーテル、グリセロール−トリグリシジルエーテル、ヘキサン−１，６−ジオール−ジグリシジルエーテル、ネオペンチルグリコール−ジグリシジルエーテル、ペンタエリトリトール−テトラグリシジルエーテル、ポリエチレングリコール−ジグリシジルエーテル、ポリプロピレングリコール−ジグリシジルエーテル、ポリアルキレングリコール−ジグリシジルエーテル、トリグリシジルイソシアヌレート、トリメチロールプロパン−ジグリシジルエーテル、市販製品  Ｐｏｌｙｐｏｘ（登録商標）Ｅ ０６４、Ｅ １５０、Ｅ １５２、Ｅ ２２１、Ｅ ２２７、Ｅ ２３７、Ｅ ２５３、Ｅ ２５４、Ｅ ２６０ Ｅ ２７０、Ｅ ２７０／７００、Ｅ ２７０／５００、Ｅ ２８０、Ｅ ２８０／７００、Ｅ ２８０／５００、Ｅ ３７５、Ｅ ３９５、Ｅ ４０３、Ｅ ４１１、Ｅ ４４２、Ｅ ４９２、Ｅ ６３０（エポキシ樹脂（溶剤不含））、Ｅ ２４００／７５、Ｅ ２４０１．８０、Ｅ １００１ｘ７５（エポキシ樹脂（溶剤含有））、Ｅ ２６０ Ｗ、Ｅ ２５００／６０ Ｗ（エポキシ樹脂（水性系用））、Ｒ ３、Ｒ ６、Ｒ ７、Ｒ ９、Ｒ １１、Ｒ １２、Ｒ １４、Ｒ １６、Ｒ １７、Ｒ １８、Ｒ １９、Ｒ ２０、Ｒ ２４（グリシジルエーテル）（ＵＰＰＣ ＡＧ社製）又はこれらの好適な組合せが該当する。
【００４２】
好適な（不）飽和のトリグリセライド成分（Ａ21）は、例えばグリセロールと１〜３０個の炭素原子を有する（不）飽和で、ヒドロキシ官能性であってよい脂肪酸とからのモノエステル及び／又はジエステル及び／又はトリエステル、グリセロールと１〜３０個の炭素原子を有する不飽和で、ヒドロキシ官能性であってよい脂肪酸とからの（部分）エポキシ化されかつ開環されたモノエステル及び／又はジエステル及び／又はトリエステルである。好適な脂肪酸ベースとしては、例えば成分（Ａ17）、木油、アマニ油、リシン油、トール油、サフロール油、グレープシード油、ヒマワリ油、大豆油、落花生油、ヒマシ油、オリーブ油、ココヤシ油又はこれらの好適な組合せを使用することができる。
【００４３】
更に、ヒドロキシ官能性及びエポキシ官能性の（不）飽和のトリグリセライド成分（Ａ22）としては、例えばグリセロールと不飽和でヒドロキシ官能性であってよい脂肪酸とからのエポキシ化されかつ部分的に開環されたモノエステル及び／又はジエステル及び／又はトリエステル又はこれらの好適な組合せが適している。脂肪酸ベースとしては、例えば、成分（Ａ17）、木油、アマニ油、リシン油、トール油、サフロール油、グレープシード油、ヒマワリ油、大豆油、落花生油、ヒマシ油、オリーブ油、ココヤシ油、市販製品  Ｅｄｅｎｏｌ（登録商標）Ｄ ８１、Ｅｄｅｎｏｌ（登録商標）Ｄ ８２、Ｅｄｅｎｏｌｌ（登録商標）Ｂ ３１６、Ｅｄｅｎｏｌｌ（登録商標）Ｂ ３５（Ｃｏｇｎｉｓ Ｄｅｕｔｓｃｈｌａｎｄ ＧｍｂＨ＆Ｃｏ．ＫＧ社製）又はこれらの好適な組合せが適している。
【００４４】
（ペル）フルオロアルキルアルキレンオキシド成分（Ａ23）の典型的な代表としては、例えば４，４，５，５，６，６，７，７，８，８，９，９，９−トリデカンフルオロノネン−１，２−オキシド、４，４，５，５，６，６，７，７，８，８，９，９，１０，１０，１１，１１，１１−ヘプタデカフルオロウンデセン−１，２−オキシド、４，４，５，５，６，６，７，７，８，８，９，９，１０，１０，１１，１１，１２，１２，１３，１３，１３−ヘネイコサフルオロトリデセン−１，２−オキシド、グリシジル−２，２，３，３，４，４，５，５，６，６，７，７−ドデカフルオロヘプチルエーテル、グリシジル−２，２，３，３，４，４，５，５，６，６，７，７，８，８，９，９−ヘキサデカフルオロノニルエーテル、グリシジル−２，２，３，３，４，４，５，５，６，６，７，７，８，８，９，９，１０，１０，１１，１１−エイコサフルオロウンデシルエーテル、市販製品  Ｅ−１８３０、Ｅ−２０３０、Ｅ−３６３０、Ｅ−３８３０、Ｅ−５６４４、Ｅ−５８４４（Ｄａｉｋｉｎ Ｉｎｄｕｓｔｒｉｅｓ，Ｌｔｄ．社製）又はこれらの好適な組合せが見なされる。
【００４５】
グリシドール、グリセリングリシドエーテル、グリセリンジグリシジルエーテル、エピクロロヒドリンで部分エーテル化された（環状）脂肪族及び／又は芳香族のポリオール又はこれらの好適な組合せは、ヒドロキシ官能性のエポキシ成分（Ａ24）として適している。
【００４６】
ヒドロキシ官能性のオキセタン成分（Ａ25）については、例えば３−エチル−３−オキセタンメタノールもしくはトリメチロールプロパンオキセタン、３−メチル−３−オキセタンメタノールもしくはトリメチロールエタンオキセタン、１個のオキセタン基及び１個又はそれ以上のアミノ基及び／又はヒドロキシル基を有する他の化合物又はこれらの好適な組合せが該当する。
【００４７】
シクロプロパン成分（Ａ26）は、例えば、一連のシクロプロパンメタノールもしくはシクロプロピルメタノールもしくはヒドロキシメチル−シクロプロパン、１−シクロプロピルエタノール、１，１−ビス−（ヒドロキシメチル）−シクロプロパン、（１−メチルシクロプロピル）−メタノール、（２−メチルシクロプロピル）−メタノール、α−シクロプロピルベンジルアルコール、シクロプロピルアミン、シクロプロパンメチルアミン、１個のシクロプロピル基及び１個又はそれ以上のアミノ基及び／又はヒドロキシル基を有する他の化合物又はこれらの好適な組合せから選択することができ、かつシクロブタン成分（Ａ27）は、例えば、一連のシクロブタノール、シクロブタンメタノール、シクロブチルアミン、１個のシクロブチル基及び１個又はそれ以上のアミノ基及び／又はヒドロキシル基を有する他の化合物又はこれらの好適な組合せから選択することができる。
【００４８】
代わりに、ヒドロキシ官能性のラクトン成分（Ａ28）として、例えばγ−ヒドロキシメチル−γ−ブチロラクトンもしくは４，５−ジヒドロ−５−ヒドロキシメチル−２（３Ｈ）−フラノンもしくは５−ヒドロキシメチル−２−オキソ−テトラヒドロフラン、５−ヒドロキシメチル−２（５Ｈ）−フラノン、２，４（３Ｈ，５Ｈ）−フランジオンもしくは３−オキソ−γ−ブチロラクトンもしくはテトロン酸もしくは４−ヒドロキシ−２（５Ｈ）−フラノン互変異性体、１個のラクトン基もしくは環状酸無水物基及び１個又はそれ以上のアミノ基及び／又はヒドロキシル基を有する他の化合物又はこれらの好適な組合せが挙げられる。
【００４９】
好適なフッ素修飾された（メタ）アクリレート成分（Ａ29）としては、例えばアクリル酸−（３，３，４，４，５，５，６，６，７，７，８，８，８−トリデカフルオロオクチルエステル）、アクリル酸−（３，３，４，４，５，５，６，６，７，７，８，８，９，９，１０，１０，１０−ヘプタデカフルオロデシルエステル）、アクリル酸−（３，３，４，４，５，５，６，６，７，７，８，８，９，９，１０，１０，１１，１１，１２，１，２，１２−ヘネイコサフルオロドデシルエステル）、メタクリル酸−（３，３，４，４，５，５，６，６，７，７，８，８，８−トリデカフルオロオクチルエステル）、メタクリル酸−（３，３，４，４，５，５，６，６，７，７，８，８，９，９，１０，１０，１０−ヘプタデカフルオロデシルエステル）、メタクリル酸−（３，３，４，４，５，５，６，６，７，７，８，８，９，９，１０，１０，１１，１１，１２，１，２，１２−ヘネイコサフルオロドデシルエステル）、市販製品  Ｆｌｕｏｗｅｔ ＡＣ ６００、ＡＣ ８１２、ＭＡ ８１２（Ｃｌａｒｉａｎｔ ＧｍｂＨ社製）、市販製品  Ｒ−１６２０、Ｒ−１８２０、Ｒ−２０２０、Ｒ−１６３３、Ｒ−１８３３、Ｒ−３６３３、Ｒ−３８３３、Ｒ−３６２０、Ｒ−３８２０、Ｒ−５６１０、Ｒ−５８１０、Ｍ−１６２０、Ｍ−１８２０、Ｍ−２０２０、Ｍ−１６３３、Ｍ−１８３３、Ｍ−３６３３、Ｍ−３８３３、Ｍ−３６２０、Ｍ−３８２０、Ｍ−５６１０、Ｍ−５８１０（Ｄａｉｋｉｎ Ｉｎｄｕｓｔｒｉｅｓ，Ｌｔｄ．社製）又はこれらの好適な組合せを使用することができる。
【００５０】
好適な潜在的硬化成分（Ａ30）は、例えば１個の反応性の第一級又は第二級のアミノ基及び少なくとも１個の潜在的に反応性の第一級及び／又は第二級のアミノ基及び／又は１個又はそれ以上の潜在的に反応性のヒドロキシル基を有する化合物、例えばＮ−（２−ヒドロキシエチル）−エチレンジアミンとメシチルオキシドとを基礎とする潜在的硬化剤（ＷＯ２０４／０９９２９４号Ａ１に既に記載されている）、ジエチレントリアミンとアルデヒド又はケトンを基礎とし、α位の水素原子を有さない潜在的硬化剤又はこれらの好適な組合せである。
【００５１】
好適な（ペル）フルオロアルキルアルキレンイソシアネート成分（Ａ31）としては、例えば３，３，４，４，５，５，６，６，７，７，８，８，８−トリデカフルオロ−１−イソシアナトオクタン、３，３，４，４，５，５，６，６，７，７，８，８，９，９，１０，１０，１０−ヘプタデカフルオロ−１−イソシアナトデカン、３，３，４，４，５，５，６，６，７，７，８，８，９，９，１０，１０，１１，１１，１２，１２，１２−ヘネイコサフルオロ−１−イソシアナトドデカン、３，３，４，４，５，５，６，６，７，７，８，８，９，９，１０，１０，１１，１１，１２，１２，１３，１３，１４，１４，１４−ペンタコサフルオロ−１−イソシアナトテトラデカン、３，３，４，４，５，５，６，６，７，７，８，８，９，９，１０，１０，１１，１１，１２，１２，１３，１３，１４，１４，１５，１５，１６，１６，１６−ノナコサフルオロ−１−イソシアナトヘキサデカン又はこれらの好適な組合せを使用することができる。
【００５２】
（ペル）フルオロアルキルアルカンカルボン酸誘導体成分（Ａ32）としては、例えばトリデカフルオロヘプタン酸クロリド、ペンタデカフルオロオクタン酸クロリド、ヘプタデカフルオロノナン酸クロリド、ノナデカフルオロデカン酸クロリド、ヘネイコサフルオロウンデカン酸クロリド、トリデカフルオロヘプタン酸（メチル）エチルエステル、ペンタデカフルオロオクタン酸（メチル）エチルエステル、ヘプタデカフルオロノナン酸（メチル）エチルエステル、ノナデカフルオロデカン酸（メチル）エチルエステル、ヘネイコサフルオロウンデカン酸（メチル）エチルエステル、市販製品  Ｃ−１７０８、Ｃ−５６０８、Ｃ−５８０８、Ｓ−１７０１、Ｓ−１７０２、Ｓ−５６０２、Ｓ−５８０２（Ｄａｉｋｉｎ Ｉｎｄｕｓｔｒｉｅｓ，Ｌｔｄ．社製）又はこれらの好適な組合せが該当する。
【００５３】
好適な多面体のオリゴマーのポリシラセスキオキサン成分（Ａ33）としては、１個又はそれ以上のアミノ基及び／又はヒドロキシル基及び／又はイソシアナト基及び／又はメルカプト基と１個又はそれ以上のペルフルオロアルキル基とを有し、一般式
（Ｒ7uＲ8vＲ9wＳｉＯ1.5）p
［式中、０＜ｕ＜１であり、０＜ｖ＜１であり、０＜ｗ＜１であり、ｕ＋ｖ＋ｗは１であり、ｐは４、６、８、１０、１２であり、かつＲ7，Ｒ8，Ｒ9は、互いに無関係に、１〜２５０個の炭素原子と１〜５０個の窒素原子及び／又は０〜５０個の酸素原子及び／又は３〜１００個のフッ素原子及び／又は０〜５０個のケイ素原子及び／又は０〜５０個の硫黄原子を有する任意の無機及び／又は有機でポリマーであってよい基である］で示されるポリシラセスキオキサン、市販製品  Ｄｅｇｕｓｓａ ＡＧ社製のＣｒｅａｓｉｌ（登録商標）、市販製品  Ｈｙｂｒｉｄ Ｐｌａｓｔｒｉｃｓ，Ｉｎｃ．社製のＰＯＳＳ（登録商標）又はこれらの好適な組合せが見込まれる。
【００５４】
好適なアルキレン−１−オキシド成分（Ａ34）としては、例えば１，２−エポキシデカン、１，２−エポキシウンデカン、１，２−エポキシドデカン、１，２−エポキシトリデカン、１，２−エポキシテトラデカン、１，２−エポキシペンタデカン、１，２−エポキシヘキサデカン、１，２−エポキシヘプタデカン、１，２−エポキシオクタデカン、１，２−エポキシノナデカン、１，２−エポキシエイコサン、高級エポキシアルカン又はこれらの好適な組合せを使用することができる。
【００５５】
疎水化成分及び疎油化成分（Ａ）に関連して、本発明は、反応生成物（１）ないし（３５）の多数の代表物を包含する。以下の生成物が特に好適であると見なされる：
典型的な反応生成物（１）は、ペルフルオロアルキルエタノール混合物と、イソホロンジイソシアネートと、ジエタノールアミン又はジイソプロパノールアミン又はトリメチロールメチルアミンとからのモル比１：１：１の付加物である。
【００５６】
反応生成物（４）としては、ペルフルオロアルキルエタノール混合物と、ホスゲン又はクロロギ酸エチルエステル又はジエチルカーボネートと、ジエタノールアミン又はジイソプロパノールアミン又はトリメチロールメチルアミンとからのモル比１：１：１の付加物が好ましい。同様に、クロロホルミエートもしくはペルフルオロアルキルエタノール混合物のホスゲン誘導体と、ジエタノールアミン又はジイソプロパノールアミン又はトリメチロールメチルアミンとからのモル比１：１の付加物が適している。
【００５７】
好適な反応生成物（５）は、ペルフルオロアルキルエタノール混合物と、Ｎ−メチルエタノールアミンと、ＨＤＩ−トリイソシアヌレートとからのモル比１：２：１の付加物であり、その際、ペルフルオロアルキルエタノール混合物と、ジエタノールアミン又はジイソプロパノールアミン又はトリメチロールメチルアミンと、ＨＤＩ−トリイソシアヌレートとからのモル比２：１：１の付加物も該当する。
【００５８】
一般的な反応生成物（６）は、ペルフルオロアルキルエタノール混合物と、ジエタノールアミン又はジイソプロパノールアミン又はトリメチロールメチルアミンと、平均分子量（数平均）５００〜２０００ダルトンの一官能性のメチルポリエチレングリコールと、ＨＤＩ−トリイソシアヌレートとからのモル比１：１：１：１の付加物である。
【００５９】
ペルフルオロアルキルエタノール混合物と、Ｎ−メチルエタノールアミンと、塩化シアヌルとからのモル比１：２：１の付加物は、反応生成物（７）として使用でき、その際、とりわけ、ペルフルオロアルキルエタノール混合物と、ジエタノールアミン又はジイソプロパノールアミン又はトリメチロールメチルアミンと、塩化シアヌルとからのモル比２：１：１の付加物が挙げられる。
【００６０】
好適な反応生成物（８）としては、ペルフルオロアルキルエタノール混合物と、ジエタノールアミン又はジイソプロパノールアミン又はトリメチロールメチルアミンと、平均分子量（数平均）５００〜２０００ダルトンの一官能性のメチルポリエチレングリコールと、塩化シアヌルとからのモル比１：１：１：１の付加物が見込まれ、かつ反応生成物（９）としては、ペルフルオロアルキルエタノール混合物と、ジエタノールアミン又はジイソプロパノールアミン又はトリメチロールメチルアミンと、ヒドロキシピバリン酸と、ＨＤＩ−トリイソシアヌレートとからのモル比１：１：１：１の付加物が見込まれる。
【００６１】
好適な反応生成物（１０）は、ペルフルオロアルキルエタノール混合物と、ジエタノールアミン又はジイソプロパノールアミン又はトリメチロールメチルアミンと、シアナミドと、ＨＤＩ−トリイソシアヌレートとからのモル比１：１：１：１の付加物である。
【００６２】
反応生成物（１１）としては、本発明の範囲では、ペルフルオロアルキルエタノール混合物と、ジエタノールアミン又はジイソプロパノールアミン又はトリメチロールメチルアミンと、ヒドロキシピバリン酸と、塩化シアヌルとからのモル比１：１：１：１の付加物が好ましい。
【００６３】
反応生成物（１２）に関しては、本発明は、ペルフルオロアルキルエタノール混合物と、ジエタノールアミン又はジイソプロパノールアミン又はトリメチロールメチルアミンと、シアナミドと、塩化シアヌルとからのモル比１：１：１：１の付加物が好適であると見込んでいる。
【００６４】
反応生成物（１３）としては、とりわけペルフルオロアルキルエタノール混合物と、ジエタノールアミン又はジイソプロパノールアミン又はトリメチロールメチルアミンと、疎水修飾された低分子のポリオールと、イソホロンジイソシアネートとからのモル比１：１：１：２の付加物が使用される。
【００６５】
ペルフルオロアルキルエタノール混合物と、ジエタノールアミン又はジイソプロパノールアミン又はトリメチロールメチルアミンと、多官能性のポリアルキレングリコールと、イソホロンジイソシアネートとからのモル比１：１：１：２の付加物は、好適な反応生成物（１４）である。
【００６６】
好適な反応生成物（１５）としては、本願に関しては、ペルフルオロアルキルエタノール混合物と、トール油脂肪酸と、ビスフェノールＡ−ジグリシジルエーテルとからのモル比１：１：１の付加物が考慮され、同様にペルフルオロアルキルカルボン酸混合物と、トール油脂肪酸と、ビスフェノールＡ−ジグリシジルエーテルとからのモル比１：１：１の付加物も考慮される。
【００６７】
有利な低分子のポリオール成分（Ｂ1）としては、本発明は、エチレングリコールもしくはエタン−１，２−ジオール、プロパン−１，３−ジオール及び異性体、ブタン−１，４−ジオール及び異性体、２−メチルプロパン−１，３−ジオールもしくはＧＥＯ Ｓｐｅｃｉａｌｔｙ Ｃｈｅｍｉｃａｌｓ Ｌｔｄ．社製の市販製品  ＭＰＤｉｏｌ（登録商標）、ペンタン−１，５−ジオール及び異性体、ネオペンチルグリコールもしくは２，２−ジメチルプロパン−１，３−ジオール、ヘキサン−１，６−ジオール及び異性体、ヘプタン−１，７−ジオール及び異性体、オクタン−１，８−ジオール及び異性体、ノナン−１，９−ジオール及び異性体、シクロヘキサンジメタノールもしくは１，４−ビス−（ヒドロキシメチル）−シクロヘキサン、水素化ビスフェノール−Ａ又は水素化ビスフェノール−Ｆ、グリセロール、トリメチロールメタンもしくはトリス−（ヒドロキシメチル）−メタンもしくは２−ヒドロキシメチル−プロパン−１，３−ジオール、トリメチロールエタンもしくはトリス−（ヒドロキシメチル）−エタンもしくは２−ヒドロキシメチル−２−メチル−プロパン−１，３−ジオール、トリメチロールプロパンもしくはトリス−（ヒドロキシメチル）−プロパンもしくは２−ヒドロキシメチル−２−エチル−プロパン−１，３−ジオール、ペンタエリトリトール、ジトリメチロールプロパン、ジペンタエリトリトール、トリス−（ヒドロキシメチル）−メタン−モノアリルエーテル、トリス−（ヒドロキシメチル）−エタン−モノアリルエーテル、トリス−（ヒドロキシメチル）−プロパン−モノアリルエーテル、グリセリン−１−アリルエーテル又はこれらの好適な組合せが見込まれ、その際、ブタン−１，４−ジオール及び／又はトリメチロールプロパンが特に好ましいと見なされる。
【００６８】
成分（Ｂ2）に関しては、本発明によるポリウレタン樹脂は、特に
一般式
ＣnＨ2n+1−ＣＨＯＨ−ＣＨ2ＯＨ
［式中、ｎは８〜４８である］で示される１０〜５０個の炭素原子を有する１，２−ジヒドロキシアルカンジオール、
及び／又は
一般式
ＣnＨ2n+1−ＣＨＯＣＨ2
［式中、ｎは８〜４８である］で示されるアルキレン−１−オキシド成分（Ａ34）５〜９５とアミノアルコール成分（Ａ4）及び／又はメルカプトアルコール成分（Ａ5）９５〜５質量％とからの２個又はそれ以上のヒドロキシル基を有する反応生成物
その際、前記反応は、有利にはモル比１：１で任意に実施されている
及び／又は
一般式
ＨＯ−ＣnＨ2n−ＯＨ
［式中、ｎは１０〜５０である］で示される１０〜５０個の炭素原子を有するα，ω−ジヒドロキシアルカンジオール
及び／又は
（不）飽和脂肪アルコール成分（Ａ17）及び／又は（不）飽和脂肪アミン成分（Ａ18）及び／又は（不）飽和脂肪酸成分（Ａ19）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％とからの２個又はそれ以上のヒドロキシル基を有する反応生成物
その際、前記反応は、有利にはモル比１：１：１で任意に実施されている
を基礎としている。
【００６９】
好適な疎水修飾された低分子のポリオール成分（Ｂ2）としては、例えば、デカン−１，２−ジオール、ウンデカン−１，２−ジオール、ドデカン−１，２−ジオール、トリデカン−１，２−ジオール、テトラデカン−１，２−ジオール、ペンタデカン−１，２−ジオール、ヘキサデカン−１，２−ジオール、ヘプタデカン−１，２−ジオール、オクタデカン−１，２−ジオール、ノナデカン−１，２−ジオール、エイコサン−１，２−ジオール、ヘネイコサン−１，２−ジオール、ドコサン−１，２−ジオール、トリコサン−１，２−ジオール、テトラコサン−１，２−ジオール、ペンタコサン−１，２−ジオール、高級１，２−ジオール、２個又はそれ以上のヒドロキシル基を有する化合物、例えば１，２−エポキシデカン、１，２−エポキシウンデカン、１，２−エポキシドデカン、１，２−エポキシトリデカン、１，２−エポキシテトラデカン、１，２−エポキシペンタデカン、１，２−エポキシヘキサデカン、１，２−エポキシヘプタデカン、１，２−エポキシオクタデカン、１，２−エポキシノナデカン、１，２−エポキシエイコサン、高級１，２−エポキシアルカンを基礎とするポリオール、アミノアルコール及び／又はメルカプトアルコール又はこれらの好適な組合せ、デカン−１，１０−ジオール、ウンデカン−１，１１−ジオール、ドデカン−１，１２−ジオール、トリデカン−１，１３−ジオール、テトラデカン−１，１４−ジオール、ペンタデカン−１，１５−ジオール、ヘキサデカン−１，１６−ジオール、ヘプタデカン−１，１７−ジオール、オクタデカン−１，１８−ジオール、ノナデカン−１，１９−ジオール、エイコサン−１，２０−ジオール、ヘネイコサン−１，２１−ジオール、ドコサン−１，２２−ジオール、トリコサン−１，２３−ジオール、テトラコサン−１，２４−ジオール、ペンタコサン−１，２５−ジオール、高級α，ω−ジオール又はこれらの好適な組合せを使用することができる。
【００７０】
好適なアニオン的に修飾可能な及び／又はカチオン的に修飾可能なポリオール成分（Ｂ3）としては、例えばアニオン的に修飾可能なポリオール、例えば２−ヒドロキシメチル−３−ヒドロキシプロパン酸もしくはジメチロール酢酸、２−ヒドロキシメチル−２−メチル−３−ヒドロキシプロパン酸もしくはジメチロールプロピオン酸もしくは市販製品  ＧＥＯ Ｓｐｅｃｉａｌｔｙ Ｃｈｅｍｉｃａｌｓ Ｌｔｄ．社製のＤＭＰＡ（登録商標）、２−ヒドロキシメチル−２−エチル−３−ヒドロキシプロパン酸もしくはジメチロール酪酸、２−ヒドロキシメチル−２−プロピル−３−ヒドロキシプロパン酸もしくはジメチロール吉草酸、クエン酸、酒石酸、［トリス−（ヒドロキシメチル）−メチル］−３−アミノプロパンスルホン酸（ＴＡＰＳ、Ｒａｓｃｈｉｇ ＧｍｂＨ社製）］又はカチオン的に修飾可能なポリオール、例えばＮ−メチルジエタノールアミン、Ｎ−エチルジエタノールアミン、Ｎ−ブチルジエタノールアミン、Ｎ−ｔ−ブチルジエタノールアミン、トリエタノールアミン、トリイソプロパノールアミン、３−ジメチルアミノ−１，２−プロパンジオール又はこれらの好適な組合せが見込まれ、その際、ジメチロールプロピオン酸及び／又はＮ−メチルジエタノールアミンが好ましい。
【００７１】
成分（Ｂ4）は、有利には、一官能性のポリアルキレングリコール成分（Ａ9）及び／又は一官能性のポリオキシアルキレンアミン成分（Ａ10）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％とからの２個又はそれ以上のヒドロキシル基を有する反応生成物であり、その際、前記反応は、有利にはモル比１：１：１で任意に実施されている。
【００７２】
好適な非イオン的に親水性のポリマーのポリオール成分（Ｂ4）としては、しかしながらまた、メチル−ポリエチレングリコールと、イソホロンジイソシアネートと、ジエタノールアミンとからの反応生成物、メチル−ポリエチレングリコールと、イソホロンジイソシアネートと、ジイソプロパノールアミンとからの反応生成物、メチル−ポリ−（エチレンオキシド−ブロック／コ−プロピレンオキシド）と、イソホロンジイソシアネートと、ジエタノールアミンとからの反応生成物、メチル−ポリ−（エチレンオキシド−ブロック／コ−プロピレンオキシド）と、イソホロンジイソシアネートと、ジイソプロパノールアミンとからの反応生成物又はこれらの好適な組合せを使用することもできる。
【００７３】
本発明によれば特に、好適な高分子の（ポリマーの）ポリオール成分（Ｂ5）としては、（疎水修飾された）ポリアルキレングリコール、（不）飽和の脂肪族及び／又は芳香族のポリエステル、ポリカプロラクトン、ポリカーボネート、ポリカーボネート−ポリカプロラクトン−組合せ物、α，ω−ポリブタンジエンポリオール、α，ω−ポリメタクリレートジオール、α，ω−ポリスルフィドジオール、α，ω−ジヒドロキシアルキルポリジメチルシロキサン、ヒドロキシ官能性のエポキシ樹脂、ヒドロキシ官能性のケトン樹脂、アルキド樹脂、グリセロールと（不）飽和でヒドロキシ官能性であってよい１〜３０個の炭素原子を有しかつ官能性ｆOH≧２を有する脂肪酸とからのモノエステル及び／又はジエステル及び／又はトリエステル、二量体脂肪酸ジアルコール、ビスエポキシド及び／又はトリスエポキシド及び（不）飽和の脂肪酸を基礎とする反応生成物、あらゆる種類の他のヒドロキシ官能性のマクロモノマー及びテレケリック成分、あらゆる種類の複合ポリマー又はこれらの好適な組合せが適している。ここでは、とりわけ、ポリアルキレングリコールが挙げられ、例えばそれは、ポリエチレングリコール、ポリプロピレングリコール、ポリテトラメチレングリコールもしくはポリテトラヒドロフラン、疎水修飾されたブロックコポリマーであって疎水化特性を有するポリマー１０〜９０質量％とポリプロピレンオキシドポリマー９０〜１０質量％とからなるブロックコポリマー（その際、ＡＢＡ−構造、ＢＡＢ−構造又は（ＡＢ）n−構造を有する鹸化安定性のブロックコポリマーが使用され、そしてＡは、疎水化特性を有するポリマーセグメント、例えばポリブチレンオキシド、ポリドデシルオキシド、ポリイソアミルオキシド、ポリ−α−ピネンオキシド、ポリスチレンオキシド、ポリテトラメチレンオキシド、ポリオキセタン、置換されたポリオキセタン、アルキレンオキシドあたり３〜３０個の炭素原子を有する他の脂肪族もしくは芳香族のポリオキシアルキレン、α，ω−ポリメタクリレートジオール、α，ω−ジヒドロキシアルキルポリジメチルシロキサン、マクロモノマー、テレケリック成分又はこれらの混合物を表し、かつＢは、ポリプロピレンオキシドを基礎とするポリマーセグメントを表す）、２個又はそれ以上の疎水性アルキレンオキシドからなる疎水性のブロックコポリマー（その際、Ａ1Ａ2Ａ3−構造又は（Ａ1Ａ2）n−構造を有する鹸化安定性のブロックコポリマーが使用され、そしてＡ1とＡ2とＡ3は、それぞれ疎水化特性を有するポリマーセグメント、例えばポリブチレンオキシド、ポリドデシルオキシド、ポリイソアミルオキシド、ポリ−α−ピネンオキシド、ポリスチレンオキシド、ポリテトラメチレンオキシド、ポリオキセタン、置換されたポリオキセタン、アルキレンオキシドあたり３〜３０個の炭素原子を有する他の脂肪族もしくは芳香族のポリオキシアルキレン、α，ω−ポリメタクリレートジオール、α，ω−ジヒドロキシアルキルポリジメチルシロキサン、マクロモノマー、テレケリック成分又はこれらの混合物を表す）、疎水修飾された統計的コポリマー（該コポリマーは、１０〜９０質量％の疎水性アルキレンオキシド、例えばブチレンオキシド、ドデシルオキシド、イソアミルオ��シド、α−ピネンオキシド、スチレンオキシド、オキセタン、置換されたオキセタン、３〜２０個の炭素原子を有する他の脂肪族もしくは芳香族のアルキレンオキシド又はこれらの混合物の好適な開始剤分子との組合せと９０〜１０質量％のプロピレンオキシドとからなる）、例えばＥＰ１３１３７８４号Ｂ１から公知の疎水修飾されたポリエーテルポリオールである。好適な脂肪族又は芳香族のポリエステルは、例えば低分子のポリオール、例えばエチレングリコールもしくはエタン−１，２−ジオール、ブタン−１，４−ジオール、ヘキサン−１，６−ジオール、ネオペンチルグリコールもしくは２，２−ジメチルプロパン−１，３−ジオール、２−ヒドロキシメチル−２−メチル−プロパン−１，３−ジオール、トリメチロールプロパンもしくはトリス−（ヒドロキシメチル）−プロパンとポリカルボン酸、例えばヘキサン二酸もしくはアジピン酸、フマル酸、マレイン酸、マレイン酸無水物、１，２−ベンゼンジカルボン酸もしくはフタル酸、１，３−ベンゼンジカルボン酸もしくはイソフタル酸、１，４−ベンゼンジカルボン酸もしくはテレフタル酸、２−ヒドロキシメチル−２−メチル−３−ヒドロキシプロパン酸もしくはジメチロールプロピオン酸、５−スルホイソフタル酸−ナトリウムもしくはそのエステルとを基礎とする縮合物、例えば市販製品  Ｂａｙｅｒ ＡＧ社製のＤｅｓｍｏｐｈｅｎ（登録商標）及び市販製品  Ｄｅｇｕｓｓａ ＡＧ社製のＯｘｙｅｓｔｅｒ Ｔ １１３６である。好適なポリカプロラクトンのための例は、開始剤としての低分子のポリオールとε−カプロラクトンとを基礎とする重付加物、例えば市販製品  ＢＡＳＦ ＡＧ社製のＰｏｌｙＴＨＦ（登録商標）及び市販製品  Ｓｏｌｖａｙ Ｉｎｔｅｒｏｘ Ｌｔｄ．社製のＣＡＰＡ（登録商標）である。好適なポリカーボネートは、例えばジアルキルカーボネート又はジアリールカーボネートと低分子のポリオールとを基礎とする縮合物、例えば市販製品  Ｂａｙｅｒ ＡＧ社製のＤｅｓｍｏｐｈｅｎ（登録商標）Ｃ１２００、Ｄｅｓｍｏｐｈｅｎ（登録商標）ＸＰ ２５０１（ポリエステルカーボネートジオール）、Ｄｅｓｍｏｐｈｅｎ（登録商標）Ｃ ２２００、Ｄｅｓｍｏｐｈｅｎ（登録商標）ＸＰ ２５８６（ポリカーボネートジオール）である。典型的なα，ω−ポリメタクリレートジオールとしては、例えば市販製品  Ｄｅｇｕｓｓａ ＡＧ社製のＴＥＧＯ（登録商標）Ｄｉｏｌ ＢＤ １０００、ＴＥＧＯ（登録商標）Ｄｉｏｌ ＭＤ １０００ Ｎ、ＴＥＧＯ（登録商標）Ｄｉｏｌ ＭＤ １０００ Ｘを挙げることができる。有利には、（疎水修飾された）ポリアルキレングリコール及び／又は（不）飽和の脂肪族及び／又は芳香族のポリエステル及び／又はポリカプロラクトン及び／又はポリカーボネート及び／又はポリカーボネート−ポリカプロラクトン組合せ物が使用される。
【００７４】
ポリイソシアネート成分（Ｃ）の好適な代表は、例えば２個又はそれ以上の同一もしくは異なる反応性の脂肪族及び／又は芳香族のイソシアネート基を有するポリイソシアネート、ポリイソシアネート誘導体又はポリイソシアネート同族体又はこれらの好適な組合せである。ポリウレタン化学において十分公知のポリイソシアネート又はこれらの組合せが特に適している。脂肪族ポリイソシアネートとしては、例えば１，６−ジイソシアナトヘキサン（ＨＤＩ）、１−イソシアナト−５−イソシアナトメチル−３，３，５−トリメチル−シクロヘキサンもしくはイソホロンジイソシアネート（ＩＰＤＩ、市販製品  Ｄｅｇｕｓｓａ ＡＧ社製のＶＥＳＴＡＮＡＴ（登録商標）ＩＰＤＩ）、ビス−（４−イソシアナトシクロヘキシル）−メタン（Ｈ12ＭＤＩ、市販製品  Ｄｅｇｕｓｓａ ＡＧ社製のＶＥＳＴＡＮＡＴ（登録商標）Ｈ１２ＭＤＩ）、１，３−ビス−（１−イソシアナト−１−メチル−エチル）−ベンゼン（ｍ−ＴＭＸＤＩ）、２，２，４−トリメチル−１，６−ジイソシアナトヘキサンもしくは２，４，４−トリメチル−１，６−ジイソシアナトヘキサン（ＴＭＤＩ、市販製品  Ｄｅｇｕｓｓａ ＡＧ社製のＶＥＳＴＡＮＡＴ（登録商標）ＴＭＤＩ）、二量体脂肪酸を基礎とするジイソシアネート（市販製品  Ｃｏｇｎｉｓ Ｄｅｕｔｓｃｈｌａｎｄ ＧｍｂＨ＆Ｃｏ．ＫＧ社製のＤＤＩ（登録商標）１４１０ ＤＩＩＳＯＣＹＡＮＡＴＥ）もしくは幾つかの脂肪族ポリイソシアネートの工業用異性体混合物が好ましい。好適な芳香族ポリイソシアネートとしては、例えば２，４−ジイソシアネートトルエンもしくはトルエンジイソシアネート（ＴＤＩ）、ビス−（４−イソシアナトフェニル）−メタン（ＭＤＩ）及びその高級同族体（ポリマーＭＤＩ）もしくは幾つかの芳香族ポリイソシアネートの工業用異性体混合物が該当する。更に、ビス−（４−イソシアナトシクロヘキシル）−メタン（Ｈ12ＭＤＩ）、１，６−ジイソシアナトヘキサン（ＨＤＩ）、１−イソシアナト−５−イソシアナトメチル−３，３，５−トリメチル−シクロヘキサン（ＩＰＤＩ）を基礎とするいわゆる"塗料用ポリイソシアネート（Lackpolyisocyanate）"が基本的に適している。"塗料用ポリイソシアネート"の概念は、アロファネート基、ビウレット基、カルボジイミド基、イミノオキサジアジンジオン基、イソシアヌレート基、オキサジアジントリオン基、ウレットジオン基、ウレタン基を有する、このジイソシアネートの誘導体を表し、この場合モノマーのジイソシアネートの残留含有量は先行技術に相応して最小限に減少される。その他にも、更に、ビス−（４−イソシアナトシクロヘキシル）−メタン（Ｈ12ＭＤＩ）、１，６−ジイソシアナトヘキサン（ＨＤＩ）、１−イソシアナト−５−イソシアナトメチル−３，３，５−トリメチル−シクロヘキサン（ＩＰＤＩ）を一ヒドロキシ官能性のポリエチレングリコール又はアミノスルホン酸−ナトリウム塩で親水修飾することによって得られる修飾されたポリイソシアネートを使用してもよい。前記の"塗料用ポリイソシアネート"の典型的な代表物は、市販製品  Ｄｅｇｕｓｓａ ＡＧ社製のＶＥＳＴＡＮＡＴ（登録商標）Ｔ １８９０ Ｅ、ＶＥＳＴＡＮＡＴ（登録商標）Ｔ １８９０ Ｌ、ＶＥＳＴＡＮＡＴ（登録商標）Ｔ １８９０ Ｍ、ＶＥＳＴＡＮＡＴ（登録商標）Ｔ １８９０ ＳＶ、ＶＥＳＴＡＮＡＴ（登録商標）Ｔ １８９０／１００（ＩＰＤＩ三量体を基礎とするポリイソシアネート）、ＶＥＳＴＡＮＡＴ（登録商標）ＨＢ ２６４０ ＭＸ、ＶＥＳＴＡＮＡＴ（登録商標）ＨＢ ２６４０／１００、ＶＥＳＴＡＮＡＴ（登録商標）ＨＢ ２６４０／ＬＶ（ＨＤＩ−ビウレットを基礎とするポリイソシアネート）、ＶＥＳＴＡＮＡＴ（登録商標）ＨＴ ２５００ Ｌ、ＶＥＳＴＡＮＡＴ（登録商標）ＨＢ ２５００／１００、ＶＥＳＴＡＮＡＴ（登録商標）ＨＢ ２５００／ＬＶ（ＨＤＩ−イソシアヌレートを基礎とするポリイソシアネート）、市販製品  ＢＡＳＦ ＡＧ社製のＢａｓｏｎａｔ（登録商標）ＨＷ １００、市販製品  Ｂａｙｅｒ ＡＧ社製のＢａｙｈｙｄｕｒ（登録商標）３１００、Ｂａｙｈｙｄｕｒ（登録商標）ＶＰ ＬＳ ２１５０ ＢＡ、Ｂａｙｈｙｄｕｒ（登録商標）ＶＰ ＬＳ ２３０６、Ｂａｙｈｙｄｕｒ（登録商標）ＶＰ ＬＳ ２３１９、Ｂａｙｈｙｄｕｒ（登録商標）ＶＰ ＬＳ ２３３６、Ｂａｙｈｙｄｕｒ（登録商標）ＸＰ ２４５１、Ｂａｙｈｙｄｕｒ（登録商標）ＸＰ ２４８７、Ｂａｙｈｙｄｕｒ（登録商標）ＸＰ ２４８７／１、Ｂａｙｈｙｄｕｒ（登録商標）ＸＰ ２５４７、Ｂａｙｈｙｄｕｒ（登録商標）ＸＰ ２５７０、Ｄｅｓｍｏｄｕｒ（登録商標）Ｎ ３６００、Ｄｅｓｍｏｄｕｒ（登録商標）ＸＰ ２４１０及びＤｅｓｍｏｄｕｒ（登録商標）ＸＰ ２５６５、市販製品  Ｒｈｏｄｉａ社製のＲｈｏｄｏｃｏａｔ（登録商標）Ｘ ＥＺ−Ｍ ５０１、Ｒｈｏｄｏｃｏａｔ（登録商標）Ｘ ＥＺ−Ｍ ５０２及びＲｈｏｄｏｃｏａｔ（登録商標）ＷＴ ２１０２である。
【００７５】
二官能性のポリイソシアネート成分（Ｃ1）として、本発明は、例えば１，６−ジイソシアナトヘキサン（ＨＤＩ）、１−イソシアナト−５−イソシアナトメチル−３，３，５−トリメチルシクロヘキサンもしくはイソホロンジイソシアネート（ＩＰＤＩ）、ビス−（４−イソシアナトシクロヘキシル）−メタン（Ｈ12ＭＤＩ）、１，３−ビス−（１−イソシアナト−１−メチル−エチル）−ベンゼン（ｍ−ＴＭＸＤＩ）、２，２，４−トリメチル−１，６−ジイソシアナトヘキサンもしくは２，４，４−トリメチル−１，６−ジイソシアナトヘキサン（ＴＭＤＩ）又はこれらの好適な組合せを見込んでおり、その際、イソホロンジイソシアネートが好ましいと見なされる。
【００７６】
本発明は、三官能性又はそれより多官能性のポリイソシアネート成分（Ｃ2）として、有利には、アロファネート基、ビウレット基、場合によりカルボジイミド基、場合によりイミノオキサジアジンジオン基、イソシアヌレート基を有するが、また場合によりオキサジアジントリオン基、場合によりウレットジオン基及びウレタン基を有していて、ビス−（４−イソシアナトシクロヘキシル）−メタン（Ｈ12ＭＤＩ）、１，６−ジイソシアナトヘキサン（ＨＤＩ）、１−イソシアナト−５−イソシアナトメチル−３，３，５−トリメチル−シクロヘキサン（ＩＰＤＩ）又はこれらの好適な組合せを基礎とする"塗料用ポリイソシアネート"を考慮しており、その際、１，６−ジイソシアナトヘキサンのイソシアヌレートが好ましい。
【００７７】
ウレットジオン基で修飾された好適なポリイソシアネート成分（Ｃ3）としては、例えばウレットジオン基を有していて、ビス−（４−イソシアナトシクロヘキシル）−メタン（Ｈ12ＭＤＩ）、１，６−ジイソシアナトヘキサン（ＨＤＩ）、１−イソシアナト−５−イソシアナトメチル−３，３，５−トリメチル−シクロヘキサン（ＩＰＤＩ）又はこれらの好適な組合せを基礎とする"塗料用ポリイソシアネート"を使用することができる。この場合に、本発明によるポリウレタン樹脂は、その成分（Ａ）に関して、有利には１，６−ジイソシアナトヘキサンのウレットジオン、例えば市販製品  Ｄｅｓｍｏｄｕｒ（登録商標）Ｎ ３４００を基礎とすることが望ましい。
【００７８】
ナトリウムスルホネート基で修飾された好適なポリイソシアネート成分（Ｃ4）について、本発明は、親水修飾されたアロファネート基、ビウレット基、カルボジイミド基、イソシアヌレート基、オキサジアジントリオン基、ウレットジオン基、ウレタン基を有していて、ビス−（４−イソシアナトシクロヘキシル）−メタン（Ｈ12ＭＤＩ）、１，６−ジイソシアナトヘキサン（ＨＤＩ）、１−イソシアナト−５−イソシアナトメチル−３，３，５−トリメチル−シクロヘキサン（ＩＰＤＩ）又はこれらの好適な組合せを基礎とする"塗料用ポリイソシアネート"を起用している。有利には、３−シクロヘキシルアミノ−１−プロパンスルホン酸−ナトリウム塩で修飾された１，６−ジイソシアナトヘキサンのイソシアヌレート、例えば市販製品  Ｂａｙｈｙｄｕｒ（登録商標）ＸＰ ２４８７、Ｂａｙｈｙｄｕｒ（登録商標）ＸＰ ２４８７／１、Ｂａｙｈｙｄｕｒ（登録商標）ＸＰが使用される。
【００７９】
本発明によれば、成分（Ａ）について不飽和基で修飾されたポリイソシアネート成分（Ｃ5）、例えばビニルイソシアネート、メタクリル酸−２−イソシアナトエチルエステル、１−（１−イソシアナト−１−メチル−エチル）−３−（２−プロペニル）−ベンゼンもしくはα，α−ジメチル−３−イソプロペニル−ベンジルイソシアネート又はこれらの好適な組合せを基礎とするポリウレタン樹脂が推奨される。有利には、メタクリル酸−２−イソシアナトアルキルエステルが使用される。
【００８０】
エステル基で修飾された好適なポリイソシアネート成分（Ｃ6）としては、有利にはイソシアナトアルキルアルカン酸エステルが使用される。全体として、イソシアナトギ酸メチルエステル、イソシアナトギ酸エチルエステル、イソシアナトギ酸フェニルエステル、イソシアナト酢酸エチルエステル、４−イソシアナト酪酸エチルエステル、４−イソシアナト酪酸ブチルエステル、２−イソシアナト−３−メチル酪酸−メチルエステル、２−イソシアナトヘキサン酸−エチルエステル、２−イソシアナト安息香酸ブチルエステル、４−イソシアナト安息香酸ブチルエステル、３−イソシアナト−２−メチル安息香酸−メチルエステル、２−イソシアナト−３−フェニルプロピオン酸メチルエステル、５−イソシアナトフタル酸−ジメチルエステル又はこれらの好適な組合せは成分（Ｃ6）として非常に適している。
【００８１】
好適な中和成分（Ｄ）としては、例えば一酸又は多酸の有機塩基、例えばトリメチルアミン、トリエチルアミン、トリプロピルアミン、トリイソプロピルアミン、トリブチルアミン、Ｎ，Ｎ−ジメチルエチルアミン、Ｎ，Ｎ−ジメチルプロピルアミン、Ｎ，Ｎ−ジメチルイソプロピルアミン、Ｎ−メチルモルホリン、Ｎ−エチルモルホリン、Ｎ，Ｎ−ジメチルエタノールアミン、Ｎ，Ｎ−ジメチルプロパノールアミン、Ｎ，Ｎ−ジメチルイソプロパノールアミン、Ｎ，Ｎ−ジエチルエタノールアミン、Ｎ，Ｎ−ジブチルエタノールアミン、Ｎ−メチルジエタノールアミン、Ｎ−エチルジエタノールアミン、Ｎ−ブチルジエタノールアミン、Ｎ−ｔ−ブチルジエタノールアミン、トリエタノールアミン、トリイソプロパノールアミン、３−ジメチルアミノ−１，２−プロパンジオール、一酸又は多酸の無機塩基、例えばアンモニア、水酸化リチウム、水酸化ナトリウム、水酸化カリウム、一塩基又は多塩基の有機酸、例えばギ酸、酢酸、シュウ酸、マロン酸、クエン酸、一塩基又は多塩基の無機酸、例えばアミドスルホン酸、塩酸、硫酸、リン酸又はこれらの好適な組合せが適している。有利には、トリエチルアミン及び／又はギ酸が使用される。
【００８２】
（ポリマーの）連鎖延長成分及び／又は連鎖停止成分（Ｅ）としては、例えば連鎖延長剤、例えばアジピン酸ジヒドラジド、エチレンジアミン、４，４′−ジアミノジシクロヘキシルメタン、ジエチレントリアミン、トリエチレンテトラミン、テトラエチレンペンタミン、ペンタエチレンヘキサミン、ジプロピレントリアミン、ヘキサメチレンジアミン、ヒドラジン（水和物）、イソホロンジアミン、４，９−ジオキサドデカン−１，１２−ジアミン、４，７，１０−トリオキサトリデカン−１，１３−ジアミン、ポリオキシエチレンポリアミン、ポリオキシプロピレンポリアミン、ポリテトラヒドロフランポリアミン、任意のアルキレンオキシド又はこれらの混合物を基礎とする別のポリオキシアルキレンポリアミン（コ、ブロック、ランダム）、ポリエチレンイミン、ポリアミドアミン、Ｎ−（２−ヒドロキシエチル）−エチレンジアミン、Ｎ，Ｎ′−ビス−（２−ヒドロキシエチル）−エチレンジアミン、２−アクリルアミド−２−メチルプロパン−１−スルホン酸の塩とエチレンジアミンとからの付加物、（メタ）アクリル酸の塩とポリアミン、例えばエチレンジアミンとからの付加物、１，３−プロパンスルホン又は１，４−ブタンスルホンとポリアミン、例えばエチレンジアミンとからの付加物、市販製品  Ｈｕｎｔｓｍａｎ Ｃｏｒｐｏｒａｔｉｏｎ社製のＪＥＦＦＡＭＩＮＥ（登録商標）Ｄ−２３０、ＪＥＦＦＡＭＩＮＥ（登録商標）Ｄ−４００、ＪＥＦＦＡＭＩＮＥ（登録商標）Ｄ−２０００、ＪＥＦＦＡＭＩＮＥ（登録商標）ＸＴＪ−５１０（Ｄ−４０００）、ＪＥＦＦＡＭＩＮＥ（登録商標）ＨＫ−５１１（ＸＴＪ−５１１）、ＪＥＦＦＡＭＩＮＥ（登録商標）ＸＴＪ−５００（ＥＤ−６００）、ＪＥＦＦＡＭＩＮＥ（登録商標）ＸＴＪ−５０２（ＥＤ−２００３）、ＪＥＦＦＡＭＩＮＥ（登録商標）Ｔ−４０３、ＪＥＦＦＡＭＩＮＥ（登録商標）Ｔ−５０００、ＪＥＦＦＡＭＩＮＥ（登録商標）ＸＴＪ−５０３（Ｔ−３０００）、連鎖停止剤、例えばエタノールアミン、Ｎ−メチルエタノールアミン、ジエタノールアミン、ジイソプロパノールアミン、３−（（２−ヒドロキシエチル）アミノ）−１−プロパノール、トリス−（ヒドロキシメチル）−アミノメタンもしくはトリメチロールメチルアミン、アミノ糖、例えばガラクトサミン、グルカミン、グルコサミン、ノイラミン酸、トリメチロールメタンもしくはトリス−（ヒドロキシメチル）−メタンもしくは２−ヒドロキシメチル−プロパン−１，３−ジオール、トリメチロールエタンもしくはトリス−（ヒドロキシメチル）−エタンもしくは２−ヒドロキシメチル−２−メチル−プロパン−１，３−ジオール、トリメチロールプロパンもしくはトリス−（ヒドロキシメチル）−プロパンもしくは２−ヒドロキシメチル−２−エチル−プロパン−１，３−ジオール、ペンタエリトリトール、ジトリメチロールプロパン、ジペンタエリトリトール、市販製品  Ｈｕｎｔｓｍａｎ Ｃｏｒｐｏｒａｔｉｏｎ社製のＪＥＦＦＡＭＩＮＥ（登録商標）ＸＴＪ−５０５（Ｍ−６００）、ＪＥＦＦＡＭＩＮＥ（登録商標）ＸＴＪ−５０６（Ｍ−１０００）、ＪＥＦＦＡＭＩＮＥ（登録商標）ＸＴＪ−５０７（Ｍ−２００５）、ＪＥＦＦＡＭＩＮＥ（登録商標）Ｍ−２０７０又はこれらの好適な組合せを起用することができる。有利には、エチレンジアミン及び／又はジエタノールアミンが使用される。
【００８３】
好適な反応性のナノ粒子成分（Ｆ）は、例えばアミノ修飾及び／又はヒドロキシル修飾及び／又はメルカプト修飾及び／又はイソシアナト修飾及び／又はエポキシ修飾及び／又はメタクリロイル修飾及び／又はシラン修飾されたナノ粒子、例えば熱分解法ケイ酸（ＳｉＯ2）（例えばＡＥＲＯＳＩＬ（登録商標）  熱分解法ケイ酸）又は希土類（ＲＥ）でドープされた熱分解法ケイ酸（例えばＡＥＲＯＳＩＬ（登録商標）  熱分解法ケイ酸／ＲＥドープ）、銀ドープされた熱分解法ケイ酸（例えばＡＥＲＯＳＩＬ（登録商標）  熱分解法ケイ酸／Ａｇドープ）、二酸化ケイ素−酸化アルミニウム混合物（ムライト）（例えばＡＥＲＯＳＩＬ（登録商標）  熱分解法ケイ酸＋Ａｌ2Ｏ3）、二酸化ケイ素−二酸化チタン混合物（例えばＡＥＲＯＳＩＬ（登録商標）  熱分解法ケイ酸＋ＴｉＯ2）、酸化アルミニウム（Ａｌ2Ｏ3）（例えばＡＥＲＯＸＩＤＥ（登録商標）  ＡｌｕＣ）、二酸化チタン（ＴｉＯ2）（例えばＡＥＲＯＸＩＤＥ（登録商標）  ＴｉＯ2  Ｐ２５）、二酸化ジルコニウム（ＺｒＯ2）（ＶＰ  Ｚｉｒｋｏｎｏｘｉｄ  ＰＨ）、イットリウム安定化された二酸化ジルコニウム（例えばＶＰ  Ｚｉｒｋｏｎｏｘｉｄ  ３ＹＳＺ）、に酸化セリウム（ＣｅＯ2）（例えばＡｄＮａｎｏ（登録商標）  Ｃｅｒｉａ）、酸化インジウムスズ（ＩＴＯ、Ｉｎ2Ｏ3／ＳｎＯ2）（例えばＡｄｎａｎｏ（登録商標）  ＩＴＯ）、熱分解法ケイ酸からなるマトリクス中のナノスケールの酸化鉄（Ｆｅ2Ｏ3）（例えばＡｄＮａｎｏ（登録商標）  ＭａｇＳｉｌｉｃａ）、酸化亜鉛（ＺｎＯ）（例えばＡｄＮａｎｏ（登録商標）  Ｄｅｇｕｓｓａ ＡＧ社製の酸化亜鉛）又はこれらの好適な組合せである。有利には、二酸化ケイ素及び／又は二酸化チタン及び／又は酸化亜鉛又はこれらの好適な組合せを基礎とするナノ粒子であって、固体形及び／又は分散液及び／又はペーストの形で存在するナノ粒子が使用される。特に、全成分（Ｆ）の少なくとも５０質量％が最大で５００ｎｍの粒度（規格：ＤＩＮ５３２０６−１、顔料の検査；粒度分析、基本概念）を有し、かつこの粒度を有する粒子の集合は比表面積（規格：ＤＩＮ６６１３１、ブルナウアー、エメット、テラー（ＢＥＴ）によるガス吸着による固体の比表面積の測定）１０〜２００ｍ2／ｇを見積もると見込まれる。更なる本発明の変形によれば、全成分（Ｆ）の少なくとも７０質量％、有利には少なくとも９０質量％が１０〜３００ｎｍの粒度（規格：ＤＩＮ５３２０６−１、顔料の検査；粒度分析、基本概念）を有し、かつこの粒度を有する粒子の集合は比表面積（規格：ＤＩＮ６６１３１、ブルナウアー、エメット、テラー（ＢＥＴ）によるガス吸着による固体の比表面積の測定）３０〜１００ｍ2／ｇを見積もることが望ましい。
【００８４】
好適な溶剤成分（Ｇ）としては、例えば低沸点でイソシアネート基に対して不活性な溶剤、例えばアセトンもしくはプロパノン、ブタノン、４−メチル−２−ペンタノン、エチルアセテート、ｎ−ブチルアセテート又は高沸点でイソシアネート基に対して不活性な溶剤、例えば市販製品  ＢＡＳＦ ＡＧ社製のＮ−メチル−２−ピロリドン及びＮ−エチル−２−ピロリドン、ジエチレングリコールジメチルエーテル、ジプロピレングリコールジメチルエーテルもしくは市販製品  Ｄｏｗ Ｃｈｅｍｉｃａｌ Ｃｏｍｐａｎｙ社製のＰｒｏｇｌｙｄｅ ＤＭＭ（登録商標）、エチレングリコールモノアルキルエーテルアセテート、ジエチレングリコールモノアルキルエーテルアセテート又はこれらの好適な組合せを使用することができる。Ｎ−エチルピロリドンを使用することが好ましい。溶剤成分（Ｇ）は、バインダー成分（Ｉ）の製造に従って蒸留によって完全に又は部分的に再び除去することができ又はバインダー成分（Ｉ）中に残留してもよい。
【００８５】
触媒成分（Ｈ）については、ルイス酸、例えばジブチルスズオキシド、ジブチルスズジラウレート（ＤＢＴＬ）、スズ（ＩＩ）オクトエート、（濃）硫酸、ルイス塩基、例えばトリエチルアミン、１，４−ジアザ−ビシクロ［２．２．２］オクタン（ＤＡＢＣＯ）、１，４−ジアザ−ビシクロ［３．２．０］−５−ノネン（ＤＢＮ）、１，５−ジアザ−ビシクロ［５．４．０］−７−ウンデセン（ＤＢＵ）、モルホリン誘導体、例えばＨｕｎｔｓｍａｎ Ｃｏｒｐｏｒａｔｉｏｎ社製のＪＥＦＦＣＡＴ（登録商標）アミン触媒又はこれらの好適な組合せが適している。ジブチルスズジラウレートを使用することが好ましい。
【００８６】
水成分（Ｉ）の選択は、全く問題ない。例えば、井戸水、蒸留水又は脱塩水又はこれらの好適な組合せが適している。
【００８７】
硬化成分（ＩＩ）は、例えばビス−（４−イソシアナトシクロヘキシル）−メタン（Ｈ12ＭＤＩ）、１，６−ジイソシアナトヘキサン（ＨＤＩ）、１−イソシアナト−５−イソシアナトメチル−３，３，５−トリメチル−シクロヘキサン（ＩＰＤＩ）又はこれらの好適な組合せを基礎とするいわゆる"塗料用ポリイソシアネート"から選択することができる。"塗料用ポリイソシアネート"の概念は、アロファネート基、ビウレット基、カルボジイミド基、イミノオキサジアジンジオン基、イソシアヌレート基、オキサジアジントリオン基、ウレットジオン基、ウレタン基を有する、このジイソシアネートの誘導体を表し、この場合モノマーのジイソシアネートの残留含有量は先行技術に相応して最小限に減少される。その他にも、更に、ビス−（４−イソシアナトシクロヘキシル）−メタン（Ｈ12ＭＤＩ）、１，６−ジイソシアナトヘキサン（ＨＤＩ）、１−イソシアナト−５−イソシアナトメチル−３，３，５−トリメチル−シクロヘキサン（ＩＰＤＩ）を基礎とする"塗料用ポリイソシアネート"を一ヒドロキシ官能性のポリエチレングリコール又はアミノスルホン酸−ナトリウム塩で親水修飾することによって得られる修飾されたポリイソシアネートを使用してもよい。好適な"塗料用ポリイソシアネート"としては、例えば市販製品  Ｄｅｇｕｓｓａ ＡＧ社製のＶＥＳＴＡＮＡＴ（登録商標）Ｔ １８９０ Ｅ、ＶＥＳＴＡＮＡＴ（登録商標）Ｔ １８９０ Ｌ、ＶＥＳＴＡＮＡＴ（登録商標）Ｔ １８９０ Ｍ、ＶＥＳＴＡＮＡＴ（登録商標）Ｔ １８９０ ＳＶ、ＶＥＳＴＡＮＡＴ（登録商標）Ｔ １８９０／１００（ＩＰＤＩ−三量体を基礎とするポリイソシアネート）、ＶＥＳＴＡＮＡＴ（登録商標）ＨＢ ２６４０ ＭＸ、ＶＥＳＴＡＮＡＴ（登録商標）ＨＢ ２６４０／１００、ＶＥＳＴＡＮＡＴ（登録商標）ＨＢ ２６４０／ＬＶ（ＨＤＩ−ビウレットを基礎とするポリイソシアネート）、ＶＥＳＴＡＮＡＴ（登録商標）ＨＴ ２５００ Ｌ、ＶＥＳＴＡＮＡＴ（登録商標）ＨＢ ２５００／１００、ＶＥＳＴＡＮＡＴ（登録商標）ＨＢ ２５００／ＬＶ（ＨＤＩ−イソシアヌレートを基礎とするポリイソシアネート）、市販製品  ＢＡＳＦ ＡＧ社製のＢａｓｏｎａｔ（登録商標）ＨＷ １００、Ｂａｓｏｎａｔ（登録商標）ＨＷ １８０ ＰＣ、Ｂａｓｏｎａｔ（登録商標）ＨＡ １００、Ｂａｓｏｎａｔ（登録商標）ＨＡ ２００、Ｂａｓｏｎａｔ（登録商標）ＨＡ ３００、市販製品  Ｂａｙｅｒ ＡＧ社製のＢａｙｈｙｄｕｒ（登録商標）３１００、Ｂａｙｈｙｄｕｒ（登録商標）ＶＰ ＬＳ ２１５０ ＢＡ、Ｂａｙｈｙｄｕｒ（登録商標）ＶＰ ＬＳ ２３０６、Ｂａｙｈｙｄｕｒ（登録商標）ＶＰ ＬＳ ２３１９、Ｂａｙｈｙｄｕｒ（登録商標）ＶＰ ＬＳ ２３３６、Ｂａｙｈｙｄｕｒ（登録商標）ＸＰ ２４５１、Ｂａｙｈｙｄｕｒ（登録商標）ＸＰ ２４８７、Ｂａｙｈｙｄｕｒ（登録商標）ＸＰ ２４８７／１、Ｂａｙｈｙｄｕｒ（登録商標）ＸＰ ２５４７、Ｂａｙｈｙｄｕｒ（登録商標）ＸＰ ２５７０、Ｄｅｓｍｏｄｕｒ（登録商標）ＸＰ ２５６５、市販製品  Ｒｈｏｄｏｃｏａｔ（登録商標）Ｘ ＥＺ−Ｍ ５０１、Ｒｈｏｄｏｃｏａｔ（登録商標）Ｘ ＥＺ−Ｍ ５０２、Ｒｈｏｄｏｃｏａｔ（登録商標）ＷＴ ２１０２又はこれらの好適な組合せを使用することができる。本発明は、硬化成分（ＩＩ）の有利な代表として、多官能性のジイソシアナトヘキサン誘導体及びこれらの好適な組合せを見込んでいる。
【００８８】
本発明によるポリウレタン樹脂は、バインダー成分（Ｉ）及び硬化成分（ＩＩ）の他に、配合成分（ＩＩＩ）をも含有してよい。これに関して、本発明は、官能化されたポリウレタン樹脂が、配合剤（ＩＩＩ）として（官能化された及び／又は反応性の）無機及び／又は有機の充填剤及び／又は軽量充填剤、（官能化された）無機及び／又は有機の顔料及び担持材料、（官能化された及び／又は反応性の）無機及び／又は有機のナノ材料、無機及び／又は有機の繊維、グラファイト、カーボンブラック、炭素繊維、金属繊維及び金属粉、あらゆる種類の導電性有機ポリマー、あらゆる種類の他のポリマー及び／又はポリマー分散液、あらゆる種類の再分散可能な分散粉末、あらゆる種類の超吸収体、あらゆる種類の他の有機及び無機の化合物、可塑剤、消泡剤、脱泡剤、滑沢剤及び均展剤、基体湿潤添加剤、湿潤添加剤及び分散添加剤、疎水化剤、レオロジー添加剤、凝集助剤、艶消し剤、定着剤、凍結防止剤、酸化防止剤、ＵＶ安定剤、殺生剤、水、溶剤及び全ての他の触媒を基礎としていることを見込んでいる。
【００８９】
成分（Ｆ）及び（ＩＩＩ）が、樹脂の製造に際して、被覆された及び／又はマイクロカプセル化された及び／又は担体固定された及び／又は親水化された及び／又は溶剤を含有した形で存在し、そして場合により遅れて遊離される樹脂の変形も見込まれる。
【００９０】
特定の樹脂の変形によれば、成分（Ａ）、（Ｂ）、（Ｃ）及び場合により（Ｆ）を含有するポリウレタン−プレポリマーのＮＣＯ／（ＯＨ＋ＮＨ(2)）−当量比は、１．２５〜２．５、有利には１．５〜２．２５の値に調整されていることが望ましい。
【００９１】
成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの中和度は、カルボン酸基及び／又はホスホン酸基及び／又はスルホン酸基及び／又は第三級アミノ基に対して、５０〜１００当量％、有利には６０〜９０当量％に調整されていることが望ましい。
【００９２】
本発明により、更に、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの電荷密度が、５〜５０ミリ当量・（１００ｇ）-1、有利には１５〜３５ミリ当量・（１００ｇ）-1に調節され、かつ成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの酸価が、２．５〜３０ミリ当量ＫＯＨ・ｇ-1、有利には７．５〜２０ミリ当量ＫＯＨ・ｇ-1に調整されている官能化されたポリウレタン樹脂が含まれる。
【００９３】
本発明によるポリウレタン樹脂の更なる変形において、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの連鎖延長度又は連鎖停止度は、成分（Ａ）、（Ｂ）及び（Ｃ）を含有するポリウレタン−プレポリマーの遊離のイソシアネート基に対して、０〜１００当量％、有利には８０〜９０当量％に調整されていることが望ましい。
【００９４】
更に、成分（Ａ）、（Ｂ）、（Ｃ）、場合により（Ｄ）、場合により（Ｅ）及び場合により（Ｆ）を含有するポリウレタン−プレポリマー又はポリウレタン−ポリマーの遊離アミノ基及び／又はヒドロキシル基の官能化度は、成分（Ａ）、（Ｂ）及び（Ｃ）を含有するポリウレタン−プレポリマーの遊離のイソシアネート基に対して、０〜５００当量％、有利には０〜３００当量％に調節されていることが見込まれる。
【００９５】
規定の場合において、本発明による官能化されたポリウレタン樹脂の製造に際して、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーのポリエチレンオキシド含量が、０〜１０質量％、有利には２〜８質量％に調整されている場合に有利であると判明した。
【００９６】
成分（Ａ）、（Ｂ）、（Ｃ）、場合により（Ｄ）、場合により（Ｅ）及び場合により（Ｆ）を含有するポリウレタン−オリゴマー又はポリウレタン−ポリマーのフッ素含量は、０．０１〜１０質量％、有利には０．５〜５質量％に調整されていてよい。
【００９７】
同様に、製造のために、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの平均分子量（数平均）が、１００００〜１００００００ダルトンに調整されている官能化されたポリウレタン樹脂が好ましい。
【００９８】
更なる有利な変形において、成分（Ａ）、（Ｂ）、（Ｃ）、場合により（Ｄ）、場合により（Ｅ）及び場合により（Ｆ）を含有するポリウレタン−オリゴマー又はポリウレタン−ポリマーの固体含量が、バインダー成分（Ｉ）の全量に対して３０〜６０質量％、有利には４０〜５０質量％に調整されていることが望ましい。
【００９９】
方法パラメータのｐＨ値及び粘度について、本発明によって、５〜１０、有利には７〜８に調整されたバインダー成分（Ｉ）のｐＨ値が包含され；バインダー成分（Ｉ）の粘度（ブルックフィールド、２０℃）は、１０〜５００ｍＰａ・ｓ、有利には２５〜２５０ｍＰａ・ｓに調整されていることが望ましい。水性バインダー成分（Ｉ）について、バインダー成分のミセルの平均粒径が１０〜５００ｎｍ、有利には２５〜２５０ｎｍに調整されていることが好ましいことがある。
【０１００】
バインダー成分（Ｉ）と硬化成分（ＩＩ）との比が、２０：１〜２：１、有利には３：１〜５：１であることが有利であると見なされる。
【０１０１】
本発明による官能化されたポリウレタン樹脂がバインダー成分（Ｉ）と硬化成分（ＩＩ）とから製造されていることを前提として、そのフッ素含量は、有利な変形においては、０．０１〜１０質量％、有利には０．５〜５質量％に調整されることが望ましい。
【０１０２】
官能化されたポリウレタン樹脂自体の他に、本発明はまた、その製造方法も包含する。この方法は、フッ素修飾された（ポリマーの）疎水化成分及び疎油化成分（Ａ）を、以下の反応によって製造することを特徴としている：
（１）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％との反応
前記（ペル）フルオロアルキルアルコール成分（Ａ1）及び／又は（ペル）フルオロアルキルアルキレンアミン成分（Ａ2）は、一般式
ＣＦ3−（ＣＦ2）x−（ＣＨ2）y−Ｏ−Ａz−Ｈ
及び／又は
ＣＲ3−（ＣＲ2）x−（ＣＨ2）y−Ｏ−Ａz−Ｈ
［式中、Ｒは、互いに無関係に、Ｈ、Ｆ、ＣＦ3である］で示される末端メチレン基（炭化水素スペーサー）を有するペルフルオロアルキルアルコール、及び／又は一般式
ＣＦ3−ＣＦ2−ＣＦ2−［Ｏ−ＣＦ（ＣＦ3）−ＣＦ2］x−Ｏ−ＣＦ（ＣＦ3）−（ＣＨ2）y−Ｏ−Ａz−Ｈ
［式中、ｘは、３〜２０であり、ｙは、１〜６であり、ｚは、０〜１００であり、Ａは、ＣＲiＲii−ＣＲiiiＲiv−Ｏ又は（ＣＲiＲii）a−Ｏ又はＣＯ−（ＣＲiＲii）b−Ｏであり、Ｒi、Ｒii、Ｒiii、Ｒivは、互いに無関係に、Ｈ、アルキル、シクロアルキル、アリール、１〜２５個の炭素原子を有する任意の有機基であり、ａ，ｂは、３〜５である］で示されるヘキサフルオロプロペンオキシド（ＨＦＰＯ）オリゴマーアルコールからなり、その際、ポリアルキレンオキシド−構造単位Ａzは、任意のアルキレンオキシドからなるホモポリマー、コポリマーもしくはブロックコポリマー又はポリオキシアルキレングリコール又はポリラクトンであり、
前記フッ素修飾されたマクロモノマー成分又はテレケリック成分（Ａ3）は、ポリマーに結合したフッ素含有量１〜９９質量％と分子量１００〜１００００ダルトンを有し、主鎖及び／又は側鎖中に内部に及び／又は側鎖に及び／又は末端に位置する構造要素
−（ＣＦ2−ＣＦ2）x−
及び／又は
−（ＣＲ2−ＣＲ2）x−
及び／又は
−［ＣＦ2−ＣＦ（ＣＦ3）−Ｏ］x−
及び／又は
−（ＣＲ2−ＣＲ2−Ｏ）x−
を有し、それぞれは１個又はそれ以上の反応性（環状）脂肪族及び／又は芳香族のヒドロキシル基及び／又は第一級及び／又は第二級のアミノ基及び／又はメルカプト基を有し、
前記二官能性のポリイソシアネート成分（Ｃ1）は、２個又はそれ以上の（環状）脂肪族及び／又は芳香族の同一もしくは異なる反応性を有するイソシアネート基を有し、
前記アミノアルコール成分（Ａ4）は、１個の（環状）脂肪族及び／又は芳香族の第一級もしくは第二級のアミノ基と１個又はそれ以上の（環状）脂肪族及び／又は芳香族のヒドロキシル基を有し、
前記メルカプトアルコール成分（Ａ5）は、１個の（環状）脂肪族及び／又は芳香族のメルカプト基と１個又はそれ以上の（環状）脂肪族及び／又は芳香族のヒドロキシル基を有し、その際、
前記反応はジイソシアネートの場合にモル比１：１：１で任意に実施し、かつその反応生成物は、一般式
（Ａ1/2/3）−（Ｃ1）−（Ａ4/5）
を有し、その際、（Ａ1/2/3）は、脱プロトン化された成分（Ａ1）及び／又は（Ａ2）及び／又は（Ａ3）であり、（Ａ4/5）は、脱プロトン化された成分（Ａ4）及び／又は（Ａ5）であり、かつ（Ｃ1）は、プロトン化された成分（Ｃ1）である
及び／又は
（２）一官能性のヘキサフルオロプロペンオキシド成分（Ａ6）５〜９５質量％とアミノアルコール成分（Ａ4）及び／又はメルカプトアルコール成分（Ａ5）９５〜５質量％との反応
前記一官能性のヘキサフルオロプロペンオキシド成分（Ａ6）は、一般式
ＣＦ3−ＣＦ2−ＣＦ2−Ｏ−（ＣＦ（ＣＦ3）−ＣＦ2−Ｏ）m−ＣＦ（ＣＦ3）−ＣＯＲ1
［式中、ｍは、１〜２０であり、Ｒ1は、Ｆ、ＯＨ、ＯＭｅ、ＯＥｔである］で示される一官能性のヘキサフルオロプロペンオキシドオリゴマーからなり、
その際、ＨＲ1の脱離下に、一般式
（Ａ6）−（Ａ4/5）
［式中、（Ａ6）は、成分（Ａ6）のカルボニル基である］で示される付加物が得られ、そして該反応は、有利にはモル比１：１で任意に実施する
及び／又は
（３）二官能性のヘキサフルオロプロペンオキシド成分（Ａ7）５〜９５質量％とアミノアルコール成分（Ａ4）及び／又はメルカプトアルコール成分（Ａ5）９５〜５質量％との反応
前記二官能性のヘキサフルオロプロペンオキシド成分（Ａ7）は、一般式
Ｒ1ＯＣ−ＣＦ（ＣＦ3）−（Ｏ−ＣＦ2−ＣＦ（ＣＦ3）n）−Ｏ−（ＣＦ2）o−Ｏ−（ＣＦ（ＣＦ3）−ＣＦ2−Ｏ）n−ＣＦ（ＣＦ3）−ＣＯＲ1
［式中、ｎは、１〜１０であり、ｏは、２〜６である］で示される二官能性のヘキサフルオロプロペンオキシドオリゴマーからなり、
その際、ＨＲ1の脱離下に、一般式
（Ａ4/5）−（Ａ7）−（Ａ4/5）
［式中、（Ａ7）は、成分（Ａ7）のカルボニル基である］で示される付加物が得られ、そして該反応は、有利にはモル比１：２で任意に実施する
及び／又は
（４）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、一般式
Ｘ−ＣＯ−Ｙ
［式中、Ｘ，Ｙは、Ｆ、Ｃｌ、Ｂｒ、Ｉ、ＣＣｌ3、Ｒ2、ＯＲ2であり、Ｒ2は、アルキル、シクロアルキル、アリール、１〜２５個の炭素原子と０〜１０個の窒素原子と０〜１０個の酸素原子とを有する任意の有機基である］で示されるカルボニル成分（Ａ8）７５〜５質量％と、アミノアルコール成分（Ａ4）及び／又はメルカプトアルコール成分（Ａ5）７５〜５質量％との反応
その際、
第一段階で、ＨＸ及び／又はＨＹの脱離下に、一般式
（Ａ1/2/3）−ＣＯ−Ｙ及び／又はＸ−ＣＯ−（Ａ1/2/3）
及び／又は
（Ａ4/5）−ＣＯ−Ｙ及び／又はＸ−ＣＯ−（Ａ4/5）
で示される付加物が得られ、そして
第二段階で、ＨＸ及び／又はＨＹの脱離下に、一般式
（Ａ1/2/3）−ＣＯ−（Ａ4/5）
で示される付加物が得られ、そして該反応は、有利にはモル比１：１：１で任意に実施する
又は
事前に製造された一般式
（Ａ1/2/3）−ＣＯ−Ｙ及び／又はＸ−ＣＯ−（Ａ1/2/3）
で示される付加物５〜９５質量％とアミノアルコール成分（Ａ4）及び／又はメルカプトアルコール成分（Ａ5）９５〜５質量％との反応
その際、ＨＸ及び／又はＨＹの脱離下に、一般式
（Ａ1/2/3）−ＣＯ−（Ａ4/5）
で示される付加物が得られ、そして該反応は、有利にはモル比１：１で任意に実施する
又は
事前に製造された一般式
（Ａ4/5）−ＣＯ−Ｙ及び／又はＸ−ＣＯ−（Ａ4/5）
で示される付加物５〜９５質量％と（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）９５〜５質量％との反応
その際、ＨＸ及び／又はＨＹの脱離下に、一般式
（Ａ1/2/3）−ＣＯ−（Ａ4/5）
で示される付加物が得られ、そして該反応は、有利にはモル比１：１で任意に実施する
及び／又は
（５）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、アミノアルコール成分（Ａ4）及び／又はメルカプトアルコール成分（Ａ5）７５〜５質量％と、三官能性又はより多官能性のポリイソシアネート成分（Ｃ2）７５〜５質量％との反応
その際、前記反応はトリイソシアネートの場合にモル比２：１：１又は１：２：１で任意に実施する
及び／又は
（６）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、一官能性のポリアルキレングリコール成分（Ａ9）及び／又は一官能性のポリオキシアルキレンアミン成分（Ａ10）５０〜５質量％と、三官能性又はより多官能性のポリイソシアネート成分（Ｃ2）５０〜５質量％との反応
前記一官能性のポリアルキレングリコール成分（Ａ9）及び／又は一官能性のポリオキシアルキレンアミン成分（Ａ10）は、一ヒドロキシ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ3−Ｏ−Ａz'−Ｈ
［式中、ｚ′は、５〜１５０であり、Ｒ3は、アルキル、シクロアルキル、アリール、１〜２５個の炭素原子を有する任意の有機基である］で示される３〜２５個の炭素原子を有する更なるアルキレンオキシド０〜７４質量％を有し、
かつ／又は
前記一官能性のポリアルキレングリコール成分（Ａ9）及び／又は一官能性のポリオキシアルキレンアミン成分（Ａ10）は、一アミノ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ3−Ｏ−Ａz'-1−ＣＲiＲii−ＣＲiiiＲiv−ＮＨ2
で示される３〜２５個の炭素原子を有する更なるアルキレンオキシド０〜７４質量％を有し、その際、
前記反応はトリイソシアネートの場合に、有利にはモル比１：１：１：１で任意に実施する
及び／又は
（７）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜９５質量％と、アミノアルコール成分（Ａ4）及び／又はメルカプトアルコール成分（Ａ5）７５〜５質量％と、トリアジン成分（Ａ11）７５〜５質量％との反応
前記トリアジン成分（Ａ11）は、塩化シアヌルあるいは２，４，６−トリクロロ−１，３，５−トリアジンからなり、その際、前記反応は、有利にはモル比２：１：１又は１：２：１で任意に実施する
及び／又は
（８）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、一官能性のポリアルキレングリコール成分（Ａ9）及び／又は一官能性のポリオキシアルキレンアミン成分（Ａ10）５０〜５質量％と、トリアジン成分（Ａ11）５０〜５質量％との反応
前記トリアジン成分（Ａ11）は、塩化シアヌルあるいは２，４，６−トリクロロ−１，３，５−トリアジンからなり、その際、前記反応は、有利にはモル比１：１：１：１で任意に実施する
及び／又は
（９）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ヒドロキシカルボン酸成分（Ａ12）５０〜５質量％と、三官能性又はより多官能性のポリイソシアネート成分（Ｃ2）との反応
前記ヒドロキシカルボン酸成分（Ａ12）は、モノヒドロキシカルボン酸及び／又はジヒドロキシカルボン酸であって、ポリイソシアネートに対して反応性の１及び／又は２個のヒドロキシル基とポリイソシアネートに対して不活性な１個のカルボキシル基とを有するカルボン酸からなり、その際、
前記反応はトリイソシアネートの場合に、有利にはモル比１：１：１：１で任意に実施する
及び／又は
（１０）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ＮＣＮ成分（Ａ13）５０〜５質量％と、三官能性又はより多官能性のポリイソシアネート成分（Ｃ2）との反応
前記ＮＣＮ成分（Ａ13）は、ポリイソシアネートに対して反応性でかつ酸性ＮＨの１個のアミノ基を有するシアナミドからなり、その際、前記反応はトリイソシアネートの場合に、有利にはモル比１：１：１：１で任意に実施する
及び／又は
（１１）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ヒドロキシカルボン酸成分（Ａ12）５０〜５質量％と、トリアジン成分（Ａ11）５０〜５質量％との反応
前記ヒドロキシカルボン酸成分（Ａ12）は、モノヒドロキシカルボン酸及び／又はジヒドロキシカルボン酸であって、ポリイソシアネートに対して反応性の１及び／又は２個のヒドロキシル基とポリイソシアネートに対して不活性な１個のカルボキシル基とを有するカルボン酸からなり、
前記トリアジン成分（Ａ11）は、塩化シアヌルあるいは２，４，６−トリクロロ−１，３，５−トリアジンからなり、その際、前記反応は、有利にはモル比１：１：１：１で任意に実施する
及び／又は
（１２）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、ＮＣＮ成分（Ａ12）５０〜５質量％と、トリアジン成分（Ａ11）５０〜５質量％との反応
前記ＮＣＮ成分（Ａ12）は、ポリイソシアネートに対して反応性でかつ酸性ＮＨの１個のアミノ基を有するシアナミドからなり、
前記トリアジン成分（Ａ11）は、塩化シアヌルあるいは２，４，６−トリクロロ−１，３，５−トリアジンからなり、
その際、前記反応は、有利にはモル比１：１：１：１で任意に実施する
及び／又は
（１３）（ペル）フルオロアルキルアルコール成分（Ａ1）及び／又は（ペル）フルオロアルキルアルキレンアミン成分（Ａ2）及び／又はフッ素修飾されたマクロモノマー成分又はテレケリック成分（Ａ3）５〜７５質量％と、アミノアルコール成分（Ａ4）及び／又はメルカプトアルコール成分（Ａ5）５０〜５質量％と、低分子のポリオール成分（Ｂ1）及び／又はアニオン的に修飾可能な及び／又はカチオン的に修飾可能なポリオール成分（Ｂ3）の疎水修飾された低分子のポリオール成分（Ｂ2）及び／又は非イオン的に親水性のポリマーのポリオール成分（Ｂ4）及び／又は高分子の（ポリマーの）ポリオール成分（Ｂ5）５０〜５質量％と、二官能性のポリイソシアネート成分（Ｃ1）５０〜５質量％との反応
その際、前記反応は、有利にはモル比１：１：１：２で任意に実施し、そして該反応生成物は、一般式
（Ａ1/2/3）−（Ｃ1）−（Ｂ1/2/3/4/5）−（Ｃ1）−（Ａ4/5）
［式中、（Ｂ1/2/3/4/5）は、脱プロトン化された成分（Ｂ1）及び／又は（Ｂ2）及び／又は（Ｂ3）及び／又は（Ｂ4）及び／又は（Ｂ5）である］を有する
及び／又は
（１４）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜７５質量％と、アミノアルコール成分（Ａ4）及び／又はメルカプトアルコール成分（Ａ5）５０〜５質量％と、多官能性のポリアルキレングリコール成分（Ａ14）及び／又は多官能性のポリオキシアルキレンアミン成分（Ａ15）５０〜５質量％と、二官能性のポリイソシアネート成分（Ｃ1）５０〜５質量％との反応
前記多官能性のポリアルキレングリコール成分（Ａ14）及び／又は多官能性のポリオキシアルキレンアミン成分（Ａ15）は、多ヒドロキシ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ4（−Ｏ−Ａz'−Ｈ）z''
［式中、ｚ′′は、２〜６であり、Ｒ4は、アルキル、シクロアルキル、アリール、１〜２５個の炭素原子を有する任意の有機基である］で示される３〜２５個の炭素原子を有する更なるアルキレンオキシド０〜７４質量％を有し、
かつ／又は
前記多官能性のポリアルキレングリコール成分（Ａ14）及び／又は多官能性のポリオキシアルキレンアミン成分（Ａ15）は、多アミノ官能性のポリエチレングリコール及び／又はポリ（エチレングリコール−ブロック−ポリアルキレングリコール）及び／又はポリ（エチレングリコール−コ−ポリアルキレングリコール）及び／又はポリ（エチレングリコール−ランダム−ポリアルキレングリコール）からなり、その際、それらはエチレンオキシド２５〜９９質量％を有し、かつ一般式
Ｒ4（−Ｏ−Ａz'-1−ＣＲiＲii−ＣＲiiiＲiv−ＮＨ2）z''
で示される３〜２５個の炭素原子を有する更なるアルキレンオキシド０〜７４質量％を有し、その際、
前記反応は二官能性のポリアルキレングリコールあるいはポリオキシアルキレンアミンの場合に、有利にはモル比１：１：１：２で任意に実施し、そして該反応生成物は、一般式
（Ａ1/2/3）−（Ｃ1）−（Ａ14/15）−（Ｃ1）−（Ａ4/5）
［式中、（Ａ）は、脱プロトン化された成分（Ａ14）及び／又は（Ａ15）である］を有する
及び／又は
（１５）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）及び／又はＲ1がＯＨであるヘキサフルオロプロペンオキシド成分（Ａ6）及び／又はＲ1がＯＨであるヘキサフルオロプロペンオキシド成分（Ａ7）及び／又は一般式
ＣＦ3−（ＣＦ2）x−（ＣＨ2）y−ＣＯＯＨ
及び／又は
ＣＲ3−（ＣＲ2）x−（ＣＨ2）y−ＣＯＯＨ
で示される（ペル）フルオロアルキルアルカンカルボン酸成分（Ａ16）５〜９５質量％と、１個又はそれ以上のヒドロキシル基を有する脂肪アルコール成分（Ａ17）及び／又は１個又はそれ以上のアミノ基を有する（不）飽和脂肪アミン成分（Ａ18）及び／又は１つ又はそれ以上のカルボキシル基を有する脂肪酸成分（Ａ19）のアミノアルコール成分（Ａ4）及び／又はメルカプトアルコール成分（Ａ5）７５〜５質量％と、２個又はそれ以上のエポキシ基を有するエポキシ成分（Ａ20）７５〜５質量％との反応
その際、前記反応は有利にはモル比１：１：１で任意に実施し、そして該反応生成物は、一般式
（Ａ1/2/3/6/7/16）−ＣＨ2−ＣＨ（ＯＨ）−Ｒ5−ＣＨ（ＯＨ）−ＣＨ2−（Ａ4/5/17/18/19）
及び／又は
ＨＯ−ＣＨ2−ＣＨ（（Ａ1/2/3/6/7/16））−Ｒ5−ＣＨ（（Ａ4/5/17/18/19））−ＣＨ2−ＯＨ
及び／又は
（Ａ1/2/3/6/7/16）−ＣＨ2−ＣＨ（ＯＨ）−Ｒ5−ＣＨ（（Ａ4/5/17/18/19））−ＣＨ2−ＯＨ
及び／又は
ＨＯ−ＣＨ2−ＣＨ（（Ａ1/2/3/6/7/16））−Ｒ5−ＣＨ（ＯＨ）−ＣＨ2−（Ａ4/5/17/18/19）
［式中、（Ａ1/2/3/6/7/16）は、脱プロトン化された成分（Ａ1）及び／又は（Ａ2）及び／又は（Ａ3）及び／又は（Ａ6）及び／又は（Ａ7）及び／又は（Ａ16）であり、（Ａ4/5/17/18/19）は、脱プロトン化された成分（Ａ4）及び／又は（Ａ5）及び／又は（Ａ17）及び／又は（Ａ18）及び／又は（Ａ19）であり、Ｒ5は、アルキル、シクロアルキル、アリール、２〜５０個の炭素原子と０〜２５個の酸素原子と０〜２５個の窒素原子とを有する任意の有機基である］を有する
及び／又は
（１６）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ウレットジオン基で修飾されたポリイソシアネート成分（Ｃ3）７５〜５質量％と、アミノアルコール成分（Ａ4）及び／又はメルカプトアルコール成分（Ａ5）７５〜５質量％との反応
その際、前記反応は、有利にはモル比２：１：２で任意に実施する
及び／又は
（１７）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、三官能性又はそれより多官能性のポリイソシアネート成分（Ｃ2）９５〜５質量％との反応
その際、前記反応は、有利にはモル比１：１で任意に実施する
及び／又は
（１８）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、アミノアルコール成分（Ａ4）及び／又はメルカプトアルコール成分（Ａ5）７５〜５質量％と、ナトリウムスルホネート基で修飾されたポリイソシアネート成分（Ｃ4）７５〜５質量％との反応
その際、前記反応は、有利にはモル比１：１：１で任意に実施する
及び／又は
（１９）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、不飽和基で修飾されたモノイソシアネート成分（Ｃ5）７５〜５質量％と、アミノアルコール成分（Ａ4）及び／又はメルカプトアルコール成分（Ａ5）７５〜５質量％との反応
その際、前記反応は、有利にはモル比１：１：１で任意に実施する
及び／又は
（２０）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、エステル基で修飾されたモノイソシアネート成分（Ｃ6）７５〜５質量％と、アミノアルコール成分（Ａ4）及び／又はメルカプトアルコール成分（Ａ5）７５〜５質量％との反応
その際、前記反応は、有利にはモル比１：１：１で任意に実施する
及び／又は
（２１）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、二官能性のポリイソシアネート成分（Ｃ1）７５〜５質量％と、ヒドロキシ官能性で２個又はそれ以上のヒドロキシル基を有する（不）飽和のトリグリセライド成分（Ａ21）７５〜５質量％との反応
その際、前記反応は、有利にはモル比１：１：１で任意に実施する
及び／又は
（２２）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性及びエポキシ官能性で１個又はそれ以上のヒドロキシル基及び／又は１個又はそれ以上のエポキシ基を有する（不）飽和のトリグリセライド成分（Ａ22）９５〜５質量％との反応
その際、前記反応は、有利にはモル比１：１で任意に実施する
及び／又は
（２３）一般式
Ｃ3Ｆ−（ＣＦ2）x−（ＣＨ2）y−ＣＨＯＣＨ2
及び／又は
ＣＲ3−（ＣＲ2）x−（ＣＨ2）y−ＣＨＯＣＨ2
及び／又は
ＣＲ3−（ＣＲ2）x−（ＣＨ2）y−Ｏ−ＣＨ2−ＣＨＯＣＨ2
で示される（ペル）フルオロアルキルアルキレンオキシド成分（Ａ23）５〜９５質量％と、アミノアルコール成分（Ａ4）及び／又はメルカプトアルコール成分（Ａ5）９５〜５質量％との反応
その際、前記反応は、有利にはモル比１：１で任意に実施する
及び／又は
（２４）（ペル）フルオロアルキルアルキレンオキシド成分（Ａ23）５〜９５質量％と、連鎖延長成分又は連鎖停止成分（Ｅ）９５〜５質量％との反応
その際、前記反応は、１個の第一級アミノ基を有するモノアミンの場合に、有利にはモル比２：１で、２個の第一級アミノ基を有するジアミンの場合に、有利にはモル比４：１で、１個の第一級アミノ基と１個の第二級アミノ基を有するジアミンの場合に、有利にはモル比３：１で、１個の第一級アミノ基と１個の第二級アミノ基を有するジアミンの場合に、有利にはモル比２：１で、任意に実施する
及び／又は
（２５）（ペル）フルオロアルキルアルキレンオキシド成分（Ａ23）５〜９５質量％と、二官能性のポリイソシアネート成分（Ｃ1）７５〜５質量％と、アミノアルコール成分（Ａ4）及び／又はメルカプトアルコール成分（Ａ5）７５〜５質量％との反応
その際、オキサゾリドン構造が形成され、そして前記反応は、有利にはモル比１：１：１で任意に実施する
及び／又は
（２６）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性で１個又はそれ以上のヒドロキシル基及び／又は１個又はそれ以上のエポキシ基を有するエポキシ成分（Ａ24）及び／又はヒドロキシ官能性で１個又はそれ以上のヒドロキシル基及び／又は１個又はそれ以上のオキセタン基を有するオキセタン成分（Ａ25）９５〜５質量％との反応
その際、前記反応は、有利にはモル比１：１で任意に実施する
及び／又は
（２７）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、ヒドロキシ官能性で１個又はそれ以上のヒドロキシル基及び／又は１個又はそれ以上のエポキシ基を有するシクロプロパン成分（Ａ26）及び／又はヒドロキシ官能性で１個又はそれ以上のヒドロキシル基及び／又は１個又はそれ以上のオキセタン基を有するシクロブタン成分（Ａ27）９５〜５質量％との反応
その際、前記反応は、有利にはモル比１：１で任意に実施する
及び／又は
（２８）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜７５質量％と、二官能性のポリイソシアネート成分（Ｃ1）５０〜５質量％と、ヒドロキシ官能性のラクトン成分（Ａ28）５０〜５質量％と、アミノアルコール成分（Ａ4）及び／又はメルカプトアルコール成分（Ａ5）５０〜５質量％との反応
その際、前記反応は、有利にはモル比１：１：１：１で任意に実施する
及び／又は
（２９）フッ素修飾された（メタ）アクリレート成分（Ａ29）５〜９５質量％と、アミノアルコール成分（Ａ4）及び／又はメルカプトアルコール成分（Ａ5）９５〜５質量％との反応
その際、前記反応は、有利にはモル比１：１で任意に実施する
及び／又は
（３０）（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）５〜９５質量％と、イソシアネート基に対して反応性の１個の第一級もしくは第二級のアミノ基又はイソシアネート基に対して反応性の１個のヒドロキシル基とイソシアネート基に対して潜在的に反応性のもしくは封鎖された１個又はそれ以上の第一級及び／又は第二級のアミノ基及び／又はヒドロキシル基とを有する潜在的硬化成分（Ａ30）７５〜５質量％と、水７５〜５質量％との反応
その際、
第一段階で、まず成分（Ａ1）及び／又は（Ａ2）及び／又は（Ａ3）と（Ａ30）とを反応させ、
第二段階で、第一段階からのその付加物と水とを反応させ、そして
第三段階で、場合により遊離した分解生成物を除去する、
前記反応は、有利にはモル比１：１：１で任意に実施する
及び／又は
（３１）一般式
Ｃ3Ｆ−（ＣＦ2）x−（ＣＨ2）y−ＮＣＯ
及び／又は
ＣＲ3−（ＣＲ2）x−（ＣＨ2）y−ＮＣＯ
で示される（ペル）フルオロアルキルアルキレンイソシアネート成分（Ａ31）５〜９５質量％と、アミノアルコール成分（Ａ4）及び／又はメルカプトアルコール成分（Ａ5）９５〜５質量％との反応
その際、一般式
（Ａ31）−（Ａ4/5）
［式中、（Ａ31）は、プロトン化された成分（Ａ31）である］で示される付加物が得られ、そして前記反応は、有利にはモル比１：１で任意に実施する
及び／又は
（３２）一般式
Ｃ3Ｆ−（ＣＦ2）x−（ＣＨ2）y−ＣＯＲ6
及び／又は
ＣＲ3−（ＣＲ2）x−（ＣＨ2）y−ＣＯＲ6
［式中、Ｒ6は、Ｃｌ、ＯＭｅ、ＯＥｔである］で示される（ペル）フルオロアルキルアルカンカルボン酸誘導体成分（Ａ32）５〜９５質量％と、アミノアルコール成分（Ａ4）及び／又はメルカプトアルコール成分（Ａ5）９５〜５質量％との反応
その際、ＨＲ6の脱離下に、一般式
（Ａ32）−（Ａ4/5）
［式中、（Ａ32）は、成分（Ａ32）のカルボニル基である］で示される付加物が得られ、そして前記反応は、有利にはモル比１：１で任意に実施する
及び／又は
（３３）ＣＯ2アミド構造の脱離下に得られる、変法（１）、（５）、（６）、（９）、（１０）、（１３）、（１４）、（１６）ないし（２２）による反応生成物における、（ペル）フルオロアルキルアルコール成分（Ａ1）及び／又は（ペル）フルオロアルキルアルキレンアミン成分（Ａ2）及び／又はマクロモノマー成分又はテレケリック成分（Ａ3）の（ペル）フルオロアルキルアルカンカルボン酸成分（Ａ32）による置き換え
及び／又は
（３４）変法（１）ないし（１６）及び（１８）ないし（３３）による反応生成物のアルコキシ化
その際、該アルコキシ化された反応生成物は、一般式
（Ｕ）−（Ａz'−Ｈ）z''
［式中、（Ｕ）は、脱プロトン化された反応生成物（１）ないし（１６）及び（１８）ないし（３３）である］を有する
及び／又は
（３５）一般式
（Ｒ7uＲ8vＲ9wＳｉＯ1.5）p
［式中、０＜ｕ＜１であり、０＜ｖ＜１であり、０＜ｗ＜１であり、ｕ＋ｖ＋ｗは１であり、ｐは４、６、８、１０、１２であり、かつＲ7，Ｒ8，Ｒ9は、互いに無関係に、１〜２５０個の炭素原子と１〜５０個の窒素原子及び／又は０〜５０個の酸素原子及び／又は３〜１００個のフッ素原子及び／又は０〜５０個のケイ素原子及び／又は０〜５０個の硫黄原子を有する任意の無機及び／又は有機でポリマーであってよい基である］で示される多面体のオリゴマーのポリシラセスキオキサン成分（Ａ33）の使用
その際、それぞれの反応成分の反応は一段階又は多段階の（重）付加反応（及び脱離反応）によって、かつ場合によりあらゆる種類の溶剤及び／又は触媒の存在下に行う。
【０１０３】
（Ｉ）によるフッ素修飾された（ポリマーの）疎水化成分及び疎油化成分（Ａ）の製造のために、以下の工程で
（１ａ）成分（Ａ1）及び／又は（Ａ2）及び／又は（Ａ3）と成分（Ｃ1）とを、成分（Ｇ）及び（Ｈ）の存在又は不在下に反応させ、その際、有利には成分（Ａ1）及び／又は（Ａ2）及び／又は（Ａ3）を成分（Ｃ1）に添加する
（１ｂ）工程（１ａ）からの前駆付加物と成分（Ａ4）及び／又は（Ａ5）とを、成分（Ｇ）及び（Ｈ）の存在又は不在下に反応させ、その際、有利には工程（１ａ）からの前駆付加物を成分（Ａ4）及び／又は（Ａ5）に添加する
その際、工程（１ａ）及び（１ｂ）は、２つの別々の反応器で又は１つの反応器中で実施して制御することで、一般式
（Ａ1/2/3）−（Ｃ1）−（Ａ4/5）
で示される主生成物５０〜９５質量％、有利には７０〜９５質量％、特に有利には９０〜９５質量％と、一般式
（Ａ1/2/3）−（Ｃ1）−（Ａ1/2/3）
及び／又は
（Ａ4/5）−（Ｃ1）−（Ａ4/5）
及び／又は
（Ａ1/2/3）−（Ｃ1）−（Ａ4/5）−（Ｃ1）−（Ａ1/2/3）
及び／又は
（Ａ1/2/3）−（Ｃ1）−（Ａ4/5）−（Ｃ1）−（Ａ4/5）
及び／又は
（Ａ4/5）−（Ｃ1）−（Ａ4/5）−（Ｃ1）−（Ａ4/5）
で示される主だった副生成物及び／又は高級オリゴマー５０〜５質量％、有利には３０〜５質量％、特に有利には１０〜５質量％未満とが生成する。
【０１０４】
非イオン的に親水性のポリマーのポリオール成分（Ｂ4）の製造のために、以下の工程
（ｉ）成分（Ａ9）及び／又は（Ａ10）と成分（Ｃ1）とを、成分（Ｇ）及び（Ｈ）の存在又は不在下に反応させ、その際、有利には成分（Ａ9）及び／又は（Ａ10）を成分（Ｃ1）に添加する
（ｉｉ）工程（ｉ）からの前駆付加物と成分（Ａ4）及び／又は（Ａ5）とを、成分（Ｇ）及び（Ｈ）の存在又は不在下に反応させ、その際、有利には工程（ｉ）からの前駆付加物を成分（Ａ4）及び／又は（Ａ5）に添加する
その際、工程（ｉ）及び（ｉｉ）は、２つの別々の反応器で又は１つの反応器中で実施して制御することで、一般式
（Ａ9/10）−（Ｃ1）−（Ａ4/5）
で示される主生成物５０〜９５質量％、有利には７０〜９５質量％、特に有利には９０〜９５質量％と、一般式
（Ａ9/10）−（Ｃ1）−（Ａ9/10）
及び／又は
（Ａ4/5）−（Ｃ1）−（Ａ4/5）
及び／又は
（Ａ9/10）−（Ｃ1）−（Ａ4/5）−（Ｃ1）−（Ａ9/10）
及び／又は
（Ａ9/10）−（Ｃ1）−（Ａ4/5）−（Ｃ1）−（Ａ4/5）
及び／又は
（Ａ4/5）−（Ｃ1）−（Ａ4/5）−（Ｃ1）−（Ａ4/5）
で示される主だった副生成物及び／又は高級オリゴマー５０〜５質量％、有利には３０〜５質量％、特に有利には１０〜５質量％未満とが生成する。
【０１０５】
更なる変法をもって、本発明は、フッ素修飾されたポリウレタン被覆の製造のための官能化されたポリウレタン樹脂の使用を範囲に入れる。前記使用は、以下のことを特徴としている
工程ａ）において、バインダー成分（Ｉ）を製造し、その際、
工程ａ1）において、成分（Ａ1）〜（Ａ33）、（Ｂ1）〜（Ｂ5）及び（Ｃ1）〜（Ｃ6）を任意に反応もしくは重付加させて、成分（Ａ）とし、その際、場合により成分（Ｇ）と（Ｈ）は一緒に存在し、次いで
工程ａ2.1.1）において、成分（Ａ）及び（Ｃ）を反応もしくは重付加させて、前駆付加物とし、その際、場合により成分（Ｇ）と（Ｈ）は一緒に存在し、次いで
工程ａ2.1.2）において、場合により工程ａ2.1.1）からのイソシアナト官能性前駆付加物と成分（Ｂ4）とを反応もしくは重付加させて、前駆付加物とし、その際、場合により成分（Ｇ）と（Ｈ）は一緒に存在し、次いで
工程ａ2.1.3）において、工程ａ2.1.1）又は工程ａ2.1.2）からのイソシアナト官能性前駆付加物と成分（Ｂ1）、（Ｂ2）及び（Ｂ5）とを反応もしくは重付加させて、前駆付加物又はイソシアナト官能性のオリゴウレタン又はポリウレタン−プレポリマーとし、その際、場合により成分（Ｇ）と（Ｈ）は一緒に存在し、次いで
工程ａ2.1.4）において、場合により工程ａ2.1.3）からのイソシアナト官能性前駆付加物と成分（Ｂ3）とを反応もしくは重付加させて、イソシアナト官能性のオリゴウレタン又はポリウレタン−プレポリマーとし、その際、場合により成分（Ｇ）と（Ｈ）は一緒に存在し
又は
工程ａ2.2.1）において、成分（Ｃ）と成分（Ａ）及び（Ｂ）の事前に製造された混合物１０〜９０質量％とを反応もしくは重付加させて、前駆付加物とし、その際、場合により成分（Ｇ）と（Ｈ）は一緒に存在し、かつ次いで
工程ａ2.2.2）において、工程ａ2.2.1）からの前駆付加物と成分（Ａ）及び（Ｂ）の事前に製造された混合物９０〜１０％とを反応もしくは重付加させて、オリゴウレタン又はポリウレタン−プレポリマーとし、その際、場合により成分（Ｇ）と（Ｈ）は一緒に存在し、
又は
工程ａ2.3）において、成分（Ａ）、（Ｂ）及び（Ｃ）を一段階又は多段階で反応もしくは重付加させて、イソシアナト官能性のオリゴウレタン又はポリウレタン−プレポリマーとし、その際、場合により成分（Ｇ）と（Ｈ）は一緒に存在し、かつ引き続き
工程ａ3）において、場合により工程ａ2.1.3）又は工程ａ2.1.4）又は工程ａ2.2.2）又は工程ａ2.3）からのイソシアナト官能性のオリゴウレタン又はポリウレタン−プレポリマーと成分（Ｅ）とを反応させ、その際、場合により成分（Ｇ）と（Ｈ）は一緒に存在し、次いで
工程ａ4）において、場合により、工程ａ2.1.3）又は工程ａ2.1.4）又は工程ａ2.2.2）又は工程ａ2.3）又は工程ａ3）からのアミノ官能性及び／又はヒドロキシ官能性又はイソシアナト官能性のオリゴウレタン又はポリウレタン−プレポリマーと成分と成分（Ｄ）とを反応もしくは直接的に中和し、次いで
工程ａ5）において、工程ａ2.1.3）又は工程ａ2.1.4）又は工程ａ2.2.2）又は工程ａ2.3）又は工程ａ3）又は工程ａ4）からの（中和された）アミノ官能性及び／又はヒドロキシ官能性又はイソシアナト官能性のオリゴウレタン又はポリウレタン−プレポリマーを成分（Ｉ）で成層し、該混合物を分散させ、次いで
工程ａ6）において、場合により、工程ａ5）からの（中和された）オリゴウレタン又はポリウレタンの前駆分散液又は溶液と成分（Ｅ）とを反応もしくは重付加させ、次いで
工程ａ7）において、場合により、前記のオリゴウレタン又はポリウレタン−プレポリマー分散液又は溶液から、再蒸留によって、部分的に又は完全に成分（Ｇ）を除去し、次いで
工程ｂ）において、場合により、工程ａ）からのバインダー成分（Ｉ）と硬化成分（ＩＩ）とを反応させ、かつ最後に
工程ｃ）において、工程ａ）又は工程ｂ）から得られた被覆系を任意の基体上に適用することによって、フッ素修飾されたポリウレタン被覆を製造する、その際、
場合により、工程ａ）ないし工程ｃ）において、成分（Ｆ）は任意に一緒に反応させ、かつ配合成分（ＩＩＩ）は一緒に存在する。
【０１０６】
有利には、この関連において、反応は、工程ａ1）ないし工程ａ6）において部分的又は完全に実施することが望ましく、完全な実施が好ましい。また、工程ａ6）において、場合により、更に存在する遊離のイソシアネート基を成分（Ｉ）と反応させることもできる。工程ａ5）の代わりに、工程ａ2.1.3）又は工程ａ2.1.4）又は工程ａ2.2.2）又は工程ａ2.3）又は工程ａ3）又は工程ａ4）からの（中和された）アミノ官能性及び／又はヒドロキシ官能性又はイソシアナト官能性のオリゴウレタン又はポリウレタン−プレポリマーを成分（Ｉ）中に任意に導入して分散させるか又は成分（Ｉ）を前記のプレポリマー中に導入して分散させることも可能である。
【０１０７】
同様に選択的に、本発明によれば、工程ａ4）及び工程ａ5）までに、成分（Ｄ）を成分（Ｉ）に任意に装入することができる。
【０１０８】
更に、工程ａ1）は温度４０〜２００℃、有利には６０〜１８０℃で実施することが見込まれ、その際、工程ａ2）、工程ａ3）及び工程ａ4）は、温度４０〜１２０℃、有利には８０〜１００℃で実施することが好ましい。工程ａ5）及び工程ａ6）については、温度２０〜６０℃、有利には３０〜５０℃が見込まれている。
【０１０９】
工程ｂ）及び工程ｃ）に関しては、本発明は、温度１０〜５０℃、有利には２０〜４０℃を見込んでいる。
【０１１０】
本発明の更なる対象は、該官能化されたポリウレタン樹脂を、建築分野又は工業分野において、セメント（コンクリート、モルタル）、石灰、石膏、硬石膏、ジオポリマー、クレー、エナメル、織物及びテキスタイル、ガラス、ゴム、木及び木材、人工石及び天然石、皮革及び人工皮革、セラミック、プラスチック及びガラス繊維強化プラスチック（ＧＦＫ）、金属及び合金、紙、ポリマー、複合材料を基礎とする無機表面及び非無機表面の持続的な撥油、撥水及び防汚性の被覆のために用いる使用に関する。
【０１１１】
該官能化されたポリウレタン樹脂は、建築分野又は工業分野において、使用事例
・あらゆる種類のペイント及び塗料
・あらゆる種類の被覆系
・あらゆる種類のシーリング
において撥油、撥水及び防汚性の被覆系を製造するために使用することができる。
【０１１２】
該官能化されたポリウレタン樹脂は、更に、建築分野又は工業分野において、使用事例
・落書き防止被覆
・防汚被覆
・易洗浄性被覆
・低吸塵被覆
・落書き防止被覆用剤
・防汚被覆用剤
・易洗浄性被覆用剤
・低吸塵被覆用剤
・ロータス効果（登録商標）を有する表面
における撥油、撥水及び防汚性の被覆系の製造のために使用するのに適している。
【０１１３】
更に、該官能化されたポリウレタン樹脂は、建築分野又は工業分野において、
・バルコニー用被覆
・床用被覆
・コイルコーティング
・屋根（瓦）用被覆
・焼き付け塗料
・ファッサード要素用被覆
・ファッサード用ペイント
・織物用被覆及びテキスタイル用被覆
・木材用及び家具用塗料
・工場床
・皮革加工
・充填剤、ナノ粒子及び顔料の表面修飾
・紙用被覆
・公園デッキ用被覆
・ＰＣＣ被覆系
・ひび割れ架橋性被覆系
・動翼用被覆（風力発電所）
・船舶用ペイント
・運動場用塗料
において、撥油、撥水及び防汚性の被覆系の製造のために使用でき、かつ更に建築分野又は工業分野において、
・シーリング
・建造物保護
・防蝕
・タイルと継ぎ目
・接着剤とシーリング剤
・上塗りと化粧塗り
・断熱複合システム（ＷＤＶＳ）と断熱システム（ＷＤＳ）
において、撥油、撥水及び防汚性の被覆系の製造のために使用できる。
【０１１４】
同様に、該官能化されたポリウレタン樹脂は、その他に、建築分野又は工業分野において、コンクリート、例えば
・現場コンクリート（Baustellenbeton）
・コンクリート製品（コンクリート完成品、コンクリート商品、コンクリート石材）
・現場打ちコンクリート
・グナイト
・レディーミックストコンクリート（Transportbeton）
の持続性の撥油、撥水及び防汚性の被覆及び／又は大規模疎水化／疎油化のために使用することが見込まれる。
【０１１５】
該官能化されたポリウレタン樹脂は、一成分形又は二成分形で問題なく被覆すべき基体上に適用することができる。一成分での適用の場合に、バインダー成分（Ｉ）は単独で使用され、二成分での適用の場合には、バインダー成分（Ｉ）は、硬化成分（ＩＩ）と組み合わせて使用される。
【０１１６】
該官能化されたポリウレタン樹脂は、１〜１０００ｇ／ｍ2の施与量で、被覆すべき基体上に適用でき、かつ／又は層厚１〜１０００μｍで適用できる。
【０１１７】
また、本発明による官能化されたポリウレタン樹脂は、あらゆる種類の従来のバインダーもしくはそれから製造される配合物との任意の組合せにおいて使用することができる。
【０１１８】
補足として、該官能化されたポリウレタン樹脂は、あらゆる種類の従来のバインダーもしくはそれから製造される配合物との任意の組合せにおいて、使用事例
・下塗り
・第一上塗り
・第二上塗り
・シーリング
において使用することが可能である。
【０１１９】
同様に、該官能化されたポリウレタン樹脂は、あらゆる種類の従来のバインダーもしくはそれから製造される配合物との任意の組合せにおいて、使用事例
・補修
・再仕上げ塗り
・混合型のシステム構成（gemischter Systemaufbau）
において使用することが見込まれる。
【０１２０】
本発明によるポリウレタン樹脂の適用は、通常では、塗料工学及び被覆工学から公知の方法をもって、フローコーティング、キャストコーティング、ブレードコーティング、ロールコーティング、スプレーコーティング、刷毛塗り、ディップコーティング、ローラーコーティングで行われる。
【０１２１】
次の実施例は、本発明を詳細に説明する。
【実施例】
【０１２２】
実施例Ａ：フッ素修飾された中間体
実施例Ａ．１
ＫＰＧ型撹拌機、空気冷却器、内部温度計及び窒素コックを備えた四ツ口フラスコ中で、窒素カバー下で、５０３．２３ｇのイソホロンジイソシアネート（Ｖｅｓｔａｎａｔ（登録商標）ＩＰＤＩ、デグサ社）及び０．２０ｇのジブチルスズジラウレート（アルドリッヒ社）を装入し、そして４０℃に前加熱した。次いで、ＯＨ価１２７ｍｇＫＯＨ／ｇを有するペルフルオロアルキルアルコール（Ｆｌｕｏｗｅｔ（登録商標）ＥＡ６１２、クラリアント社）１０００．００ｇ（６０℃）を、激しく撹拌しつつ冷却しながら、内部温度８０℃を超過しないように滴加した。引き続き、８０℃で約１時間撹拌した。理論的ＮＣＯ値に達した後に、２３８．０４ｇのジエタノールアミン（ＢＡＳＦ社）及び４２６．６２ｇのＮ−エチルピロリドン（ＢＡＳＦ社）からなる混合物（室温）を、激しく撹拌しつつ冷却しながら、内部温度８０℃を超過しないように滴加した。引き続き、８０〜６０℃で更に約１／２時間にわたり後撹拌し、次いでその樹脂を詰め替えた。
【０１２３】
【表１】
2008088396.tif 000002
【０１２４】
実施例Ａ．２
実施例Ａ．１と同様に実施した。
【０１２５】
２０００．００ｇのイソホロンジイソシアネートを使用した（過剰）。過剰のイソホロンジイソシアネートを、工程１の後で、薄膜型蒸発器を用いて抜き出した。
【０１２６】
【表２】
2008088396.tif 000003
【０１２７】
実施例Ａ．３
ＫＰＧ型撹拌機、空気冷却器、内部温度計及び窒素コックを備えた四ツ口フラスコ中で、窒素カバー下で、５０３．２３ｇのイソホロンジイソシアネート（Ｖｅｓｔａｎａｔ（登録商標）ＩＰＤＩ、デグサ社）及び０．２０ｇのジブチルスズジラウレート（アルドリッヒ社）を装入し、そして４０℃に前加熱した。次いで、ＯＨ価１２７ｍｇＫＯＨ／ｇを有するペルフルオロアルキルアルコール（Ｆｌｕｏｗｅｔ（登録商標）ＥＡ６１２、クラリアント社）１０００．００ｇ（温度６０℃）を、激しく撹拌しつつ冷却しながら、内部温度８０℃を超過しないように滴加した。引き続き、８０℃で約１時間撹拌した。理論的ＮＣＯ値に達した後に、３０１．５２ｇのジイソプロパノールアミン（ＢＡＳＦ社）及び４４２．４９ｇのＮ−エチルピロリドン（ＢＡＳＦ社）からなる混合物（室温）を、激しく撹拌しつつ冷却しながら、内部温度８０℃を超過しないように滴加した。引き続き、８０〜６０℃で更に約１／２時間にわたり後撹拌し、次いでその樹脂を詰め替えた。
【０１２８】
【表３】
2008088396.tif 000004
【０１２９】
実施例Ａ．４
ＫＰＧ型撹拌機、空気冷却器、内部温度計及び窒素コックを備えた四ツ口フラスコ中で、窒素カバー下で、１７５ダルトンの当量を有するヘキサン−１，６−ジイソシアネートを基礎とするイソシアヌレート（Ｄｅｓｍｏｄｕｒ（登録商標）ＸＰ２４１０、バイエル社）１７８．２８ｇ及び０．２０ｇのジブチルスズジラウレート（アルドリッヒ社）を装入し、そして４０℃に前加熱した。次いで、ＯＨ価１２７ｍｇＫＯＨ／ｇを有するペルフルオロアルキルアルコール（Ｆｌｕｏｗｅｔ（登録商標）ＥＡ６１２、クラリアント社）１５０．００ｇ（温度６０℃）を、激しく撹拌しつつ冷却しながら、内部温度８０℃を超過しないように滴加した。引き続き、８０℃で約１時間撹拌した。理論的ＮＣＯ値に達した後に、５１．０１ｇのイソプロパノールアミン（ＢＡＳＦ社）及び９４．８３ｇのＮ−エチルピロリドン（ＢＡＳＦ社）からなる混合物（室温）を、激しく撹拌しつつ冷却しながら、内部温度８０℃を超過しないように滴加した。引き続き、８０〜６０℃で更に約１／２時間にわたり後撹拌し、次いでその樹脂を詰め替えた。
【０１３０】
【表４】
2008088396.tif 000005
【０１３１】
実施例Ａ．５
ＫＰＧ型撹拌機、空気冷却器、内部温度計及び窒素コックを備えた四ツ口フラスコ中で、窒素カバー下で、１８３ダルトンの当量を有するヘキサン−１，６−ジイソシアネートを基礎とするイソシアヌレート（Ｄｅｓｍｏｄｕｒ（登録商標）Ｎ３６００、バイエル社）６２１．４２ｇ及び０．０２ｇのジブチルスズジラウレート（アルドリッヒ社）を装入し、そして４０℃に前加熱した。次いで、ＯＨ価１２７ｍｇＫＯＨ／ｇを有するペルフルオロアルキルアルコール（Ｆｌｕｏｗｅｔ（登録商標）ＥＡ６１２、クラリアント社）５００．００ｇ（温度６０℃）を、激しく撹拌しつつ冷却しながら、内部温度８０℃を超過しないように滴加した。引き続き、８０℃で約１時間撹拌した。次いで、ＯＨ価１１２．５ｍｇＫＯＨ／ｇを有するメチルポリエチレングリコール（Ｍ５００、クラリアント社）５６５．９６ｇ（室温）を、激しく撹拌しつつ冷却しながら、内部温度８０℃を超過しないように滴加した。引き続き、８０℃で約１時間撹拌した。理論的ＮＣＯ値に達した後に、１１９．０２ｇのジエタノールアミン（ＢＡＳＦ社）及び４４７．２７ｇのＮ−エチルピロリドン（ＢＡＳＦ社）からなる混合物（室温）を、激しく撹拌しつつ冷却しながら、内部温度８０℃を超過しないように滴加した。引き続き、８０〜６０℃で更に約１／２時間にわたり後撹拌し、次いでその樹脂を詰め替えた。
【０１３２】
【表５】
2008088396.tif 000006
【０１３３】
実施例Ａ．６
ＫＰＧ型撹拌機、空気冷却器、内部温度計及び窒素コックを備えた四ツ口フラスコ中で、窒素カバー下で、５０３．２３ｇのイソホロンジイソシアネート（Ｖｅｓｔａｎａｔ（登録商標）ＩＰＤＩ、デグサ社）、２６０．７８ｇのテトラデカン−１，２−ジオール（Ｎｉｔｒｏｃｈｅｍｉｅ Ａｓｃｈａｕ社）及び０．２０ｇのジブチルスズジラウレート（アルドリッヒ社）を激しく撹拌しつつ７０℃で１．５時間以内で反応させた。５０℃に冷却した後に、ＯＨ価１２７ｍｇＫＯＨ／ｇを有するペルフルオロアルキルアルコール（Ｆｌｕｏｗｅｔ（登録商標）ＥＡ６１２、クラリアント社）５００．００ｇ（温度６０℃）を、激しく撹拌しつつ冷却しながら、内部温度８０℃を超過しないように滴加した。引き続き、８０℃で約４時間撹拌した。理論的ＮＣＯ値に達した後に、１１９．０２ｇのジエタノールアミン（ＢＡＳＦ社）及び３４１．４３ｇのＮ−エチルピロリドン（ＢＡＳＦ社）からなる混合物（室温）を、激しく撹拌しつつ冷却しながら、内部温度８０℃を超過しないように滴加した。引き続き、８０℃で更に約１／２時間にわたり後撹拌し、次いでその樹脂を詰め替えた。
【０１３４】
【表６】
2008088396.tif 000007
【０１３５】
実施例Ａ．７
ＫＰＧ型撹拌機、空気冷却器、内部温度計及び窒素コックを備えた四ツ口フラスコ中で、窒素カバー下で、５０３．２３ｇのイソホロンジイソシアネート（Ｖｅｓｔａｎａｔ（登録商標）ＩＰＤＩ、デグサ社）、３２４．２９ｇのオクタデカン−１，２−ジオール（Ｎｉｔｒｏｃｈｅｍｉｅ Ａｓｃｈａｕ社）及び０．２０ｇのジブチルスズジラウレート（アルドリッヒ社）を激しく撹拌しつつ７０℃で１．５時間以内で反応させた。５０℃に冷却した後に、ＯＨ価１２７ｍｇＫＯＨ／ｇを有するペルフルオロアルキルアルコール（Ｆｌｕｏｗｅｔ（登録商標）ＥＡ６１２、クラリアント社）５００．００ｇ（温度６０℃）を、激しく撹拌しつつ冷却しながら、内部温度８０℃を超過しないように滴加した。引き続き、８０℃で約４時間撹拌した。理論的ＮＣＯ値に達した後に、１１９．０２ｇのジエタノールアミン（ＢＡＳＦ社）及び３５７．３１ｇのＮ−エチルピロリドン（ＢＡＳＦ社）からなる混合物（室温）を、激しく撹拌しつつ冷却しながら、内部温度８０℃を超過しないように滴加した。引き続き、８０℃で更に約１／２時間にわたり後撹拌し、次いでその樹脂を詰め替えた。
【０１３６】
【表７】
2008088396.tif 000008
【０１３７】
実施例Ｂ：フッ素修飾されたポリウレタン分散液
実施例Ｂ．１
ＫＰＧ型撹拌機、空気冷却器、内部温度計及び窒素コックを備えた四ツ口フラスコ中で、９４．３４ｇのイソホロンジイソシアネート（Ｖｅｓｔａｎａｔ（登録商標）ＩＰＤＩ、デグサ社）、実施例Ａ．１からのフッ素修飾された中間体１８．５０ｇ、０．１ｇのジブチルスズジラウレート（アルドリッヒ社）及び２５．００ｇのＮ−エチルピロリドン（ＢＡＳＦ社）の混合物を窒素カバー下で６０〜７０℃で２時間撹拌した。該前駆付加物に、ＯＨ価５６．１ｍｇＫＯＨ／ｇを有するポリカーボネートジオール（Ｄｅｓｍｏｐｈｅｎ（登録商標）Ｃ１２００、バイエル社）１００．００ｇ及び７．５０ｇのブタン−１，４−ジオール（ＢＡＳＦ社）を添加した後に、該混合物を窒素カバー下で、８０〜９０℃で１．５時間更に撹拌した。該前駆付加物に、９．５０ｇのジメチロールプロピオン酸（ＧＥＯ Ｓｐｅｃｉａｌｔｙ Ｃｈｅｍｉｃａｌｓ社）を更に添加した後に、該混合物を窒素カバー下で、８０〜９０℃で２時間、算出されたＮＣＯ含量に達するまで（理論値：６．６３質量％）更に撹拌した。次いで、該プレポリマーを７０℃に冷却し、６．４５ｇのトリエチルアミン（ＢＡＳＦ社）で中和し、３０５．８４ｇの水で成層し、分散させ、そして引き続き３８．６６ｇのエチレンジアミン（水中２５質量％、ＢＡＳＦ社）で連鎖延長させた。安定なフッ素修飾されたポリウレタン分散液が得られた。
【０１３８】
【表８】
2008088396.tif 000009
【０１３９】
実施例Ｂ．２
実施例Ｂ．１と同様に実施した。
【０１４０】
実施例Ａ．２からのフッ素修飾された中間体１８．５０ｇを使用した。
【０１４１】
【表９】
2008088396.tif 000010
【０１４２】
実施例Ｂ．３
ＫＰＧ型撹拌機、空気冷却器、内部温度計及び窒素コックを備えた四ツ口フラスコ中で、９４．０５ｇのイソホロンジイソシアネート（Ｖｅｓｔａｎａｔ（登録商標）ＩＰＤＩ、デグサ社）、実施例Ａ．３からのフッ素修飾された中間体１８．５０ｇ、０．１０ｇのジブチルスズジラウレート（アルドリッヒ社）及び２５．００ｇのＮ−エチルピロリドン（ＢＡＳＦ社）の混合物を窒素カバー下で６０〜７０℃で２時間撹拌した。該前駆付加物に、ＯＨ価５６．１ｍｇＫＯＨ／ｇを有するポリカーボネートジオール（Ｄｅｓｍｏｐｈｅｎ（登録商標）Ｃ１２００、バイエル社）１００．００ｇ及び７．５０ｇのブタン−１，４−ジオール（ＢＡＳＦ社）を添加した後に、該混合物を窒素カバー下で、８０〜９０℃で１．５時間更に撹拌した。該前駆付加物に、９．５０ｇのジメチロールプロピオン酸（ＧＥＯ Ｓｐｅｃｉａｌｔｙ Ｃｈｅｍｉｃａｌｓ社）を更に添加した後に、該混合物を窒素カバー下で、８０〜９０℃で２時間、算出されたＮＣＯ含量に達するまで（理論値：６．６１質量％）更に撹拌した。次いで、該プレポリマーを７０℃に冷却し、６．４５ｇのトリエチルアミン（ＢＡＳＦ社）で中和し、３０５．４５ｇの水で成層し、分散させ、そして引き続き３８．５４ｇのエチレンジアミン（水中２５質量％、ＢＡＳＦ社）で連鎖延長させた。安定なフッ素修飾されたポリウレタン分散液が得られた。
【０１４３】
【表１０】
2008088396.tif 000011
【０１４４】
実施例Ｂ．４
ＫＰＧ型撹拌機、空気冷却器、内部温度計及び窒素コックを備えた四ツ口フラスコ中で、９６．１５ｇのイソホロンジイソシアネート（Ｖｅｓｔａｎａｔ（登録商標）ＩＰＤＩ、デグサ社）、実施例Ａ．４からのフッ素修飾された中間体２７．７５ｇ、０．１０ｇのジブチルスズジラウレート（アルドリッヒ社）及び２５．００ｇのＮ−エチルピロリドン（ＢＡＳＦ社）の混合物を窒素カバー下で６０〜７０℃で２時間撹拌した。該前駆付加物に、ＯＨ価５６．１ｍｇＫＯＨ／ｇのポリカーボネートジオール（Ｄｅｓｍｏｐｈｅｎ（登録商標）Ｃ１２００、バイエル社）１００．００ｇ及び７．５０ｇのブタン−１，４−ジオール（ＢＡＳＦ社）を添加した後に、該混合物を窒素カバー下で、８０〜９０℃で更に１．５時間撹拌した。該前駆付加物に、１０．００ｇのジメチロールプロピオン酸（ＧＥＯ Ｓｐｅｃｉａｌｔｙ Ｃｈｅｍｉｃａｌｓ社）を更に添加した後に、該混合物を窒素カバー下で、８０〜９０℃で２時間、算出されたＮＣＯ含量に達するまで（理論値：６．４６質量％）更に撹拌した。次いで、該プレポリマーを７０℃に冷却し、７．３６ｇのトリエチルアミン（ＢＡＳＦ社）で中和し、３１８．７８ｇの水で成層し、分散させ、そして引き続き３９．４０ｇのエチレンジアミン（水中２５質量％、ＢＡＳＦ社）で連鎖延長させた。安定なフッ素修飾されたポリウレタン分散液が得られた。
【０１４５】
【表１１】
2008088396.tif 000012
【０１４６】
実施例Ｂ．５
ＫＰＧ型撹拌機、空気冷却器、内部温度計及び窒素コックを備えた四ツ口フラスコ中で、５６．５４ｇのイソホロンジイソシアネート（Ｖｅｓｔａｎａｔ（登録商標）ＩＰＤＩ、デグサ社）、実施例Ａ．５からのフッ素修飾された中間体１８．５０ｇ、０．１０ｇのジブチルスズジラウレート（アルドリッヒ社）及び１７．００ｇのＮ−エチルピロリドン（ＢＡＳＦ社）の混合物を窒素カバー下で６０〜７０℃で２時間撹拌した。該前駆付加物に、ＯＨ価５６．１ｍｇＫＯＨ／ｇを有するポリカーボネートジオール（Ｄｅｓｍｏｐｈｅｎ（登録商標）Ｃ１２００、バイエル社）１００．００ｇ及び１．７５ｇのブタン−１，４−ジオール（ＢＡＳＦ社）を添加した後に、該混合物を窒素カバー下で、８０〜９０℃で１．５時間更に撹拌した。該前駆付加物に、６．５０ｇのジメチロールプロピオン酸（ＧＥＯ Ｓｐｅｃｉａｌｔｙ Ｃｈｅｍｉｃａｌｓ社）を更に添加した後に、該混合物を窒素カバー下で、８０〜９０℃で２時間、算出されたＮＣＯ含量に達するまで（理論値：５．３３質量％）更に撹拌した。次いで、該プレポリマーを７０℃に冷却し、３．６８ｇのトリエチルアミン（ＢＡＳＦ社）で中和し、１９２．５４ｇの水で成層し、分散させ、そして引き続き２４．４６ｇのエチレンジアミン（水中２５質量％、ＢＡＳＦ社）で連鎖延長させた。安定なフッ素修飾されたポリウレタン分散液が得られた。
【０１４７】
【表１２】
2008088396.tif 000013
【０１４８】
実施例Ｂ．６
ＫＰＧ型撹拌機、空気冷却器、内部温度計及び窒素コックを備えた四ツ口フラスコ中で、９８．４５ｇのイソホロンジイソシアネート（Ｖｅｓｔａｎａｔ（登録商標）ＩＰＤＩ、デグサ社）、実施例Ａ．６からのフッ素修飾された中間体３０．００ｇ、０．１０ｇのジブチルスズジラウレート（アルドリッヒ社）及び２５．００ｇのＮ−エチルピロリドン（ＢＡＳＦ社）の混合物を窒素カバー下で６０〜７０℃で２時間撹拌した。該前駆付加物に、ＯＨ価５６．１ｍｇＫＯＨ／ｇを有するポリカーボネートジオール（Ｄｅｓｍｏｐｈｅｎ（登録商標）Ｃ１２００、バイエル社）１００．００ｇ及び８．００ｇのブタン−１，４−ジオール（ＢＡＳＦ社）を添加した後に、該混合物を窒素カバー下で、８０〜９０℃で１．５時間更に撹拌した。該前駆付加物に、１１．７５ｇのジメチロールプロピオン酸（ＧＥＯ Ｓｐｅｃｉａｌｔｙ Ｃｈｅｍｉｃａｌｓ社）を更に添加した後に、該混合物を窒素カバー下で、８０〜９０℃で２時間、算出されたＮＣＯ含量に達するまで（理論値：６．０５質量％）更に撹拌した。次いで、該プレポリマーを７０℃に冷却し、７．９８ｇのトリエチルアミン（ＢＡＳＦ社）で中和し、３３０．２３ｇの水で成層し、分散させ、そして引き続き３７．８６ｇのエチレンジアミン（水中２５質量％、ＢＡＳＦ社）で連鎖延長させた。安定なフッ素修飾されたポリウレタン分散液が得られた。
【０１４９】
【表１３】
2008088396.tif 000014
【０１５０】
実施例Ｂ．７
ＫＰＧ型撹拌機、空気冷却器、内部温度計及び窒素コックを備えた四ツ口フラスコ中で、９８．１１ｇのイソホロンジイソシアネート（Ｖｅｓｔａｎａｔ（登録商標）ＩＰＤＩ、デグサ社）、実施例Ａ．７からのフッ素修飾された中間体３０．００ｇ、０．１０ｇのジブチルスズジラウレート（アルドリッヒ社）及び２５．００ｇのＮ−エチルピロリドン（ＢＡＳＦ社）の混合物を窒素カバー下で６０〜７０℃で２時間撹拌した。該前駆付加物に、ＯＨ価５６．１ｍｇＫＯＨ／ｇを有するポリカーボネートジオール（Ｄｅｓｍｏｐｈｅｎ（登録商標）Ｃ１２００、バイエル社）１００．００ｇ及び８．００ｇのブタン−１，４−ジオール（ＢＡＳＦ社）を添加した後に、該混合物を窒素カバー下で、８０〜９０℃で１．５時間更に撹拌した。該前駆付加物に、１１．７５ｇのジメチロールプロピオン酸（ＧＥＯ Ｓｐｅｃｉａｌｔｙ Ｃｈｅｍｉｃａｌｓ社）を更に添加した後に、該混合物を窒素カバー下で、８０〜９０℃で２時間、算出されたＮＣＯ含量に達するまで（理論値：６．０４質量％）更に撹拌した。次いで、該プレポリマーを７０℃に冷却し、７．９８ｇのトリエチルアミン（ＢＡＳＦ社）で中和し、３２９．７６ｇの水で成層し、分散させ、そして引き続き３７．７２ｇのエチレンジアミン（水中２５質量％、ＢＡＳＦ社）で連鎖延長させた。安定なフッ素修飾されたポリウレタン分散液が得られた。
【０１５１】
【表１４】
2008088396.tif 000015
【０１５２】
成分一覧
（Ｉ）バインダー成分
（Ａ）フッ素修飾された（ポリマーの）疎水化成分及び疎油化成分
（Ａ1）（ペル）フルオロアルキルアルコール成分
（Ａ2）（ペル）フルオロアルキルアルキレンアミン成分
（Ａ3）フッ素修飾されたマクロモノマー成分又はテレケリック成分
（Ａ4）アミノアルコール成分
（Ａ5）メルカプトアルコール成分
（Ａ6）一官能性のヘキサフルオロプロペンオキシド成分
（Ａ7）二官能性のヘキサフルオロプロペンオキシド成分
（Ａ8）カルボニル成分
（Ａ9）一官能性のポリアルキレングリコール成分
（Ａ10）一官能性のポリオキシアルキレンアミン成分
（Ａ11）トリアジン成分
（Ａ12）ヒドロキシカルボン酸成分
（Ａ13）ＮＣＮ成分
（Ａ14）多官能性のポリアルキレングリコール成分
（Ａ15）多官能性のポリオキシアルキレンアミン成分
（Ａ16）（ペル）フルオロアルキルアルカンカルボン酸成分
（Ａ17）（不）飽和脂肪アルコール成分
（Ａ18）（不）飽和脂肪アミン成分
（Ａ19）（不）飽和脂肪酸成分
（Ａ20）エポキシ成分
（Ａ21）（不）飽和トリグリセライド成分
（Ａ22）ヒドロキシ官能性及びエポキシ官能性の（不）飽和トリグリセライド成分
（Ａ23）（ペル）フルオロアルキルアルキレンオキシド成分
（Ａ24）ヒドロキシ官能性のエポキシ成分
（Ａ25）ヒドロキシ官能性のオキセタン成分
（Ａ26）シクロプロパン成分
（Ａ27）シクロブタン成分
（Ａ28）ヒドロキシ官能性のラクトン成分
（Ａ29）フッ素修飾された（メタ）アクリレート成分
（Ａ30）潜在的硬化成分
（Ａ31）（ペル）フルオロアルキルアルキレンイソシアネート成分
（Ａ32）（ペル）フルオロアルキルアルカンカルボン酸誘導体成分
（Ａ33）多面体のオリゴマーのポリシラセスキオキサン成分
（Ａ34）アルキレン−１−オキシド成分
（Ｂ）ポリオール成分
（Ｂ1）低分子ポリオール成分
（Ｂ2）疎水性修飾された低分子ポリオール成分
（Ｂ3）アニオン的に修飾可能な及び／又はカチオン的に修飾可能なポリオール成分
（Ｂ4）非イオン的に親水性のポリマーのポリオール成分
（Ｂ5）高分子の（ポリマーの）ポリオール成分
（Ｃ）ポリイソシアネート成分
（Ｃ1）二官能性のポリイソシアネート成分
（Ｃ2）三官能性又はより多官能性のポリイソシアネート成分
（Ｃ3）ウレットジオン基で修飾されたポリイソシアネート成分
（Ｃ4）ナトリウムスルホネート基で修飾されたポリイソシアネート成分
（Ｃ5）不飽和基で修飾されたポリイソシアネート成分
（Ｃ6）エステル基で修飾されたポリイソシアネート成分
（Ｄ）中和成分
（Ｅ）（ポリマーの）連鎖延長成分及び／又は連鎖停止成分
（Ｆ）反応性ナノ粒子成分
（Ｇ）溶剤成分
（Ｈ）触媒成分
（Ｉ）水
（Ｊ）配合成分
（ＩＩ）硬化成分